(57)【特許請求の範囲】
【請求項１】
第１の構造体上に接着剤組成物を介して第２の構造体に接着する工程を有する積層構造体の製造方法であって、
前記接着剤組成物が、構成単位としてジエン化合物を３０重量％以上含む重合体、熱硬化性樹脂（Ａ）、および一般式（１）で表される化合物（Ｂ）を含有し、前記構成単位としてジエン化合物を３０重量％以上含む重合体の含有量は前記接着剤組成物から充填材を除いた成分中、０．５重量％以上７０重量％以下であり、前記化合物（Ｂ）中、一般式（１）におけるｎが４以上の化合物の割合をＸ％、前記化合物（Ｂ）に含まれる一般式（２）で示される化合物の割合をＹ％とするとき、ＸとＹが以下の関係式１を満たし、Ｘは５５％以下であり、Ｙは１．０％以下であることを特徴とする積層構造体の製造方法。
［関係式１：Ｙ＜−２．７×１０−３Ｘ＋０．８］
〔化１〕
Ｒ１Ｒ２Ｒ３Ｓｉ−（ＣＨ２）ｍ−（Ｓ）ｎ−（ＣＨ２）ｍ−ＳｉＲ１Ｒ２Ｒ３ 
（１）
（式（１）中、Ｒ１〜Ｒ３はそれぞれ独立に炭素数１〜１０のアルキル基または炭素数１〜１０のアルコキシ基を表し、Ｒ１〜Ｒ３のうちの少なくとも１つは炭素数１〜１０のアルコキシ基であり、ｍは１〜１０の数であり、ｎは１以上の数である。）
〔化２〕
Ｘ−（ＣＨ２）ｍ−ＳｉＲ１Ｒ２Ｒ３        （２）
（式（２）中、Ｒ１〜Ｒ３はそれぞれ独立に炭素数１〜１０のアルキル基または炭素数１〜１０のアルコキシ基を表し、Ｒ１〜Ｒ３のうちの少なくとも１つは炭素数１〜１０のアルコキシ基であり、Ｘはハロゲン原子を表し、ｍは１〜１０の数である。）
【請求項２】
前記構成単位としてジエン化合物を３０重量％以上含む重合体がポリブタジエン重合体を含むものである請求項1記載の積層構造体の製造方法。
【請求項３】
前記第１の構造体が、半導体用リードフレーム、半導体用有機基板、半導体素子、放熱部材またはスペーサーチップである請求項１または２に記載の積層構造体の製造方法。
【請求項４】
前記第２の構造体が、半導体素子、放熱部材またはスペーサーチップである請求項１乃至３のいずれか１項記載の積層構造体の製造方法。
【請求項５】
請求項１乃至４のいずれか１項に記載の製造方法により得られた積層構造体をさらに樹脂材料により封止する工程を有する積層構造体の製造方法。
【発明の詳細な説明】
【技術分野】
【０００１】
本発明は、樹脂組成物及び樹脂組成物を使用して作製した半導体装置に関するものである。
【背景技術】
【０００２】
半導体製品の大容量、高速処理化及び微細配線化に伴い半導体製品作動中に発生する熱の問題が顕著になってきており、半導体製品から熱を逃がす、いわゆるサーマルマネージメントがますます重要な課題となってきている。このため半導体製品にヒートスプレッダー、ヒートシンクなどの放熱部材を取り付ける方法などが一般的に採用されているが放熱部材を接着する材料自体の熱伝導率もより高いものが望まれてきている。一方半導体製品の形態によっては、サーマルマネージメントをより効率的なものとするため半導体素子そのもの、または半導体素子を接着したリードフレームのダイパッド部にヒートスプレッダーを接着する方法や、ダイパッド部をパッケージ表面に露出させることにより放熱板としての機能を持たせる方法（例えば特許文献１）などが採用されている。また、さらにはサーマルビアなどの放熱機構を有する有機基板などに接着する場合もある。この場合も半導体素子を接着する材料に高熱伝導性が要求される。
【０００３】
このように半導体装置の各部材の接着に用いられる材料（ダイアタッチペーストや放熱部材接着用材料等）に高い熱伝導性が要求されているが、これらの材料は、同時に半導体製品の基板搭載時のリフロー処理に耐える必要があり、さらには大面積の接着が要求される場合も多く構成部材間の熱膨張係数の違いによる反りなどの発生を抑制するため低応力性も併せ持つ必要がある。
【０００４】
ここで通常高熱伝導性接着剤には、銀粉、銅粉などの金属フィラーや窒化アルミ、窒化ボロンなどのセラミック系フィラーなどを充填剤として有機系のバインダーに高い含有率で分散させる必要があり（例えば特許文献２）、その結果硬化物の弾性率が高くなり良好な熱伝導性と良好なリフロー性（上記リフロー処理後に剥離が生じにくいこと）を併せ持つことは困難であった。
【先行技術文献】
【特許文献】
【０００５】
【特許文献１】特開２００６−８６２７３号公報
【０００６】
【特許文献２】特開２００５−１１３０５９号公報
【発明の概要】
【発明が解決しようとする課題】
【０００７】
本発明は、上記従来技術の有する課題に鑑みてなされたものであり、好適な作業性を有し、かつ得られる積層構造体が高温プロセス信頼性に優れたものとなる積層構造体の製造方法を提供することを目的とする。
【課題を解決するための手段】
【０００８】
本発明は、以下の［１］〜［５］により達成される。
〔１〕第１の構造体上に接着剤組成物を介して第２の構造体に接着する工程を有する積層構造体の製造方法であって、
前記接着剤組成物が熱硬化性樹脂（Ａ）、および一般式（１）で表される化合物（Ｂ）を含有し、前記化合物（Ｂ）中、一般式（１）におけるｎが４以上の化合物の割合をＸ％、前記化合物（Ｂ）に含まれる一般式（２）で示される化合物の割合をＹ％とするとき、ＸとＹが以下の関係式１を満たすことを特徴とする積層構造体の製造方法。
［関係式１：Ｙ＜−２．７ｘ１０−３Ｘ＋０．８］
〔化１〕
Ｒ１Ｒ２Ｒ３Ｓｉ−（ＣＨ２）ｍ−（Ｓ）ｎ−（ＣＨ２）ｍ−ＳｉＲ１Ｒ２Ｒ３  （１）
（式（１）中、Ｒ１〜Ｒ３はそれぞれ独立に炭素数１〜１０のアルキル基または炭素数１〜１０のアルコキシ基を表し、Ｒ１〜Ｒ３のうちの少なくとも１つは炭素数１〜１０のアルコキシ基であり、ｍは１〜１０の数であり、ｎは１以上の数である。）
〔化２〕
Ｘ−（ＣＨ２）ｍ−ＳｉＲ１Ｒ２Ｒ３          （２）
（式（２）中、Ｒ１〜Ｒ３はそれぞれ独立に炭素数１〜１０のアルキル基または炭素数１〜１０のアルコキシ基を表し、Ｒ１〜Ｒ３のうちの少なくとも１つは炭素数１〜１０のアルコキシ基であり、Ｘはハロゲン原子を表し、ｍは１〜１０の数である。）
〔２〕上記熱硬化性樹脂（Ａ）がポリブタジエン重合体を含むものである〔１〕記載の積層構造体の製造方法。
〔３〕前記第１の構造体が、半導体用リードフレーム、半導体用有機基板、半導体素子、放熱部材またはスペーサーチップである〔１〕項または〔２〕項に記載の積層構造体の製造方法。
〔４〕前記第２の構造体が、半導体素子、放熱部材またはスペーサーチップである〔１〕項乃至〔３〕項のいずれか１項に記載の積層構造体の製造方法。
〔５〕〔１〕項乃至〔４〕項のいずれか１項に記載の製造方法により得られた積層構造体をさらに樹脂材料により封止する工程を有する積層構造体の製造方法。
【発明の効果】
【０００９】
本発明の製造方法を用いることにより高温プロセスにおける高い信頼性を有する積層構造体を提供することが可能となる。例えば、本発明の製造方法により得られる積層構造体の一例である半導体装置は、耐リフロー性に優れ、信頼性の高い半導体装置となる。
【図面の簡単な説明】
【００１０】
【図１】本発明の製造方法により得られる積層構造体である一例である半導体装置の一例を示す概略断面図である。
【発明を実施するための形態】
【００１１】
以下、本発明をその好適な実施形態に即して詳細に説明する。
【００１２】
先ず、本発明の積層構造体の製造方法について説明する。本発明の積層構造体の製造方法（以下、単に「製造方法」という。）は、第１の構造体上に接着剤組成物を介して第２の構造体に接着する工程を有する積層構造体の製造方法であって、前記接着剤組成物が熱硬化性樹脂（Ａ）、および一般式（１）で表される化合物（Ｂ）を含有し、前記化合物（Ｂ）中、一般式（１）におけるｎが４以上の化合物の割合をＸ％、前記化合物（Ｂ）に含まれる一般式（２）で示される化合物の割合をＹ％とするとき、ＸとＹが以下の関係式１を満たすことを特徴とする。
［関係式１：Ｙ＜−２．７ｘ１０−３Ｘ＋０．８］
〔化１〕
Ｒ１Ｒ２Ｒ３Ｓｉ−（ＣＨ２）ｍ−（Ｓ）ｎ−（ＣＨ２）ｍ−ＳｉＲ１Ｒ２Ｒ３  （１）
（式（１）中、Ｒ１〜Ｒ３はそれぞれ独立に炭素数１〜１０のアルキル基または炭素数１〜１０のアルコキシ基を表し、Ｒ１〜Ｒ３のうちの少なくとも１つは炭素数１〜１０のアルコキシ基であり、ｍは１〜１０の数であり、ｎは１以上の数である。）
〔化２〕
Ｘ−（ＣＨ２）ｍ−ＳｉＲ１Ｒ２Ｒ３          （２）
（式（２）中、Ｒ１〜Ｒ３はそれぞれ独立に炭素数１〜１０のアルキル基または炭素数１〜１０のアルコキシ基を表し、Ｒ１〜Ｒ３のうちの少なくとも１つは炭素数１〜１０のアルコキシ基であり、Ｘはハロゲン原子を表し、ｍは１〜１０の数である。）
【００１３】
本発明の製造方法に用いられる上記のような接着剤組成物は、接着特性および室温での保存性により優れたものであり、特に、室温で長く保存した場合でも粘度上昇が小さく且つ優れた接着特性が維持されるものである。
【００１４】
（第1の構造体）
本発明に用いられる第1の構造体とは、該構造体上に更に他の構造体を積層するため支持体としての役割を果たすものであることが好ましく、例えば半導体装置に代表される電子装置では、半導体用リードフレーム、半導体用有機基板、半導体素子、放熱部材またはスペーサーチップ等が挙げられる。
【００１５】
（第２の構造体）
本発明に用いられる第２の構造体とは、第1の構造体上に積層されるものであることが好ましく、例えば半導体装置に代表される電子装置では、半導体素子、放熱部材またはスペーサーチップ等が挙げられる。
【００１６】
本発明の製造方法に用いられる接着剤組成物には、熱硬化性樹脂（Ａ）を使用する。一般に熱硬化性樹脂として使用可能なものであれば特に限定されるわけではないが、好ましい熱硬化性樹脂とは加熱することで反応可能な官能基を2個以上有する化合物であり、好ましい官能基とは例えばアクリル基、アリル基、ビニル基、マレエート基、マレイミド基、エポキシ基、オキセタン基、シアネートエステル基などが挙げられる。なかでも好ましい官能基はアクリル基、アリル基、ビニル基、マレエート基、マレイミド基、エポキシ基であり、特に好ましいのはアクリル基、アリル基、マレイミド基、エポキシ基である。これら官能基は１分子内に２つ以上含まれることが好ましいが、これは官能基は１分子内に１つしかない場合には硬化物の架橋密度が上がらず機械的特性が悪化するからである。なお本明細書ではアクリロイル基のα位及び／又はβ位に置換基を有する官能基を含めアクリル基とする。
【００１７】
官能基を２個以上有する化合物の分子量は５００以上、５００００以下であることが好ましい。前記範囲より小さい場合には樹脂組成物硬化物の弾性率が高くなりすぎ、前記範囲より大きい場合には樹脂組成物の粘度が高くなりすぎるためである。
以下に好ましい官能基を2個以上有する化合物を例示するがこれらに限定されるわけではない。
【００１８】
アクリル基を1分子内に２つ以上有する化合物として好ましいものは、分子量が５００以上、５００００以下のポリエーテル、ポリエステル、ポリカーボネート、ポリ（メタ）アクリレートでアクリル基を1分子内に２つ以上有する化合物である。
【００１９】
ポリエーテルとしては、炭素数が３〜６の有機基がエーテル結合を介して繰り返したものが好ましく、芳香族環を含まないものが好ましい。芳香族環を含む場合にはアクリル基を1分子内に２つ以上有する化合物として固形あるいは高粘度になり、また硬化物とした場合の弾性率が高くなりすぎるからである。またアクリル基を1分子内に２つ以上有する化合物の分子量は上述のように５００以上、５００００以下が好ましいが、より好ましいのは５００以上、５０００以下であり、特に好ましいのは５００以上、２０００以下である。前記範囲であれば作業性が良好で、硬化物の弾性率が低い樹脂組成物が得られるからである。このようなアクリル基を1分子内に２つ以上有するポリエーテル化合物は、ポリエーテルポリオールと（メタ）アクリル酸およびその誘導体との反応により得ることが可能である。
【００２０】
ポリエステルとしては、炭素数が３〜８の有機基がエステル結合を介して繰り返したものが好ましく、芳香族環を含まないものが好ましい。芳香族環を含む場合にはアクリル基を1分子内に２つ以上有する化合物として固形あるいは高粘度になり、また硬化物とした場合の弾性率が高くなりすぎるからである。またアクリル基を1分子内に２つ以上有する化合物の分子量は上述のように５００以上、５００００以下が好ましいが、より好ましいのは５００以上、５０００以下であり、特に好ましいのは５００以上、２０００以下である。前記範囲であれば作業性が良好で、硬化物の弾性率が低い樹脂組成物が得られるからである。このようなアクリル基を1分子内に２つ以上有するポリエステル化合物は、ポリエステルポリオールと（メタ）アクリル酸およびその誘導体との反応により得ることが可能である。
【００２１】
ポリカーボネートとしては、炭素数が３〜８の有機基がカーボネート結合を介して繰り返したものが好ましく、芳香族環を含まないものが好ましい。芳香族環を含む場合にはアクリル基を1分子内に２つ以上有する化合物として固形あるいは高粘度になり、また硬化物とした場合の弾性率が高くなりすぎるからである。またアクリル基を1分子内に２つ以上有する化合物の分子量は上述のように５００以上、５００００以下が好ましいが、より好ましいのは５００以上、５０００以下であり、特に好ましいのは５００以上、２０００以下である。この範囲であれば作業性が良好で、硬化物の弾性率が低い樹脂組成物が得られるからである。このようなアクリル基を1分子内に２つ以上有するポリカーボネート化合物は、ポリカーボネートポリオールと（メタ）アクリル酸およびその誘導体との反応により得ることが可能である。
【００２２】
ポリ（メタ）アクリレートとしては、（メタ）アクリル酸と（メタ）アクリレートとの共重合体または水酸基を有する（メタ）アクリレートと極性基を有さない（メタ）アクリレートとの共重合体、グリシジル基を有する（メタ）アクリレートと極性基を有さない（メタ）アクリレートとの共重合体などが好ましい。またアクリル基を1分子内に２つ以上有する化合物の分子量は上述のように５００以上、５００００以下が好ましいが、より好ましいのは５００以上、２５０００以下である。この範囲であれば作業性が良好で、硬化物の弾性率が低い樹脂組成物が得られるからである。このようなアクリル基を1分子内に２つ以上有する（メタ）アクリレート化合物は、カルボキシ基を有する共重合体の場合は水酸基を有する（メタ）アクリレートあるいはグリシジル基を有する（メタ）アクリレートと反応することで、水酸基を有する共重合体の場合は（メタ）アクリル酸およびその誘導体と反応することで、グリシジル基を有する共重合体の場合は（メタ）アクリル酸およびその誘導体と反応することで得ることが可能である。
【００２３】
アリル基を1分子内に２つ以上有する化合物として好ましいものは、分子量が５００〜５００００のポリエーテル、ポリエステル、ポリカーボネート、ポリアクリレート、ポリメタクリレート、ポリブタジエン、ブタジエンアクリロニトリル共重合体でアリル基を有する化合物、例えばしゅう酸、マロン酸、コハク酸、グルタル酸、アジピン酸、ピメリン酸、スベリン酸、アゼライン酸、セバシン酸、マレイン酸、フマル酸、フタル酸、テトラヒドロフタル酸、ヘキサヒドロフタル酸及びこれらの誘導体といったジカルボン酸及びその誘導体とアリルアルコールを反応することで得られるジアリルエステル化合物とエチレングリコール、プロピレングリコール、テトラメチレングリコールといったジオールとの反応物などである。
【００２４】
マレイミド基を1分子内に２つ以上有する化合物として好ましいものは、例えば、Ｎ，Ｎ’−（４，４’−ジフェニルメタン）ビスマレイミド、ビス（３−エチル−５−メチル−４−マレイミドフェニル）メタン、２，２−ビス［４−（４−マレイミドフェノキシ）フェニル］プロパンなどのビスマレイミド化合物が挙げられる。より好ましいものは、ダイマー酸ジアミンと無水マレイン酸の反応により得られる化合物、マレイミド酢酸、マレイミドカプロン酸といったマレイミド化アミノ酸とポリオールの反応により得られる化合物である。マレイミド化アミノ酸は、無水マレイン酸とアミノ酢酸またはアミノカプロン酸とを反応することで得られ、ポリオールとしては、ポリエーテルポリオール、ポリエステルポリオール、ポリカーボネートポリオール、ポリアクリレートポリオール、ポリメタクリレートポリオールが好ましく、芳香族環を含まないものが特に好ましい。芳香族環を含む場合にはマレイミド基を1分子内に２つ以上有する化合物として固形あるいは高粘度になり、また硬化物とした場合の弾性率が高くなりすぎるからである。
【００２５】
また本発明の樹脂組成物の諸特性を調整するために以下の化合物を使用することも可能である。例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、グリセリンモノ（メタ）アクリレート、グリセリンジ（メタ）アクリレート、トリメチロールプロパンモノ（メタ）アクリレート、トリメチロールプロパンジ（メタ）アクリレート、ペンタエリスリトールモノ（メタ）アクリレート、ペンタエリスリトールジ（メタ）アクリレート、ペンタエリスリトールトリ（メタ）アクリレート、ネオペンチルグリコールモノ（メタ）アクリレートなどの水酸基を有する（メタ）アクリレートやこれら水酸基を有する（メタ）アクリレートとジカルボン酸またはその誘導体を反応して得られるカルボキシ基を有する（メタ）アクリレートなどが挙げられる。ここで使用可能なジカルボン酸としては、例えばしゅう酸、マロン酸、コハク酸、グルタル酸、アジピン酸、ピメリン酸、スベリン酸、アゼライン酸、セバシン酸、マレイン酸、フマル酸、フタル酸、テトラヒドロフタル酸、ヘキサヒドロフタル酸及びこれらの誘導体が挙げられる。
【００２６】
上記以外にもメチル（メタ）アクリレート、エチル（メタ）アクリレート、ｎ−ブチル（メタ）アクリレート、イソブチル（メタ）アクリレート、ターシャリーブチル（メタ）アクリレート、イソデシル（メタ）アクリレート、ラウリル（メタ）アクリレート、トリデシル（メタ）アクリレート、２−エチルヘキシル（メタ）アクリレート、その他のアルキル（メタ）アクリレート、ベンジル（メタ）アクリレート、フェノキシエチル（メタ）アクリレート、グリシジル（メタ）アクリレート、トリメチロールプロパントリ（メタ）アクリレート、ジンクモノ（メタ）アクリレート、ジンクジ（メタ）アクリレート、ジメチルアミノエチル（メタ）アクリレート、ジエチルアミノエチル（メタ）アクリレート、ネオペンチルグリコール（メタ）アクリレート、トリフロロエチル（メタ）アクリレート、２，２，３，３−テトラフロロプロピル（メタ）アクリレート、２，２，３，３，４，４−ヘキサフロロブチル（メタ）アクリレート、パーフロロオクチル（メタ）アクリレート、パーフロロオクチルエチル（メタ）アクリレート、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，３−ブタンジオールジ（メタ）アクリレート、１，１０−デカンジオールジ（メタ）アクリレート、テトラメチレングリコールジ（メタ）アクリレート、メトキシエチル（メタ）アクリレート、ブトキシエチル（メタ）アクリレート、エトキシジエチレングリコール（メタ）アクリレート、Ｎ，Ｎ’−メチレンビス（メタ）アクリルアミド、Ｎ，Ｎ’−エチレンビス（メタ）アクリルアミド、１，２−ジ（メタ）アクリルアミドエチレングリコール、ジ（メタ）アクリロイロキシメチルトリシクロデカン、Ｎ−（メタ）アクリロイロキシエチルマレイミド、Ｎ−（メタ）アクリロイロキシエチルヘキサヒドロフタルイミド、Ｎ−（メタ）アクリロイロキシエチルフタルイミド、ｎ−ビニル−２−ピロリドン、スチレン誘導体、α−メチルスチレン誘導体、テトラヒドロフルフリル（メタ）アクリレート、シクロヘキシル（メタ）アクリレート、メチルシクロヘキシル（メタ）アクリレート、エチルシクロヘキシル（メタ）アクリレート、ブチルシクロヘキシル（メタ）アクリレート、ヒドロキシシクロヘキシル（メタ）アクリレート、イソボルニル（メタ）アクリレート、メチルイソボルニル（メタ）アクリレート、エチルイソボルニル（メタ）アクリレート、ブチルイソボルニル（メタ）アクリレート、ヒドロキシイソボルニル（メタ）アクリレート、ジシクロペンテニル（メタ）アクリレ−ト、ジシクロペンタニル（メタ）アクリレ−ト、ジシクロペンテニルオキシエチル（メタ）アクリレ−ト、ジシクロペンタニルオキシエチル（メタ）アクリレ−ト、シクロヘキシルメチル（メタ）アクリレ−ト、シクロヘキシルエチル（メタ）アクリレ−ト、シクロヘキシルブチル（メタ）アクリレ−ト、デカリル（メタ）アクリレ−ト、メチルデカリル（メタ）アクリレ−ト、エチルデカリル（メタ）アクリレ−ト、ブチルデカリル（メタ）アクリレ−���、ヒドロキシデカリル（メタ）アクリレ−ト、アダマンチル（メタ）アクリレ−ト、メチルアダマンチル（メタ）アクリレ−ト、エチルアダマンチル（メタ）アクリレ−ト、ブチルアダマンチル（メタ）アクリレ−ト、ヒドロキシアダマンチル（メタ）アクリレ−トなどを使用することも可能である。これら化合物は単独で使用することも複数併用することも可能である。
【００２７】
上記化合物以外にもエポキシ基を有する化合物を使用することも好ましい。好ましいエポキシ基を有する化合物としては、ビスフェノールＡ、ビスフェノールＦ、ビフェノール等のビスフェノール化合物又はこれらの誘導体、水素添加ビスフェノールＡ、水素添加ビスフェノールＦ、水素添加ビフェノール、シクロヘキサンジオール、シクロヘキサンジメタノール、シジロヘキサンジエタノール等の脂環構造を有するジオール又はこれらの誘導体、ブタンジオール、ヘキサンジオール、オクタンジオール、ノナンジオール、デカンジオール等の脂肪族ジオール又はこれらの誘導体等をエポキシ化した２官能のもの、トリヒドロキシフェニルメタン骨格、アミノフェノール骨格を有する３官能のもの、フェノールノボラック樹脂、クレゾールノボラック樹脂、フェノールアラルキル樹脂、ビフェニルアラルキル樹脂、ナフトールアラルキル樹脂等をエポキシ化した多官能のもの等が挙げられるがこれらに限定されるわけではなく、また樹脂組成物として室温で液状である必要があるので、単独で又は混合物として室温で液状のものが好ましい。通常行われるように反応性の希釈剤を使用することも可能である。
【００２８】
エポキシ基を有する化合物と反応する目的でエポキシ樹脂用硬化剤を使用することも可能である。エポキシ樹脂用硬化剤としては、フェノール系化合物、酸無水物、アミン系化合物など公知のものが使用可能であり、特に好ましいものはフェノール系化合物である。これは硬化物の耐湿信頼性に優れるからである。好ましい硬化剤としてはフェノール性水酸基が１分子内に２つ以上あれば特に限定されないが、ビスフェノールＡ、ビスフェノールＦ、ビフェノール等のビスフェノール類、トリ（ヒドロキシフェニル）メタン、１，１，１−トリ（ヒドロキシフェニル）エタン等の３官能フェノール化合物、フェノールノボラック、又はクレゾールノボラック等が挙げられる。
またフェノール系硬化剤とイミダゾール類の併用も好ましい。特に好ましいイミダゾール類としては２−メチルイミダゾールと２，４−ジアミノ−６−ビニルトリアジンとの付加物又は２−フェニル−４−メチル−５−ヒドロキシメチルイミダゾールである。またリン系、アミン系等の反応触媒を使用することも可能である。
【００２９】
さらに重合開始剤として熱ラジカル重合開始剤を使用することも可能である。通常熱ラジカル重合開始剤として用いられるものであれば特に限定しないが、望ましいものとしては、急速加熱試験における分解開始温度（試料１ｇを電熱板の上にのせ、４℃／分で昇温した時の分解開始温度）が４０〜１４０℃となるものが好ましい。分解温度が４０℃未満だと、樹脂組成物の常温における保存性が悪くなり、１４０℃を越えると硬化時間が極端に長くなるため好ましくない。これを満たす熱ラジカル重合開始剤の具体例としては、メチルエチルケトンパーオキサイド、メチルシクロヘキサノンパーオキサイド、メチルアセトアセテートパーオキサイド、アセチルアセトンパーオキサイド、１，１−ビス（ｔ−ブチルパーオキシ）３，３，５−トリメチルシクロヘキサン、１，１−ビス（ｔ−ヘキシルパーオキシ）シクロヘキサン、１，１−ビス（ｔ−ヘキシルパーオキシ）３，３，５−トリメチルシクロヘキサン、１，１−ビス（ｔ−ブチルパーオキシ）シクロヘキサン、２，２−ビス（４，４−ジ−ｔ−ブチルパーオキシシクロヘキシル）プロパン、１，１−ビス（ｔ−ブチルパーオキシ）シクロドデカン、ｎ−ブチル４，４−ビス（ｔ−ブチルパーオキシ）バレレート、２，２−ビス（ｔ−ブチルパーオキシ）ブタン、１，１−ビス（ｔ−ブチルパーオキシ）−２−メチルシクロヘキサン、ｔ−ブチルハイドロパーオキサイド、Ｐ−メンタンハイドロパーオキサイド、１，１，３，３−テトラメチルブチルハイドロパーオキサイド、ｔ−ヘキシルハイドロパーオキサイド、ジクミルパーオキサイド、２，５−ジメチル−２，５−ビス（ｔ−ブチルパーオキシ）ヘキサン、α、α’−ビス（ｔ−ブチルパーオキシ）ジイソプロピルベンゼン、ｔ−ブチルクミルパーオキサイド、ジ−ｔ−ブチルパーオキサイド、２，５−ジメチル−２，５−ビス（ｔ−ブチルパーオキシ）ヘキシン−３、イソブチリルパーオキサイド、３，５，５−トリメチルヘキサノイルパーオキサイド、オクタノイルパーオキサイド、ラウロイルパーオキサイド、桂皮酸パーオキサイド、ｍ−トルオイルパーオキサイド、ベンゾイルパーオキサイド、ジイソプロピルパーオキシジカーボネート、ビス（４−ｔ−ブチルシクロヘキシル）パーオキシジカーボネート、ジ−３−メトキシブチルパーオキシジカーボネート、ジ−２−エチルヘキシルパーオキシジカーボネート、ジ−ｓｅｃ−ブチルパーオキシジカーボネート、ジ（３−メチル−３−メトキシブチル）パーオキシジカーボネート、ジ（４−ｔ−ブチルシクロヘキシル）パーオキシジカーボネート、α、α’−ビス（ネオデカノイルパーオキシ）ジイソプロピルベンゼン、クミルパーオキシネオデカノエート、１，１，３，３，−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、２，５−ジメチル−２，５−ビス（２−エチルヘキサノイルパーオキシ）ヘキサン、１，１，３，３−テトラメチルブチルパーオキシ−２−エチルへキサノエート、１−シクロヘキシル−１−メチル���チルパーオキシ−２−エチルヘキサノエート、ｔ−ヘキシルパーオキシ−２−エチルヘキサノエート、ｔ−ブチルパーオキシ−２−エチルヘキサノエート、ｔ−ブチルパーオキシイソブチレート、ｔ−ブチルパーオキシマレイックアシッド、ｔ−ブチルパーオキシラウレート、ｔ−ブチルパーオキシ−３，５，５−トリメチルヘキサノエート、ｔ−ブチルパーオキシイソプロピルモノカーボネート、ｔ−ブチルパーオキシ−２−エチルヘキシルモノカーボネート、２，５−ジメチル−２，５−ビス（ベンゾイルパーオキシ）ヘキサン、ｔ−ブチルパーオキシアセテート、ｔ−ヘキシルパーオキシベンゾエート、ｔ−ブチルパーオキシ−ｍ−トルオイルベンゾエート、ｔ−ブチルパーオキシベンゾエート、ビス（ｔ−ブチルパーオキシ）イソフタレート、ｔ−ブチルパーオキシアリルモノカーボネート、３，３’，４，４’−テトラ（ｔ−ブチルパーオキシカルボニル）ベンゾフェノンなどが挙げられるが、これらは単独または硬化性を制御するため２種類以上を混合して用いることもできる。
【００３０】
本発明の製造方法に用いられる接着剤組成物には、一般式（１）で示される化合物（Ｂ）を使用する。化合物（Ｂ）としては例えば、ビス（トリメトキシシリルメチル）モノスルフィド、ビス（ジメトキシモノメチルシリルメチル）モノスルフィド、ビス（モノメトキシジメチルシリルメチル）モノスルフィド、ビス（トリメトキシシリルメチル）ジスルフィド、ビス（ジメトキシモノメチルシリルメチル）ジスルフィド、ビス（モノメトキシジメチルシリルメチル）ジスルフィド、ビス（トリメトキシシリルメチル）トリスルフィド、ビス（ジメトキシモノメチルシリルメチル）トリスルフィド、ビス（モノメトキシジメチルシリルメチル）トリスルフィド、ビス（トリメトキシシリルメチル）テトラスルフィド、ビス（ジメトキシモノメチルシリルメチル）テトラスルフィド、ビス（モノメトキシジメチルシリルメチル）テトラスルフィド、ビス（トリメトキシシリルメチル）ポリスルフィド、ビス（ジメトキシモノメチルシリルメチル）ポリスルフィド、ビス（モノメトキシジメチルシリルメチル）ポリスルフィド。
【００３１】
または、ビス（トリメトキシシリルメチル）モノスルフィド、ビス（ジメトキシモノエチルシリルメチル）モノスルフィド、ビス（モノメトキシジエチルシリルメチル）モノスルフィド、ビス（トリメトキシシリルメチル）ジスルフィド、ビス（ジメトキシモノエチルシリルメチル）ジスルフィド、ビス（モノメトキシジエチルシリルメチル）ジスルフィド、ビス（トリメトキシシリルメチル）トリスルフィド、ビス（ジメトキシモノエチルシリルメチル）トリスルフィド、ビス（モノメトキシジエチルシリルメチル）トリスルフィド、ビス（トリメトキシシリルメチル）テトラスルフィド、ビス（ジメトキシモノエチルシリルメチル）テトラスルフィド、ビス（モノメトキシジエチルシリルメチル）テトラスルフィド、ビス（トリメトキシシリルメチル）ポリスルフィド、ビス（ジメトキシモノエチルシリルメチル）ポリスルフィド、ビス（モノメトキシジエチルシリルメチル）ポリスルフィド。
【００３２】
または、ビス（トリメトキシシリルメチル）モノスルフィド、ビス（ジメトキシモノプロピルシリルメチル）モノスルフィド、ビス（モノメトキシジプロピルシリルメチル）モノスルフィド、ビス（トリメトキシシリルメチル）ジスルフィド、ビス（ジメトキシモノプロピルシリルメチル）ジスルフィド、ビス（モノメトキシジプロピルシリルメチル）ジスルフィド、ビス（トリメトキシシリルメチル）トリスルフィド、ビス（ジメトキシモノプロピルシリルメチル）トリスルフィド、ビス（モノメトキシジプロピルシリルメチル）トリスルフィド、ビス（トリメトキシシリルメチル）テトラスルフィド、ビス（ジメトキシモノプロピルシリルメチル）テトラスルフィド、ビス（モノメトキシジプロピルシリルメチル）テトラスルフィド、ビス（トリメトキシシリルメチル）ポリスルフィド、ビス（ジメトキシモノプロピルシリルメチル）ポリスルフィド、ビス（モノメトキシジプロピルシリルメチル）ポリスルフィド。
【００３３】
または、ビス（トリメトキシシリルメチル）モノスルフィド、ビス（ジメトキシモノブチルシリルメチル）モノスルフィド、ビス（モノメトキシジブチルシリルメチル）モノスルフィド、ビス（トリメトキシシリルメチル）ジスルフィド、ビス（ジメトキシモノブチルシリルメチル）ジスルフィド、ビス（モノメトキシジブチルシリルメチル）ジスルフィド、ビス（トリメトキシシリルメチル）トリスルフィド、ビス（ジメトキシモノブチルシリルメチル）トリスルフィド、ビス（モノメトキシジブチルシリルメチル）トリスルフィド、ビス（トリメトキシシリルメチル）テトラスルフィド、ビス（ジメトキシモノブチルシリルメチル）テトラスルフィド、ビス（モノメトキシジブチルシリルメチル）テトラスルフィド、ビス（トリメトキシシリルメチル）ポリスルフィド、ビス（ジメトキシモノブチルシリルメチル）ポリスルフィド、ビス（モノメトキシジブチルシリルメチル）ポリスルフィド。
【００３４】
または、ビス（トリメトキシシリルメチル）モノスルフィド、ビス（ジメトキシモノペンチルシリルメチル）モノスルフィド、ビス（モノメトキシジペンチルシリルメチル）モノスルフィド、ビス（トリメトキシシリルメチル）ジスルフィド、ビス（ジメトキシモノペンチルシリルメチル）ジスルフィド、ビス（モノメトキシジペンチルシリルメチル）ジスルフィド、ビス（トリメトキシシリルメチル）トリスルフィド、ビス（ジメトキシモノペンチルシリルメチル）トリスルフィド、ビス（モノメトキシジペンチルシリルメチル）トリスルフィド、ビス（トリメトキシシリルメチル）テトラスルフィド、ビス（ジメトキシモノペンチルシリルメチル）テトラスルフィド、ビス（モノメトキシジペンチルシリルメチル）テトラスルフィド、ビス（トリメトキシシリルメチル）ポリスルフィド、ビス（ジメトキシモノペンチルシリルメチル）ポリスルフィド、ビス（モノメトキシジペンチルシリルメチル）ポリスルフィド。
【００３５】
または、ビス（トリエトキシシリルメチル）モノスルフィド、ビス（ジエトキシモノメチルシリルメチル）モノスルフィド、ビス（モノエトキシジメチルシリルメチル）モノスルフィド、ビス（トリエトキシシリルメチル）ジスルフィド、ビス（ジエトキシモノメチルシリルメチル）ジスルフィド、ビス（モノエトキシジメチルシリルメチル）ジスルフィド、ビス（トリエトキシシリルメチル）トリスルフィド、ビス（ジエトキシモノメチルシリルメチル）トリスルフィド、ビス（モノエトキシジメチルシリルメチル）トリスルフィド、ビス（トリエトキシシリルメチル）テトラスルフィド、ビス（ジエトキシモノメチルシリルメチル）テトラスルフィド、ビス（モノエトキシジメチルシリルメチル）テトラスルフィド、ビス（トリエトキシシリルメチル）ポリスルフィド、ビス（ジエトキシモノメチルシリルメチル）ポリスルフィド、ビス（モノエトキシジメチルシリルメチル）ポリスルフィド。
【００３６】
または、ビス（トリエトキシシリルメチル）モノスルフィド、ビス（ジエトキシモノエチルシリルメチル）モノスルフィド、ビス（モノエトキシジエチルシリルメチル）モノスルフィド、ビス（トリエトキシシリルメチル）ジスルフィド、ビス（ジエトキシモノエチルシリルメチル）ジスルフィド、ビス（モノエトキシジエチルシリルメチル）ジスルフィド、ビス（トリエトキシシリルメチル）トリスルフィド、ビス（ジエトキシモノエチルシリルメチル）トリスルフィド、ビス（モノエトキシジエチルシリルメチル）トリスルフィド、ビス（トリエトキシシリルメチル）テトラスルフィド、ビス（ジエトキシモノエチルシリルメチル）テトラスルフィド、ビス（モノエトキシジエチルシリルメチル）テトラスルフィド、ビス（トリエトキシシリルメチル）ポリスルフィド、ビス（ジエトキシモノエチルシリルメチル）ポリスルフィド、ビス（モノエトキシジエチルシリルメチル）ポリスルフィド。
【００３７】
または、ビス（トリエトキシシリルメチル）モノスルフィド、ビス（ジエトキシモノプロピルシリルメチル）モノスルフィド、ビス（モノエトキシジプロピルシリルメチル）モノスルフィド、ビス（トリエトキシシリルメチル）ジスルフィド、ビス（ジエトキシモノプロピルシリルメチル）ジスルフィド、ビス（モノエトキシジプロピルシリルメチル）ジスルフィド、ビス（トリエトキシシリルメチル）トリスルフィド、ビス（ジエトキシモノプロピルシリルメチル）トリスルフィド、ビス（モノエトキシジプロピルシリルメチル）トリスルフィド、ビス（トリエトキシシリルメチル）テトラスルフィド、ビス（ジエトキシモノプロピルシリルメチル）テトラスルフィド、ビス（モノエトキシジプロピルシリルメチル）テトラスルフィド、ビス（トリエトキシシリルメチル）ポリスルフィド、ビス（ジエトキシモノプロピルシリルメチル）ポリスルフィド、ビス（モノエトキシジプロピルシリルメチル）ポリスルフィド。
【００３８】
または、ビス（トリエトキシシリルメチル）モノスルフィド、ビス（ジエトキシモノブチルシリルメチル）モノスルフィド、ビス（モノエトキシジブチルシリルメチル）モノスルフィド、ビス（トリエトキシシリルメチル）ジスルフィド、ビス（ジエトキシモノブチルシリルメチル）ジスルフィド、ビス（モノエトキシジブチルシリルメチル）ジスルフィド、ビス（トリエトキシシリルメチル）トリスルフィド、ビス（ジエトキシモノブチルシリルメチル）トリスルフィド、ビス（モノエトキシジブチルシリルメチル）トリスルフィド、ビス（トリエトキシシリルメチル）テトラスルフィド、ビス（ジエトキシモノブチルシリルメチル）テトラスルフィド、ビス（モノエトキシジブチルシリルメチル）テトラスルフィド、ビス（トリエトキシシリルメチル）ポリスルフィド、ビス（ジエトキシモノブチルシリルメチル）ポリスルフィド、ビス（モノエトキシジブチルシリルメチル）ポリスルフィド。
【００３９】
または、ビス（トリエトキシシリルメチル）モノスルフィド、ビス（ジエトキシモノペンチルシリルメチル）モノスルフィド、ビス（モノエトキシジペンチルシリルメチル）モノスルフィド、ビス（トリエトキシシリルメチル）ジスルフィド、ビス（ジエトキシモノペンチルシリルメチル）ジスルフィド、ビス（モノエトキシジペンチルシリルメチル）ジスルフィド、ビス（トリエトキシシリルメチル）トリスルフィド、ビス（ジエトキシモノペンチルシリルメチル）トリスルフィド、ビス（モノエトキシジペンチルシリルメチル）トリスルフィド、ビス（トリエトキシシリルメチル）テトラスルフィド、ビス（ジエトキシモノペンチルシリルメチル）テトラスルフィド、ビス（モノエトキシジペンチルシリルメチル）テトラスルフィド、ビス（トリエトキシシリルメチル）ポリスルフィド、ビス（ジエトキシモノペンチルシリルメチル）ポリスルフィド、ビス（モノエトキシジペンチルシリルメチル）ポリスルフィド。
【００４０】
または、ビス（トリプロピルオキシシリルメチル）モノスルフィド、ビス（ジプロピルオキシモノメチルシリルメチル）モノスルフィド、ビス（モノプロピルオキシジメチルシリルメチル）モノスルフィド、ビス（トリプロピルオキシシリルメチル）ジスルフィド、ビス（ジプロピルオキシモノメチルシリルメチル）ジスルフィド、ビス（モノプロピルオキシジメチルシリルメチル）ジスルフィド、ビス（トリプロピルオキシシリルメチル）トリスルフィド、ビス（ジプロピルオキシモノメチルシリルメチル）トリスルフィド、ビス（モノプロピルオキシジメチルシリルメチル）トリスルフィド、ビス（トリプロピルオキシシリルメチル）テトラスルフィド、ビス（ジプロピルオキシモノメチルシリルメチル）テトラスルフィド、ビス（モノプロピルオキシジメチルシリルメチル）テトラスルフィド、ビス（トリプロピルオキシシリルメチル）ポリスルフィド、ビス（ジプロピルオキシモノメチルシリルメチル）ポリスルフィド、ビス（モノプロピルオキシジメチルシリルメチル）ポリスルフィド。
【００４１】
または、ビス（トリプロピルオキシシリルメチル）モノスルフィド、ビス（ジプロピルオキシモノエチルシリルメチル）モノスルフィド、ビス（モノプロピルオキシジエチルシリルメチル）モノスルフィド、ビス（トリプロピルオキシシリルメチル）ジスルフィド、ビス（ジプロピルオキシモノエチルシリルメチル）ジスルフィド、ビス（モノプロピルオキシジエチルシリルメチル）ジスルフィド、ビス（トリプロピルオキシシリルメチル）トリスルフィド、ビス（ジプロピルオキシモノエチルシリルメチル）トリスルフィド、ビス（モノプロピルオキシジエチルシリルメチル）トリスルフィド、ビス（トリプロピルオキシシリルメチル）テトラスルフィド、ビス（ジプロピルオキシモノエチルシリルメチル）テトラスルフィド、ビス（モノプロピルオキシジエチルシリルメチル）テトラスルフィド、ビス（トリプロピルオキシシリルメチル）ポリスルフィド、ビス（ジプロピルオキシモノエチルシリルメチル）ポリスルフィド、ビス（モノプロピルオキシジエチルシリルメチル）ポリスルフィド。
【００４２】
または、ビス（トリプロピルオキシシリルメチル）モノスルフィド、ビス（ジプロピルオキシモノプロピルシリルメチル）モノスルフィド、ビス（モノプロピルオキシジプロピルシリルメチル）モノスルフィド、ビス（トリプロピルオキシシリルメチル）ジスルフィド、ビス（ジプロピルオキシモノプロピルシリルメチル）ジスルフィド、ビス（モノプロピルオキシジプロピルシリルメチル）ジスルフィド、ビス（トリプロピルオキシシリルメチル）トリスルフィド、ビス（ジプロピルオキシモノプロピルシリルメチル）トリスルフィド、ビス（モノプロピルオキシジプロピルシリルメチル）トリスルフィド、ビス（トリプロピルオキシシリルメチル）テトラスルフィド、ビス（ジプロピルオキシモノプロピルシリルメチル）テトラスルフィド、ビス（モノプロピルオキシジプロピルシリルメチル）テトラスルフィド、ビス（トリプロピルオキシシリルメチル）ポリスルフィド、ビス（ジプロピルオキシモノプロピルシリルメチル）ポリスルフィド、ビス（モノプロピルオキシジプロピルシリルメチル）ポリスルフィド。
【００４３】
または、ビス（トリプロピルオキシシリルメチル）モノスルフィド、ビス（ジプロピルオキシモノブチルシリルメチル）モノスルフィド、ビス（モノプロピルオキシジブチルシリルメチル）モノスルフィド、ビス（トリプロピルオキシシリルメチル）ジスルフィド、ビス（ジプロピルオキシモノブチルシリルメチル）ジスルフィド、ビス（モノプロピルオキシジブチルシリルメチル）ジスルフィド、ビス（トリプロピルオキシシリルメチル）トリスルフィド、ビス（ジプロピルオキシモノブチルシリルメチル）トリスルフィド、ビス（モノプロピルオキシジブチルシリルメチル）トリスルフィド、ビス（トリプロピルオキシシリルメチル）テトラスルフィド、ビス（ジプロピルオキシモノブチルシリルメチル）テトラスルフィド、ビス（モノプロピルオキシジブチルシリルメチル）テトラスルフィド、ビス（トリプロピルオキシシリルメチル）ポリスルフィド、ビス（ジプロピルオキシモノブチルシリルメチル）ポリスルフィド、ビス（モノプロピルオキシジブチルシリルメチル）ポリスルフィド。
【００４４】
または、ビス（トリプロピルオキシシリルメチル）モノスルフィド、ビス（ジプロピルオキシモノペンチルシリルメチル）モノスルフィド、ビス（モノプロピルオキシジペンチルシリルメチル）モノスルフィド、ビス（トリプロピルオキシシリルメチル）ジスルフィド、ビス（ジプロピルオキシモノペンチルシリルメチル）ジスルフィド、ビス（モノプロピルオキシジペンチルシリルメチル）ジスルフィド、ビス（トリプロピルオキシシリルメチル）トリスルフィド、ビス（ジプロピルオキシモノペンチルシリルメチル）トリスルフィド、ビス（モノプロピルオキシジペンチルシリルメチル）トリスルフィド、ビス（トリプロピルオキシシリルメチル）テトラスルフィド、ビス（ジプロピルオキシモノペンチルシリルメチル）テトラスルフィド、ビス（モノプロピルオキシジペンチルシリルメチル）テトラスルフィド、ビス（トリプロピルオキシシリルメチル）ポリスルフィド、ビス（ジプロピルオキシモノペンチルシリルメチル）ポリスルフィド、ビス（モノプロピルオキシジペンチルシリルメチル）ポリスルフィド。
【００４５】
または、ビス（トリブトキシシリルメチル）モノスルフィド、ビス（ジブトキシモノメチルシリルメチル）モノスルフィド、ビス（モノブトキシジメチルシリルメチル）モノスルフィド、ビス（トリブトキシシリルメチル）ジスルフィド、ビス（ジブトキシモノメチルシリルメチル）ジスルフィド、ビス（モノブトキシジメチルシリルメチル）ジスルフィド、ビス（トリブトキシシリルメチル）トリスルフィド、ビス（ジブトキシモノメチルシリルメチル）トリスルフィド、ビス（モノブトキシジメチルシリルメチル）トリスルフィド、ビス（トリブトキシシリルメチル）テトラスルフィド、ビス（ジブトキシモノメチルシリルメチル）テトラスルフィド、ビス（モノブトキシジメチルシリルメチル）テトラスルフィド、ビス（トリブトキシシリルメチル）ポリスルフィド、ビス（ジブトキシモノメチルシリルメチル）ポリスルフィド、ビス（モノブトキシジメチルシリルメチル）ポリスルフィド。
【００４６】
または、ビス（トリブトキシシリルメチル）モノスルフィド、ビス（ジブトキシモノエチルシリルメチル）モノスルフィド、ビス（モノブトキシジエチルシリルメチル）モノスルフィド、ビス（トリブトキシシリルメチル）ジスルフィド、ビス（ジブトキシモノエチルシリルメチル）ジスルフィド、ビス（モノブトキシジエチルシリルメチル）ジスルフィド、ビス（トリブトキシシリルメチル）トリスルフィド、ビス（ジブトキシモノエチルシリルメチル）トリスルフィド、ビス（モノブトキシジエチルシリルメチル）トリスルフィド、ビス（トリブトキシシリルメチル）テトラスルフィド、ビス（ジブトキシモノエチルシリルメチル）テトラスルフィド、ビス（モノブトキシジエチルシリルメチル）テトラスルフィド、ビス（トリブトキシシリルメチル）ポリスルフィド、ビス（ジブトキシモノエチルシリルメチル）ポリスルフィド、ビス（モノブトキシジエチルシリルメチル）ポリスルフィド。
【００４７】
または、ビス（トリブトキシシリルメチル）モノスルフィド、ビス（ジブトキシモノプロピルシリルメチル）モノスルフィド、ビス（モノブトキシジプロピルシリルメチル）モノスルフィド、ビス（トリブトキシシリルメチル）ジスルフィド、ビス（ジブトキシモノプロピルシリルメチル）ジスルフィド、ビス（モノブトキシジプロピルシリルメチル）ジスルフィド、ビス（トリブトキシシリルメチル）トリスルフィド、ビス（ジブトキシモノプロピルシリルメチル）トリスルフィド、ビス（モノブトキシジプロピルシリルメチル）トリスルフィド、ビス（トリブトキシシリルメチル）テトラスルフィド、ビス（ジブトキシモノプロピルシリルメチル）テトラスルフィド、ビス（モノブトキシジプロピルシリルメチル）テトラスルフィド、ビス（トリブトキシシリルメチル）ポリスルフィド、ビス（ジブトキシモノプロピルシリルメチル）ポリスルフィド、ビス（モノブトキシジプロピルシリルメチル）ポリスルフィド。
【００４８】
または、ビス（トリブトキシシリルメチル）モノスルフィド、ビス（ジブトキシモノブチルシリルメチル）モノスルフィド、ビス（モノブトキシジブチルシリルメチル）モノスルフィド、ビス（トリブトキシシリルメチル）ジスルフィド、ビス（ジブトキシモノブチルシリルメチル）ジスルフィド、ビス（モノブトキシジブチルシリルメチル）ジスルフィド、ビス（トリブトキシシリルメチル）トリスルフィド、ビス（ジブトキシモノブチルシリルメチル）トリスルフィド、ビス（モノブトキシジブチルシリルメチル）トリスルフィド、ビス（トリブトキシシリルメチル）テトラスルフィド、ビス（ジブトキシモノブチルシリルメチル）テトラスルフィド、ビス（モノブトキシジブチルシリルメチル）テトラスルフィド、ビス（トリブトキシシリルメチル）ポリスルフィド、ビス（ジブトキシモノブチルシリルメチル）ポリスルフィド、ビス（モノブトキシジブチルシリルメチル）ポリスルフィド。
【００４９】
または、ビス（トリブトキシシリルメチル）モノスルフィド、ビス（ジブトキシモノペンチルシリルメチル）モノスルフィド、ビス（モノブトキシジペンチルシリルメチル）モノスルフィド、ビス（トリブトキシシリルメチル）ジスルフィド、ビス（ジブトキシモノペンチルシリルメチル）ジスルフィド、ビス（モノブトキシジペンチルシリルメチル）ジスルフィド、ビス（トリブトキシシリルメチル）トリスルフィド、ビス（ジブトキシモノペンチルシリルメチル）トリスルフィド、ビス（モノブトキシジペンチルシリルメチル）トリスルフィド、ビス（トリブトキシシリルメチル）テトラスルフィド、ビス（ジブトキシモノペンチルシリルメチル）テトラスルフィド、ビス（モノブトキシジペンチルシリルメチル）テトラスルフィド、ビス（トリブトキシシリルメチル）ポリスルフィド、ビス（ジブトキシモノペンチルシリルメチル）ポリスルフィド、ビス（モノブトキシジペンチルシリルメチル）ポリスルフィド。
【００５０】
または、ビス（トリペンチルオキシシリルメチル）モノスルフィド、ビス（ジペンチルオキシモノメチルシリルメチル）モノスルフィド、ビス（モノペンチルオキシジメチルシリルメチル）モノスルフィド、ビス（トリペンチルオキシシリルメチル）ジスルフィド、ビス（ジペンチルオキシモノメチルシリルメチル）ジスルフィド、ビス（モノペンチルオキシジメチルシリルメチル）ジスルフィド、ビス（トリペンチルオキシシリルメチル）トリスルフィド、ビス（ジペンチルオキシモノメチルシリルメチル）トリスルフィド、ビス（モノペンチルオキシジメチルシリルメチル）トリスルフィド、ビス（トリペンチルオキシシリルメチル）テトラスルフィド、ビス（ジペンチルオキシモノメチルシリルメチル）テトラスルフィド、ビス（モノペンチルオキシジメチルシリルメチル）テトラスルフィド、ビス（トリペンチルオキシシリルメチル）ポリスルフィド、ビス（ジペンチルオキシモノメチルシリルメチル）ポリスルフィド、ビス（モノペンチルオキシジメチルシリルメチル）ポリスルフィド。
【００５１】
または、ビス（トリペンチルオキシシリルメチル）モノスルフィド、ビス（ジペンチルオキシモノエチルシリルメチル）モノスルフィド、ビス（モノペンチルオキシジエチルシリルメチル）モノスルフィド、ビス（トリペンチルオキシシリルメチル）ジスルフィド、ビス（ジペンチルオキシモノエチルシリルメチル）ジスルフィド、ビス（モノペンチルオキシジエチルシリルメチル）ジスルフィド、ビス（トリペンチルオキシシリルメチル）トリスルフィド、ビス（ジペンチルオキシモノエチルシリルメチル）トリスルフィド、ビス（モノペンチルオキシジエチルシリルメチル）トリスルフィド、ビス（トリペンチルオキシシリルメチル）テトラスルフィド、ビス（ジペンチルオキシモノエチルシリルメチル）テトラスルフィド、ビス（モノペンチルオキシジエチルシリルメチル）テトラスルフィド、ビス（トリペンチルオキシシリルメチル）ポリスルフィド、ビス（ジペンチルオキシモノエチルシリルメチル）ポリスルフィド、ビス（モノペンチルオキシジエチルシリルメチル）ポリスルフィド。
【００５２】
または、ビス（トリペンチルオキシシリルメチル）モノスルフィド、ビス（ジペンチルオキシモノプロピルシリルメチル）モノスルフィド、ビス（モノペンチルオキシジプロピルシリルメチル）モノスルフィド、ビス（トリペンチルオキシシリルメチル）ジスルフィド、ビス（ジペンチルオキシモノプロピルシリルメチル）ジスルフィド、ビス（モノペンチルオキシジプロピルシリルメチル）ジスルフィド、ビス（トリペンチルオキシシリルメチル）トリスルフィド、ビス（ジペンチルオキシモノプロピルシリルメチル）トリスルフィド、ビス（モノペンチルオキシジプロピルシリルメチル）トリスルフィド、ビス（トリペンチルオキシシリルメチル）テトラスルフィド、ビス（ジペンチルオキシモノプロピルシリルメチル）テトラスルフィド、ビス（モノペンチルオキシジプロピルシリルメチル）テトラスルフィド、ビス（トリペンチルオキシシリルメチル）ポリスルフィド、ビス（ジペンチルオキシモノプロピルシリルメチル）ポリスルフィド、ビス（モノペンチルオキシジプロピルシリルメチル）ポリスルフィド。
【００５３】
または、ビス（トリペンチルオキシシリルメチル）モノスルフィド、ビス（ジペンチルオキシモノブチルシリルメチル）モノスルフィド、ビス（モノペンチルオキシジブチルシリルメチル）モノスルフィド、ビス（トリペンチルオキシシリルメチル）ジスルフィド、ビス（ジペンチルオキシモノブチルシリルメチル）ジスルフィド、ビス（モノペンチルオキシジブチルシリルメチル）ジスルフィド、ビス（トリペンチルオキシシリルメチル）トリスルフィド、ビス（ジペンチルオキシモノブチルシリルメチル）トリスルフィド、ビス（モノペンチルオキシジブチルシリルメチル）トリスルフィド、ビス（トリペンチルオキシシリルメチル）テトラスルフィド、ビス（ジペンチルオキシモノブチルシリルメチル）テトラスルフィド、ビス（モノペンチルオキシジブチルシリルメチル）テトラスルフィド、ビス（トリペンチルオキシシリルメチル）ポリスルフィド、ビス（ジペンチルオキシモノブチルシリルメチル）ポリスルフィド、ビス（モノペンチルオキシジブチルシリルメチル）ポリスルフィド。
【００５４】
または、ビス（トリペンチルオキシシリルメチル）モノスルフィド、ビス（ジペンチルオキシモノペンチルシリルメチル）モノスルフィド、ビス（モノペンチルオキシジペンチルシリルメチル）モノスルフィド、ビス（トリペンチルオキシシリルメチル）ジスルフィド、ビス（ジペンチルオキシモノペンチルシリルメチル）ジスルフィド、ビス（モノペンチルオキシジペンチルシリルメチル）ジスルフィド、ビス（トリペンチルオキシシリルメチル）トリスルフィド、ビス（ジペンチルオキシモノペンチルシリルメチル）トリスルフィド、ビス８３（モノペンチルオキシジペンチルシリルメチル）トリスルフィド、ビス（トリペンチルオキシシリルメチル）テトラスルフィド、ビス（ジペンチルオキシモノペンチルシリルメチル）テトラスルフィド、ビス（モノペンチルオキシジペンチルシリルメチル）テトラスルフィド、ビス（トリペンチルオキシシリルメチル）ポリスルフィド、ビス（ジペンチルオキシモノペンチルシリルメチル）ポリスルフィド、ビス（モノペンチルオキシジペンチルシリルメチル）ポリスルフィド、
【００５５】
または、ビス（トリメトキシシリルエチル）モノスルフィド、ビス（ジメトキシモノメチルシリルエチル）モノスルフィド、ビス（モノメトキシジメチルシリルエチル）モノスルフィド、ビス（トリメトキシシリルエチル）ジスルフィド、ビス（ジメトキシモノメチルシリルエチル）ジスルフィド、ビス（モノメトキシジメチルシリルエチル）ジスルフィド、ビス（トリメトキシシリルエチル）トリスルフィド、ビス（ジメトキシモノメチルシリルエチル）トリスルフィド、ビス（モノメトキシジメチルシリルエチル）トリスルフィド、ビス（トリメトキシシリルエチル）テトラスルフィド、ビス（ジメトキシモノメチルシリルエチル）テトラスルフィド、ビス（モノメトキシジメチルシリルエチル）テトラスルフィド、ビス（トリメトキシシリルエチル）ポリスルフィド、ビス（ジメトキシモノメチルシリルエチル）ポリスルフィド、ビス（モノメトキシジメチルシリルエチル）ポリスルフィド。
【００５６】
または、ビス（トリメトキシシリルエチル）モノスルフィド、ビス（ジメトキシモノエチルシリルエチル）モノスルフィド、ビス（モノメトキシジエチルシリルエチル）モノスルフィド、ビス（トリメトキシシリルエチル）ジスルフィド、ビス（ジメトキシモノエチルシリルエチル）ジスルフィド、ビス（モノメトキシジエチルシリルエチル）ジスルフィド、ビス（トリメトキシシリルエチル）トリスルフィド、ビス（ジメトキシモノエチルシリルエチル）トリスルフィド、ビス（モノメトキシジエチルシリルエチル）トリスルフィド、ビス（トリメトキシシリルエチル）テトラスルフィド、ビス（ジメトキシモノエチルシリルエチル）テトラスルフィド、ビス（モノメトキシジエチルシリルエチル）テトラスルフィド、ビス（トリメトキシシリルエチル）ポリスルフィド、ビス（ジメトキシモノエチルシリルエチル）ポリスルフィド、ビス（モノメトキシジエチルシリルエチル）ポリスルフィド。
【００５７】
または、ビス（トリメトキシシリルエチル）モノスルフィド、ビス（ジメトキシモノプロピルシリルエチル）モノスルフィド、ビス（モノメトキシジプロピルシリルエチル）モノスルフィド、ビス（トリメトキシシリルエチル）ジスルフィド、ビス（ジメトキシモノプロピルシリルエチル）ジスルフィド、ビス（モノメトキシジプロピルシリルエチル）ジスルフィド、ビス（トリメトキシシリルエチル）トリスルフィド、ビス（ジメトキシモノプロピルシリルエチル）トリスルフィド、ビス（モノメトキシジプロピルシリルエチル）トリスルフィド、ビス（トリメトキシシリルエチル）テトラスルフィド、ビス（ジメトキシモノプロピルシリルエチル）テトラスルフィド、ビス（モノメトキシジプロピルシリルエチル）テトラスルフィド、ビス（トリメトキシシリルエチル）ポリスルフィド、ビス（ジメトキシモノプロピルシリルエチル）ポリスルフィド、ビス（モノメトキシジプロピルシリルエチル）ポリスルフィド。
【００５８】
または、ビス（トリメトキシシリルエチル）モノスルフィド、ビス（ジメトキシモノブチルシリルエチル）モノスルフィド、ビス（モノメトキシジブチルシリルエチル）モノスルフィド、ビス（トリメトキシシリルエチル）ジスルフィド、ビス（ジメトキシモノブチルシリルエチル）ジスルフィド、ビス（モノメトキシジブチルシリルエチル）ジスルフィド、ビス（トリメトキシシリルエチル）トリスルフィド、ビス（ジメトキシモノブチルシリルエチル）トリスルフィド、ビス（モノメトキシジブチルシリルエチル）トリスルフィド、ビス（トリメトキシシリルエチル）テトラスルフィド、ビス（ジメトキシモノブチルシリルエチル）テトラスルフィド、ビス（モノメトキシジブチルシリルエチル）テトラスルフィド、ビス（トリメトキシシリルエチル）ポリスルフィド、ビス（ジメトキシモノブチルシリルエチル）ポリスルフィド、ビス（モノメトキシジブチルシリルエチル）ポリスルフィド。
【００５９】
または、ビス（トリメトキシシリルエチル）モノスルフィド、ビス（ジメトキシモノペンチルシリルエチル）モノスルフィド、ビス（モノメトキシジペンチルシリルエチル）モノスルフィド、ビス（トリメトキシシリルエチル）ジスルフィド、ビス（ジメトキシモノペンチルシリルエチル）ジスルフィド、ビス（モノメトキシジペンチルシリルエチル）ジスルフィド、ビス（トリメトキシシリルエチル）トリスルフィド、ビス（ジメトキシモノペンチルシリルエチル）トリスルフィド、ビス（モノメトキシジペンチルシリルエチル）トリスルフィド、ビス（トリメトキシシリルエチル）テトラスルフィド、ビス（ジメトキシモノペンチルシリルエチル）テトラスルフィド、ビス（モノメトキシジペンチルシリルエチル）テトラスルフィド、ビス（トリメトキシシリルエチル）ポリスルフィド、ビス（ジメトキシモノペンチルシリルエチル）ポリスルフィド、ビス（モノメトキシジペンチルシリルエチル）ポリスルフィド、
【００６０】
または、ビス（トリエトキシシリルエチル）モノスルフィド、ビス（ジエトキシモノメチルシリルエチル）モノスルフィド、ビス（モノエトキシジメチルシリルエチル）モノスルフィド、ビス（トリエトキシシリルエチル）ジスルフィド、ビス（ジエトキシモノメチルシリルエチル）ジスルフィド、ビス（モノエトキシジメチルシリルエチル）ジスルフィド、ビス（トリエトキシシリルエチル）トリスルフィド、ビス（ジエトキシモノメチルシリルエチル）トリスルフィド、ビス（モノエトキシジメチルシリルエチル）トリスルフィド、ビス（トリエトキシシリルエチル）テトラスルフィド、ビス（ジエトキシモノメチルシリルエチル）テトラスルフィド、ビス（モノエトキシジメチルシリルエチル）テトラスルフィド、ビス（トリエトキシシリルエチル）ポリスルフィド、ビス（ジエトキシモノメチルシリルエチル）ポリスルフィド、ビス（モノエトキシジメチルシリルエチル）ポリスルフィド。
【００６１】
または、ビス（トリエトキシシリルエチル）モノスルフィド、ビス（ジエトキシモノエチルシリルエチル）モノスルフィド、ビス（モノエトキシジエチルシリルエチル）モノスルフィド、ビス（トリエトキシシリルエチル）ジスルフィド、ビス（ジエトキシモノエチルシリルエチル）ジスルフィド、ビス（モノエトキシジエチルシリルエチル）ジスルフィド、ビス（トリエトキシシリルエチル）トリスルフィド、ビス（ジエトキシモノエチルシリルエチル）トリスルフィド、ビス（モノエトキシジエチルシリルエチル）トリスルフィド、ビス（トリエトキシシリルエチル）テトラスルフィド、ビス（ジエトキシモノエチルシリルエチル）テトラスルフィド、ビス（モノエトキシジエチルシリルエチル）テトラスルフィド、ビス（トリエトキシシリルエチル）ポリスルフィド、ビス（ジエトキシモノエチルシリルエチル）ポリスルフィド、ビス（モノエトキシジエチルシリルエチル）ポリスルフィド。
【００６２】
または、ビス（トリエトキシシリルエチル）モノスルフィド、ビス（ジエトキシモノプロピルシリルエチル）モノスルフィド、ビス（モノエトキシジプロピルシリルエチル）モノスルフィド、ビス（トリエトキシシリルエチル）ジスルフィド、ビス（ジエトキシモノプロピルシリルエチル）ジスルフィド、ビス（モノエトキシジプロピルシリルエチル）ジスルフィド、ビス（トリエトキシシリルエチル）トリスルフィド、ビス（ジエトキシモノプロピルシリルエチル）トリスルフィド、ビス（モノエトキシジプロピルシリルエチル）トリスルフィド、ビス（トリエトキシシリルエチル）テトラスルフィド、ビス（ジエトキシモノプロピルシリルエチル）テトラスルフィド、ビス（モノエトキシジプロピルシリルエチル）テトラスルフィド、ビス（トリエトキシシリルエチル）ポリスルフィド、ビス（ジエトキシモノプロピルシリルエチル）ポリスルフィド、ビス（モノエトキシジプロピルシリルエチル）ポリスルフィド。
【００６３】
または、ビス（トリエトキシシリルエチル）モノスルフィド、ビス（ジエトキシモノブチルシリルエチル）モノスルフィド、ビス（モノエトキシジブチルシリルエチル）モノスルフィド、ビス（トリエトキシシリルエチル）ジスルフィド、ビス（ジエトキシモノブチルシリルエチル）ジスルフィド、ビス（モノエトキシジブチルシリルエチル）ジスルフィド、ビス（トリエトキシシリルエチル）トリスルフィド、ビス（ジエトキシモノブチルシリルエチル）トリスルフィド、ビス（モノエトキシジブチルシリルエチル）トリスルフィド、ビス（トリエトキシシリルエチル）テトラスルフィド、ビス（ジエトキシモノブチルシリルエチル）テトラスルフィド、ビス（モノエトキシジブチルシリルエチル）テトラスルフィド、ビス（トリエトキシシリルエチル）ポリスルフィド、ビス（ジエトキシモノブチルシリルエチル）ポリスルフィド、ビス（モノエトキシジブチルシリルエチル）ポリスルフィド。
【００６４】
または、ビス（トリエトキシシリルエチル）モノスルフィド、ビス（ジエトキシモノペンチルシリルエチル）モノスルフィド、ビス（モノエトキシジペンチルシリルエチル）モノスルフィド、ビス（トリエトキシシリルエチル）ジスルフィド、ビス（ジエトキシモノペンチルシリルエチル）ジスルフィド、ビス（モノエトキシジペンチルシリルエチル）ジスルフィド、ビス（トリエトキシシリルエチル）トリスルフィド、ビス（ジエトキシモノペンチルシリルエチル）トリスルフィド、ビス（モノエトキシジペンチルシリルエチル）トリスルフィド、ビス（トリエトキシシリルエチル）テトラスルフィド、ビス（ジエトキシモノペンチルシリルエチル）テトラスルフィド、ビス（モノエトキシジペンチルシリルエチル）テトラスルフィド、ビス（トリエトキシシリルエチル）ポリスルフィド、ビス（ジエトキシモノペンチルシリルエチル）ポリスルフィド、ビス（モノエトキシジペンチルシリルエチル）ポリスルフィド。
【００６５】
または、ビス（トリプロピルオキシシリルエチル）モノスルフィド、ビス（ジプロピルオキシモノメチルシリルエチル）モノスルフィド、ビス（モノプロピルオキシジメチルシリルエチル）モノスルフィド、ビス（トリプロピルオキシシリルエチル）ジスルフィド、ビス（ジプロピルオキシモノメチルシリルエチル）ジスルフィド、ビス（モノプロピルオキシジメチルシリルエチル）ジスルフィド、ビス（トリプロピルオキシシリルエチル）トリスルフィド、ビス（ジプロピルオキシモノメチルシリルエチル）トリスルフィド、ビス（モノプロピルオキシジメチルシリルエチル）トリスルフィド、ビス（トリプロピルオキシシリルエチル）テトラスルフィド、ビス（ジプロピルオキシモノメチルシリルエチル）テトラスルフィド、ビス（モノプロピルオキシジメチルシリルエチル）テトラスルフィド、ビス（トリプロピルオキシシリルエチル）ポリスルフィド、ビス（ジプロピルオキシモノメチルシリルエチル）ポリスルフィド、ビス（モノプロピルオキシジメチルシリルエチル）ポリスルフィド。
【００６６】
または、ビス（トリプロピルオキシシリルエチル）モノスルフィド、ビス（ジプロピルオキシモノエチルシリルエチル）モノスルフィド、ビス（モノプロピルオキシジエチルシリルエチル）モノスルフィド、ビス（トリプロピルオキシシリルエチル）ジスルフィド、ビス（ジプロピルオキシモノエチルシリルエチル）ジスルフィド、ビス（モノプロピルオキシジエチルシリルエチル）ジスルフィド、ビス（トリプロピルオキシシリルエチル）トリスルフィド、ビス（ジプロピルオキシモノエチルシリルエチル）トリスルフィド、ビス（モノプロピルオキシジエチルシリルエチル）トリスルフィド、ビス（トリプロピルオキシシリルエチル）テトラスルフィド、ビス（ジプロピルオキシモノエチルシリルエチル）テトラスルフィド、ビス（モノプロピルオキシジエチルシリルエチル）テトラスルフィド、ビス（トリプロピルオキシシリルエチル）ポリスルフィド、ビス（ジプロピルオキシモノエチルシリルエチル）ポリスルフィド、ビス（モノプロピルオキシジエチルシリルエチル）ポリスルフィド。
【００６７】
または、ビス（トリプロピルオキシシリルエチル）モノスルフィド、ビス（ジプロピルオキシモノプロピルシリルエチル）モノスルフィド、ビス（モノプロピルオキシジプロピルシリルエチル）モノスルフィド、ビス（トリプロピルオキシシリルエチル）ジスルフィド、ビス（ジプロピルオキシモノプロピルシリルエチル）ジスルフィド、ビス（モノプロピルオキシジプロピルシリルエチル）ジスルフィド、ビス（トリプロピルオキシシリルエチル）トリスルフィド、ビス（ジプロピルオキシモノプロピルシリルエチル）トリスルフィド、ビス（モノプロピルオキシジプロピルシリルエチル）トリスルフィド、ビス（トリプロピルオキシシリルエチル）テトラスルフィド、ビス（ジプロピルオキシモノプロピルシリルエチル）テトラスルフィド、ビス（モノプロピルオキシジプロピルシリルエチル）テトラスルフィド、ビス（トリプロピルオキシシリルエチル）ポリスルフィド、ビス（ジプロピルオキシモノプロピルシリルエチル）ポリスルフィド、ビス（モノプロピルオキシジプロピルシリルエチル）ポリスルフィド。
【００６８】
または、ビス（トリプロピルオキシシリルエチル）モノスルフィド、ビス（ジプロピルオキシモノブチルシリルエチル）モノスルフィド、ビス（モノプロピルオキシジブチルシリルエチル）モノスルフィド、ビス（トリプロピルオキシシリルエチル）ジスルフィド、ビス（ジプロピルオキシモノブチルシリルエチル）ジスルフィド、ビス（モノプロピルオキシジブチルシリルエチル）ジスルフィド、ビス（トリプロピルオキシシリルエチル）トリスルフィド、ビス（ジプロピルオキシモノブチルシリルエチル）トリスルフィド、ビス（モノプロピルオキシジブチルシリルエチル）トリスルフィド、ビス（トリプロピルオキシシリルエチル）テトラスルフィド、ビス（ジプロピルオキシモノブチルシリルエチル）テトラスルフィド、ビス（モノプロピルオキシジブチルシリルエチル）テトラスルフィド、ビス（トリプロピルオキシシリルエチル）ポリスルフィド、ビス（ジプロピルオキシモノブチルシリルエチル）ポリスルフィド、ビス（モノプロピルオキシジブチルシリルエチル）ポリスルフィド。
【００６９】
または、ビス（トリプロピルオキシシリルエチル）モノスルフィド、ビス（ジプロピルオキシモノペンチルシリルエチル）モノスルフィド、ビス（モノプロピルオキシジペンチルシリルエチル）モノスルフィド、ビス（トリプロピルオキシシリルエチル）ジスルフィド、ビス（ジプロピルオキシモノペンチルシリルエチル）ジスルフィド、ビス（モノプロピルオキシジペンチルシリルエチル）ジスルフィド、ビス（トリプロピルオキシシリルエチル）トリスルフィド、ビス（ジプロピルオキシモノペンチルシリルエチル）トリスルフィド、ビス（モノプロピルオキシジペンチルシリルエチル）トリスルフィド、ビス（トリプロピルオキシシリルエチル）テトラスルフィド、ビス（ジプロピルオキシモノペンチルシリルエチル）テトラスルフィド、ビス（モノプロピルオキシジペンチルシリルエチル）テトラスルフィド、ビス（トリプロピルオキシシリルエチル）ポリスルフィド、ビス（ジプロピルオキシモノペンチルシリルエチル）ポリスルフィド、ビス（モノプロピルオキシジペンチルシリルエチル）ポリスルフィド。
【００７０】
または、ビス（トリブトキシシリルエチル）モノスルフィド、ビス（ジブトキシモノメチルシリルエチル）モノスルフィド、ビス（モノブトキシジメチルシリルエチル）モノスルフィド、ビス（トリブトキシシリルエチル）ジスルフィド、ビス（ジブトキシモノメチルシリルエチル）ジスルフィド、ビス（モノブトキシジメチルシリルエチル）ジスルフィド、ビス（トリブトキシシリルエチル）トリスルフィド、ビス（ジブトキシモノメチルシリルエチル）トリスルフィド、ビス（モノブトキシジメチルシリルエチル）トリスルフィド、ビス（トリブトキシシリルエチル）テトラスルフィド、ビス（ジブトキシモノメチルシリルエチル）テトラスルフィド、ビス（モノブトキシジメチルシリルエチル）テトラスルフィド、ビス（トリブトキシシリルエチル）ポリスルフィド、ビス（ジブトキシモノメチルシリルエチル）ポリスルフィド、ビス（モノブトキシジメチルシリルエチル）ポリスルフィド。
【００７１】
または、ビス（トリブトキシシリルエチル）モノスルフィド、ビス（ジブトキシモノエチルシリルエチル）モノスルフィド、ビス（モノブトキシジエチルシリルエチル）モノスルフィド、ビス（トリブトキシシリルエチル）ジスルフィド、ビス（ジブトキシモノエチルシリルエチル）ジスルフィド、ビス（モノブトキシジエチルシリルエチル）ジスルフィド、ビス（トリブトキシシリルエチル）トリスルフィド、ビス（ジブトキシモノエチルシリルエチル）トリスルフィド、ビス（モノブトキシジエチルシリルエチル）トリスルフィド、ビス（トリブトキシシリルエチル）テトラスルフィド、ビス（ジブトキシモノエチルシリルエチル）テトラスルフィド、ビス（モノブトキシジエチルシリルエチル）テトラスルフィド、ビス（トリブトキシシリルエチル）ポリスルフィド、ビス（ジブトキシモノエチルシリルエチル）ポリスルフィド、ビス（モノブトキシジエチルシリルエチル）ポリスルフィド。
【００７２】
または、ビス（トリブトキシシリルエチル）モノスルフィド、ビス（ジブトキシモノプロピルシリルエチル）モノスルフィド、ビス（モノブトキシジプロピルシリルエチル）モノスルフィド、ビス（トリブトキシシリルエチル）ジスルフィド、ビス（ジブトキシモノプロピルシリルエチル）ジスルフィド、ビス（モノブトキシジプロピルシリルエチル）ジスルフィド、ビス（トリブトキシシリルエチル）トリスルフィド、ビス（ジブトキシモノプロピルシリルエチル）トリスルフィド、ビス（モノブトキシジプロピルシリルエチル）トリスルフィド、ビス（トリブトキシシリルエチル）テトラスルフィド、ビス（ジブトキシモノプロピルシリルエチル）テトラスルフィド、ビス（モノブトキシジプロピルシリルエチル）テトラスルフィド、ビス（トリブトキシシリルエチル）ポリスルフィド、ビス（ジブトキシモノプロピルシリルエチル）ポリスルフィド、ビス（モノブトキシジプロピルシリルエチル）ポリスルフィド。
【００７３】
または、ビス（トリブトキシシリルエチル）モノスルフィド、ビス（ジブトキシモノブチルシリルエチル）モノスルフィド、ビス（モノブトキシジブチルシリルエチル）モノスルフィド、ビス（トリブトキシシリルエチル）ジスルフィド、ビス（ジブトキシモノブチルシリルエチル）ジスルフィド、ビス（モノブトキシジブチルシリルエチル）ジスルフィド、ビス（トリブトキシシリルエチル）トリスルフィド、ビス（ジブトキシモノブチルシリルエチル）トリスルフィド、ビス（モノブトキシジブチルシリルエチル）トリスルフィド、ビス（トリブトキシシリルエチル）テトラスルフィド、ビス（ジブトキシモノブチルシリルエチル）テトラスルフィド、ビス（モノブトキシジブチルシリルエチル）テトラスルフィド、ビス（トリブトキシシリルエチル）ポリスルフィド、ビス（ジブトキシモノブチルシリルエチル）ポリスルフィド、ビス（モノブトキシジブチルシリルエチル）ポリスルフィド。
【００７４】
または、ビス（トリブトキシシリルエチル）モノスルフィド、ビス（ジブトキシモノペンチルシリルエチル）モノスルフィド、ビス（モノブトキシジペンチルシリルエチル）モノスルフィド、ビス（トリブトキシシリルエチル）ジスルフィド、ビス（ジブトキシモノペンチルシリルエチル）ジスルフィド、ビス（モノブトキシジペンチルシリルエチル）ジスルフィド、ビス（トリブトキシシリルエチル）トリスルフィド、ビス（ジブトキシモノペンチルシリルエチル）トリスルフィド、ビス（モノブトキシジペンチルシリルエチル）トリスルフィド、ビス（トリブトキシシリルエチル）テトラスルフィド、ビス（ジブトキシモノペンチルシリルエチル）テトラスルフィド、ビス（モノブトキシジペンチルシリルエチル）テトラスルフィド、ビス（トリブトキシシリルエチル）ポリスルフィド、ビス（ジブトキシモノペンチルシリルエチル）ポリスルフィド、ビス（モノブトキシジペンチルシリルエチル）ポリスルフィド。
【００７５】
または、ビス（トリペンチルオキシシリルエチル）モノスルフィド、ビス（ジペンチルオキシモノメチルシリルエチル）モノスルフィド、ビス（モノペンチルオキシジメチルシリルエチル）モノスルフィド、ビス（トリペンチルオキシシリルエチル）ジスルフィド、ビス（ジペンチルオキシモノメチルシリルエチル）ジスルフィド、ビス（モノペンチルオキシジメチルシリルエチル）ジスルフィド、ビス（トリペンチルオキシシリルエチル）トリスルフィド、ビス（ジペンチルオキシモノメチルシリルエチル）トリスルフィド、ビス（モノペンチルオキシジメチルシリルエチル）トリスルフィド、ビス（トリペンチルオキシシリルエチル）テトラスルフィド、ビス（ジペンチルオキシモノメチルシリルエチル）テトラスルフィド、ビス（モノペンチルオキシジメチルシリルエチル）テトラスルフィド、ビス（トリペンチルオキシシリルエチル）ポリスルフィド、ビス（ジペンチルオキシモノメチルシリルエチル）ポリスルフィド、ビス（モノペンチルオキシジメチルシリルエチル）ポリスルフィド。
【００７６】
または、ビス（トリペンチルオキシシリルエチル）モノスルフィド、ビス（ジペンチルオキシモノエチルシリルエチル）モノスルフィド、ビス（モノペンチルオキシジエチルシリルエチル）モノスルフィド、ビス（トリペンチルオキシシリルエチル）ジスルフィド、ビス（ジペンチルオキシモノエチルシリルエチル）ジスルフィド、ビス（モノペンチルオキシジエチルシリルエチル）ジスルフィド、ビス（トリペンチルオキシシリルエチル）トリスルフィド、ビス（ジペンチルオキシモノエチルシリルエチル）トリスルフィド、ビス（モノペンチルオキシジエチルシリルエチル）トリスルフィド、ビス（トリペンチルオキシシリルエチル）テトラスルフィド、ビス（ジペンチルオキシモノエチルシリルエチル）テトラスルフィド、ビス（モノペンチルオキシジエチルシリルエチル）テトラスルフィド、ビス（トリペンチルオキシシリルエチル）ポリスルフィド、ビス（ジペンチルオキシモノエチルシリルエチル）ポリスルフィド、ビス（モノペンチルオキシジエチルシリルエチル）ポリスルフィド。
【００７７】
または、ビス（トリペンチルオキシシリルエチル）モノスルフィド、ビス（ジペンチルオキシモノプロピルシリルエチル）モノスルフィド、ビス（モノペンチルオキシジプロピルシリルエチル）モノスルフィド、ビス（トリペンチルオキシシリルエチル）ジスルフィド、ビス（ジペンチルオキシモノプロピルシリルエチル）ジスルフィド、ビス（モノペンチルオキシジプロピルシリルエチル）ジスルフィド、ビス（トリペンチルオキシシリルエチル）トリスルフィド、ビス（ジペンチルオキシモノプロピルシリルエチル）トリスルフィド、ビス（モノペンチルオキシジプロピルシリルエチル）トリスルフィド、ビス（トリペンチルオキシシリルエチル）テトラスルフィド、ビス（ジペンチルオキシモノプロピルシリルエチル）テトラスルフィド、ビス（モノペンチルオキシジプロピルシリルエチル）テトラスルフィド、ビス（トリペンチルオキシシリルエチル）ポリスルフィド、ビス（ジペンチルオキシモノプロピルシリルエチル）ポリスルフィド、ビス（モノペンチルオキシジプロピルシリルエチル）ポリスルフィド。
【００７８】
ビス（トリペンチルオキシシリルエチル）モノスルフィド、ビス（ジペンチルオキシモノブチルシリルエチル）モノスルフィド、ビス（モノペンチルオキシジブチルシリルエチル）モノスルフィド、ビス（トリペンチルオキシシリルエチル）ジスルフィド、ビス（ジペンチルオキシモノブチルシリルエチル）ジスルフィド、ビス（モノペンチルオキシジブチルシリルエチル）ジスルフィド、ビス（トリペンチルオキシシリルエチル）トリスルフィド、ビス（ジペンチルオキシモノブチルシリルエチル）トリスルフィド、ビス（モノペンチルオキシジブチルシリルエチル）トリスルフィド、ビス（トリペンチルオキシシリルエチル）テトラスルフィド、ビス（ジペンチルオキシモノブチルシリルエチル）テトラスルフィド、ビス（モノペンチルオキシジブチルシリルエチル）テトラスルフィド、ビス（トリペンチルオキシシリルエチル）ポリスルフィド、ビス（ジペンチルオキシモノブチルシリルエチル）ポリスルフィド、ビス（モノペンチルオキシジブチルシリルエチル）ポリスルフィド。
【００７９】
または、ビス（トリペンチルオキシシリルエチル）モノスルフィド、ビス（ジペンチルオキシモノペンチルシリルエチル）モノスルフィド、ビス（モノペンチルオキシジペンチルシリルエチル）モノスルフィド、ビス（トリペンチルオキシシリルエチル）ジスルフィド、ビス（ジペンチルオキシモノペンチルシリルエチル）ジスルフィド、ビス（モノペンチルオキシジペンチルシリルエチル）ジスルフィド、ビス（トリペンチルオキシシリルエチル）トリスルフィド、ビス（ジペンチルオキシモノペンチルシリルエチル）トリスルフィド、ビス（モノペンチルオキシジペンチルシリルエチル）トリスルフィド、ビス（トリペンチルオキシシリルエチル）テトラスルフィド、ビス（ジペンチルオキシモノペンチルシリルエチル）テトラスルフィド、ビス（モノペンチルオキシジペンチルシリルエチル）テトラスルフィド、ビス（トリペンチルオキシシリルエチル）ポリスルフィド、ビス（ジペンチルオキシモノペンチルシリルエチル）ポリスルフィド、ビス（モノペンチルオキシジペンチルシリルエチル）ポリスルフィド。
【００８０】
または、ビス（トリメトキシシリルプロピル）モノスルフィド、ビス（ジメトキシモノメチルシリルプロピル）モノスルフィド、ビス（モノメトキシジメチルシリルプロピル）モノスルフィド、ビス（トリメトキシシリルプロピル）ジスルフィド、ビス（ジメトキシモノメチルシリルプロピル）ジスルフィド、ビス（モノメトキシジメチルシリルプロピル）ジスルフィド、ビス（トリメトキシシリルプロピル）トリスルフィド、ビス（ジメトキシモノメチルシリルプロピル）トリスルフィド、ビス（モノメトキシジメチルシリルプロピル）トリスルフィド、ビス（トリメトキシシリルプロピル）テトラスルフィド、ビス（ジメトキシモノメチルシリルプロピル）テトラスルフィド、ビス（モノメトキシジメチルシリルプロピル）テトラスルフィド、ビス（トリメトキシシリルプロピル）ポリスルフィド、ビス（ジメトキシモノメチルシリルプロピル）ポリスルフィド、ビス（モノメトキシジメチルシリルプロピル）ポリスルフィド。
【００８１】
または、ビス（トリメトキシシリルプロピル）モノスルフィド、ビス（ジメトキシモノエチルシリルプロピル）モノスルフィド、ビス（モノメトキシジエチルシリルプロピル）モノスルフィド、ビス（トリメトキシシリルプロピル）ジスルフィド、ビス（ジメトキシモノエチルシリルプロピル）ジスルフィド、ビス（モノメトキシジエチルシリルプロピル）ジスルフィド、ビス（トリメトキシシリルプロピル）トリスルフィド、ビス（ジメトキシモノエチルシリルプロピル）トリスルフィド、ビス（モノメトキシジエチルシリルプロピル）トリスルフィド、ビス（トリメトキシシリルプロピル）テトラスルフィド、ビス（ジメトキシモノエチルシリルプロピル）テトラスルフィド、ビス（モノメトキシジエチルシリルプロピル）テトラスルフィド、ビス（トリメトキシシリルプロピル）ポリスルフィド、ビス（ジメトキシモノエチルシリルプロピル）ポリスルフィド、ビス（モノメトキシジエチルシリルプロピル）ポリスルフィド。
【００８２】
または、ビス（トリメトキシシリルプロピル）モノスルフィド、ビス（ジメトキシモノプロピルシリルプロピル）モノスルフィド、ビス（モノメトキシジプロピルシリルプロピル）モノスルフィド、ビス（トリメトキシシリルプロピル）ジスルフィド、ビス（ジメトキシモノプロピルシリルプロピル）ジスルフィド、ビス（モノメトキシジプロピルシリルプロピル）ジスルフィド、ビス（トリメトキシシリルプロピル）トリスルフィド、ビス（ジメトキシモノプロピルシリルプロピル）トリスルフィド、ビス（モノメトキシジプロピルシリルプロピル）トリスルフィド、ビス（トリメトキシシリルプロピル）テトラスルフィド、ビス（ジメトキシモノプロピルシリルプロピル）テトラスルフィド、ビス（モノメトキシジプロピルシリルプロピル）テトラスルフィド、ビス（トリメトキシシリルプロピル）ポリスルフィド、ビス（ジメトキシモノプロピルシリルプロピル）ポリスルフィド、ビス（モノメトキシジプロピルシリルプロピル）ポリスルフィド、
【００８３】
または、ビス（トリメトキシシリルプロピル）モノスルフィド、ビス（ジメトキシモノブチルシリルプロピル）モノスルフィド、ビス（モノメトキシジブチルシリルプロピル）モノスルフィド、ビス（トリメトキシシリルプロピル）ジスルフィド、ビス（ジメトキシモノブチルシリルプロピル）ジスルフィド、ビス（モノメトキシジブチルシリルプロピル）ジスルフィド、ビス（トリメトキシシリルプロピル）トリスルフィド、ビス（ジメトキシモノブチルシリルプロピル）トリスルフィド、ビス（モノメトキシジブチルシリルプロピル）トリスルフィド、ビス（トリメトキシシリルプロピル）テトラスルフィド、ビス（ジメトキシモノブチルシリルプロピル）テトラスルフィド、ビス（モノメトキシジブチルシリルプロピル）テトラスルフィド、ビス（トリメトキシシリルプロピル）ポリスルフィド、ビス（ジメトキシモノブチルシリルプロピル）ポリスルフィド、ビス（モノメトキシジブチルシリルプロピル）ポリスルフィド。
【００８４】
または、ビス（トリメトキシシリルプロピル）モノスルフィド、ビス（ジメトキシモノペンチルシリルプロピル）モノスルフィド、ビス（モノメトキシジペンチルシリルプロピル）モノスルフィド、ビス（トリメトキシシリルプロピル）ジスルフィド、ビス（ジメトキシモノペンチルシリルプロピル）ジスルフィド、ビス（モノメトキシジペンチルシリルプロピル）ジスルフィド、ビス（トリメトキシシリルプロピル）トリスルフィド、ビス（ジメトキシモノペンチルシリルプロピル）トリスルフィド、ビス（モノメトキシジペンチルシリルプロピル）トリスルフィド、ビス（トリメトキシシリルプロピル）テトラスルフィド、ビス（ジメトキシモノペンチルシリルプロピル）テトラスルフィド、ビス（モノメトキシジペンチルシリルプロピル）テトラスルフィド、ビス（トリメトキシシリルプロピル）ポリスルフィド、ビス（ジメトキシモノペンチルシリルプロピル）ポリスルフィド、ビス（モノメトキシジペンチルシリルプロピル）ポリスルフィド。
【００８５】
または、ビス（トリエトキシシリルプロピル）モノスルフィド、ビス（ジエトキシモノメチルシリルプロピル）モノスルフィド、ビス（モノエトキシジメチルシリルプロピル）モノスルフィド、ビス（トリエトキシシリルプロピル）ジスルフィド、ビス（ジエトキシモノメチルシリルプロピル）ジスルフィド、ビス（モノエトキシジメチルシリルプロピル）ジスルフィド、ビス（トリエトキシシリルプロピル）トリスルフィド、ビス（ジエトキシモノメチルシリルプロピル）トリスルフィド、ビス（モノエトキシジメチルシリルプロピル）トリスルフィド、ビス（トリエトキシシリルプロピル）テトラスルフィド、ビス（ジエトキシモノメチルシリルプロピル）テトラスルフィド、ビス（モノエトキシジメチルシリルプロピル）テトラスルフィド、ビス（トリエトキシシリルプロピル）ポリスルフィド、ビス（ジエトキシモノメチルシリルプロピル）ポリスルフィド、ビス（モノエトキシジメチルシリルプロピル）ポリスルフィド。
【００８６】
または、ビス（トリエトキシシリルプロピル）モノスルフィド、ビス（ジエトキシモノエチルシリルプロピル）モノスルフィド、ビス（モノエトキシジエチルシリルプロピル）モノスルフィド、ビス（トリエトキシシリルプロピル）ジスルフィド、ビス（ジエトキシモノエチルシリルプロピル）ジスルフィド、ビス（モノエトキシジエチルシリルプロピル）ジスルフィド、ビス（トリエトキシシリルプロピル）トリスルフィド、ビス（ジエトキシモノエチルシリルプロピル）トリスルフィド、ビス（モノエトキシジエチルシリルプロピル）トリスルフィド、ビス（トリエトキシシリルプロピル）テトラスルフィド、ビス（ジエトキシモノエチルシリルプロピル）テトラスルフィド、ビス（モノエトキシジエチルシリルプロピル）テトラスルフィド、ビス（トリエトキシシリルプロピル）ポリスルフィド、ビス（ジエトキシモノエチルシリルプロピル）ポリスルフィド、ビス（モノエトキシジエチルシリルプロピル）ポリスルフィド。
【００８７】
または、ビス（トリエトキシシリルプロピル）モノスルフィド、ビス（ジエトキシモノプロピルシリルプロピル）モノスルフィド、ビス（モノエトキシジプロピルシリルプロピル）モノスルフィド、ビス（トリエトキシシリルプロピル）ジスルフィド、ビス（ジエトキシモノプロピルシリルプロピル）ジスルフィド、ビス（モノエトキシジプロピルシリルプロピル）ジスルフィド、ビス（トリエトキシシリルプロピル）トリスルフィド、ビス（ジエトキシモノプロピルシリルプロピル）トリスルフィド、ビス（モノエトキシジプロピルシリルプロピル）トリスルフィド、ビス（トリエトキシシリルプロピル）テトラスルフィド、ビス（ジエトキシモノプロピルシリルプロピル）テトラスルフィド、ビス（モノエトキシジプロピルシリルプロピル）テトラスルフィド、ビス（トリエトキシシリルプロピル）ポリスルフィド、ビス（ジエトキシモノプロピルシリルプロピル）ポリスルフィド、ビス（モノエトキシジプロピルシリルプロピル）ポリスルフィド、
【００８８】
または、ビス（トリエトキシシリルプロピル）モノスルフィド、ビス（ジエトキシモノブチルシリルプロピル）モノスルフィド、ビス（モノエトキシジブチルシリルプロピル）モノスルフィド、ビス（トリエトキシシリルプロピル）ジスルフィド、ビス（ジエトキシモノブチルシリルプロピル）ジスルフィド、ビス（モノエトキシジブチルシリルプロピル）ジスルフィド、ビス（トリエトキシシリルプロピル）トリスルフィド、ビス（ジエトキシモノブチルシリルプロピル）トリスルフィド、ビス（モノエトキシジブチルシリルプロピル）トリスルフィド、ビス（トリエトキシシリルプロピル）テトラスルフィド、ビス（ジエトキシモノブチルシリルプロピル）テトラスルフィド、ビス（モノエトキシジブチルシリルプロピル）テトラスルフィド、ビス（トリエトキシシリルプロピル）ポリスルフィド、ビス（ジエトキシモノブチルシリルプロピル）ポリスルフィド、ビス（モノエトキシジブチルシリルプロピル）ポリスルフィド。
【００８９】
または、ビス（トリエトキシシリルプロピル）モノスルフィド、ビス（ジエトキシモノペンチルシリルプロピル）モノスルフィド、ビス（モノエトキシジペンチルシリルプロピル）モノスルフィド、ビス（トリエトキシシリルプロピル）ジスルフィド、ビス（ジエトキシモノペンチルシリルプロピル）ジスルフィド、ビス（モノエトキシジペンチルシリルプロピル）ジスルフィド、ビス（トリエトキシシリルプロピル）トリスルフィド、ビス（ジエトキシモノペンチルシリルプロピル）トリスルフィド、ビス（モノエトキシジペンチルシリルプロピル）トリスルフィド、ビス（トリエトキシシリルプロピル）テトラスルフィド、ビス（ジエトキシモノペンチルシリルプロピル）テトラスルフィド、ビス（モノエトキシジペンチルシリルプロピル）テトラスルフィド、ビス（トリエトキシシリルプロピル）ポリスルフィド、ビス（ジエトキシモノペンチルシリルプロピル）ポリスルフィド、ビス（モノエトキシジペンチルシリルプロピル）ポリスルフィド。
【００９０】
または、ビス（トリプロピルオキシシリルプロピル）モノスルフィド、ビス（ジプロピルオキシモノメチルシリルプロピル）モノスルフィド、ビス（モノプロピルオキシジメチルシリルプロピル）モノスルフィド、ビス（トリプロピルオキシシリルプロピル）ジスルフィド、ビス（ジプロピルオキシモノメチルシリルプロピル）ジスルフィド、ビス（モノプロピルオキシジメチルシリルプロピル）ジスルフィド、ビス（トリプロピルオキシシリルプロピル）トリスルフィド、ビス（ジプロピルオキシモノメチルシリルプロピル）トリスルフィド、ビス（モノプロピルオキシジメチルシリルプロピル）トリスルフィド、ビス（トリプロピルオキシシリルプロピル）テトラスルフィド、ビス（ジプロピルオキシモノメチルシリルプロピル）テトラスルフィド、ビス（モノプロピルオキシジメチルシリルプロピル）テトラスルフィド、ビス（トリプロピルオキシシリルプロピル）ポリスルフィド、ビス（ジプロピルオキシモノメチルシリルプロピル）ポリスルフィド、ビス（モノプロピルオキシジメチルシリルプロピル）ポリスルフィド。
【００９１】
または、ビス（トリプロピルオキシシリルプロピル）モノスルフィド、ビス（ジプロピルオキシモノエチルシリルプロピル）モノスルフィド、ビス（モノプロピルオキシジエチルシリルプロピル）モノスルフィド、ビス（トリプロピルオキシシリルプロピル）ジスルフィド、ビス（ジプロピルオキシモノエチルシリルプロピル）ジスルフィド、ビス（モノプロピルオキシジエチルシリルプロピル）ジスルフィド、ビス（トリプロピルオキシシリルプロピル）トリスルフィド、ビス（ジプロピルオキシモノエチルシリルプロピル）トリスルフィド、ビス（モノプロピルオキシジエチルシリルプロピル）トリスルフィド、ビス（トリプロピルオキシシリルプロピル）テトラスルフィド、ビス（ジプロピルオキシモノエチルシリルプロピル）テトラスルフィド、ビス（モノプロピルオキシジエチルシリルプロピル）テトラスルフィド、ビス（トリプロピルオキシシリルプロピル）ポリスルフィド、ビス（ジプロピルオキシモノエチルシリルプロピル）ポリスルフィド、ビス（モノプロピルオキシジエチルシリルプロピル）ポリスルフィド。
【００９２】
または、ビス（トリプロピルオキシシリルプロピル）モノスルフィド、ビス（ジプロピルオキシモノプロピルシリルプロピル）モノスルフィド、ビス（モノプロピルオキシジプロピルシリルプロピル）モノスルフィド、ビス（トリプロピルオキシシリルプロピル）ジスルフィド、ビス（ジプロピルオキシモノプロピルシリルプロピル）ジスルフィド、ビス（モノプロピルオキシジプロピルシリルプロピル）ジスルフィド、ビス（トリプロピルオキシシリルプロピル）トリスルフィド、ビス（ジプロピルオキシモノプロピルシリルプロピル）トリスルフィド、ビス（モノプロピルオキシジプロピルシリルプロピル）トリスルフィド、ビス（トリプロピルオキシシリルプロピル）テトラスルフィド、ビス（ジプロピルオキシモノプロピルシリルプロピル）テトラスルフィド、ビス（モノプロピルオキシジプロピルシリルプロピル）テトラスルフィド、ビス（トリプロピルオキシシリルプロピル）ポリスルフィド、ビス（ジプロピルオキシモノプロピルシリルプロピル）ポリスルフィド、ビス（モノプロピルオキシジプロピルシリルプロピル）ポリスルフィド。
【００９３】
または、ビス（トリプロピルオキシシリルプロピル）モノスルフィド、ビス（ジプロピルオキシモノブチルシリルプロピル）モノスルフィド、ビス（モノプロピルオキシジブチルシリルプロピル）モノスルフィド、ビス（トリプロピルオキシシリルプロピル）ジスルフィド、ビス（ジプロピルオキシモノブチルシリルプロピル）ジスルフィド、ビス（モノプロピルオキシジブチルシリルプロピル）ジスルフィド、ビス（トリプロピルオキシシリルプロピル）トリスルフィド、ビス（ジプロピルオキシモノブチルシリルプロピル）トリスルフィド、ビス（モノプロピルオキシジブチルシリルプロピル）トリスルフィド、ビス（トリプロピルオキシシリルプロピル）テトラスルフィド、ビス（ジプロピルオキシモノブチルシリルプロピル）テトラスルフィド、ビス（モノプロピルオキシジブチルシリルプロピル）テトラスルフィド、ビス（トリプロピルオキシシリルプロピル）ポリスルフィド、ビス（ジプロピルオキシモノブチルシリルプロピル）ポリスルフィド、ビス（モノプロピルオキシジブチルシリルプロピル）ポリスルフィド。
【００９４】
または、ビス（トリプロピルオキシシリルプロピル）モノスルフィド、ビス（ジプロピルオキシモノペンチルシリルプロピル）モノスルフィド、ビス（モノプロピルオキシジペンチルシリルプロピル）モノスルフィド、ビス（トリプロピルオキシシリルプロピル）ジスルフィド、ビス（ジプロピルオキシモノペンチルシリルプロピル）ジスルフィド、ビス（モノプロピルオキシジペンチルシリルプロピル）ジスルフィド、ビス（トリプロピルオキシシリルプロピル）トリスルフィド、ビス（ジプロピルオキシモノペンチルシリルプロピル）トリスルフィド、ビス（モノプロピルオキシジペンチルシリルプロピル）トリスルフィド、ビス（トリプロピルオキシシリルプロピル）テトラスルフィド、ビス（ジプロピルオキシモノペンチルシリルプロピル）テトラスルフィド、ビス（モノプロピルオキシジペンチルシリルプロピル）テトラスルフィド、ビス（トリプロピルオキシシリルプロピル）ポリスルフィド、ビス（ジプロピルオキシモノペンチルシリルプロピル）ポリスルフィド、ビス（モノプロピルオキシジペンチルシリルプロピル）ポリスルフィド、
【００９５】
または、ビス（トリブトキシシリルプロピル）モノスルフィド、ビス（ジブトキシモノメチルシリルプロピル）モノスルフィド、ビス（モノブトキシジメチルシリルプロピル）モノスルフィド、ビス（トリブトキシシリルプロピル）ジスルフィド、ビス（ジブトキシモノメチルシリルプロピル）ジスルフィド、ビス（モノブトキシジメチルシリルプロピル）ジスルフィド、ビス（トリブトキシシリルプロピル）トリスルフィド、ビス（ジブトキシモノメチルシリルプロピル）トリスルフィド、ビス（モノブトキシジメチルシリルプロピル）トリスルフィド、ビス（トリブトキシシリルプロピル）テトラスルフィド、ビス（ジブトキシモノメチルシリルプロピル）テトラスルフィド、ビス（モノブトキシジメチルシリルプロピル）テトラスルフィド、ビス（トリブトキシシリルプロピル）ポリスルフィド、ビス（ジブトキシモノメチルシリルプロピル）ポリスルフィド、ビス（モノブトキシジメチルシリルプロピル）ポリスルフィド。
【００９６】
または、ビス（トリブトキシシリルプロピル）モノスルフィド、ビス（ジブトキシモノエチルシリルプロピル）モノスルフィド、ビス（モノブトキシジエチルシリルプロピル）モノスルフィド、ビス（トリブトキシシリルプロピル）ジスルフィド、ビス（ジブトキシモノエチルシリルプロピル）ジスルフィド、ビス（モノブトキシジエチルシリルプロピル）ジスルフィド、ビス（トリブトキシシリルプロピル）トリスルフィド、ビス（ジブトキシモノエチルシリルプロピル）トリスルフィド、ビス（モノブトキシジエチルシリルプロピル）トリスルフィド、ビス（トリブトキシシリルプロピル）テトラスルフィド、ビス（ジブトキシモノエチルシリルプロピル）テトラスルフィド、ビス（モノブトキシジエチルシリルプロピル）テトラスルフィド、ビス（トリブトキシシリルプロピル）ポリスルフィド、ビス（ジブトキシモノエチルシリルプロピル）ポリスルフィド、ビス（モノブトキシジエチルシリルプロピル）ポリスルフィド。
【００９７】
または、ビス（トリブトキシシリルプロピル）モノスルフィド、ビス（ジブトキシモノプロピルシリルプロピル）モノスルフィド、ビス（モノブトキシジプロピルシリルプロピル）モノスルフィド、ビス（トリブトキシシリルプロピル）ジスルフィド、ビス（ジブトキシモノプロピルシリルプロピル）ジスルフィド、ビス（モノブトキシジプロピルシリルプロピル）ジスルフィド、ビス（トリブトキシシリルプロピル）トリスルフィド、ビス（ジブトキシモノプロピルシリルプロピル）トリスルフィド、ビス（モノブトキシジプロピルシリルプロピル）トリスルフィド、ビス（トリブトキシシリルプロピル）テトラスルフィド、ビス（ジブトキシモノプロピルシリルプロピル）テトラスルフィド、ビス（モノブトキシジプロピルシリルプロピル）テトラスルフィド、ビス（トリブトキシシリルプロピル）ポリスルフィド、ビス（ジブトキシモノプロピルシリルプロピル）ポリスルフィド、ビス（モノブトキシジプロピルシリルプロピル）ポリスルフィド。
【００９８】
または、ビス（トリブトキシシリルプロピル）モノスルフィド、ビス（ジブトキシモノブチルシリルプロピル）モノスルフィド、ビス（モノブトキシジブチルシリルプロピル）モノスルフィド、ビス（トリブトキシシリルプロピル）ジスルフィド、ビス（ジブトキシモノブチルシリルプロピル）ジスルフィド、ビス（モノブトキシジブチルシリルプロピル）ジスルフィド、ビス（トリブトキシシリルプロピル）トリスルフィド、ビス（ジブトキシモノブチルシリルプロピル）トリスルフィド、ビス（モノブトキシジブチルシリルプロピル）トリスルフィド、ビス（トリブトキシシリルプロピル）テトラスルフィド、ビス（ジブトキシモノブチルシリルプロピル）テトラスルフィド、ビス（モノブトキシジブチルシリルプロピル）テトラスルフィド、ビス（トリブトキシシリルプロピル）ポリスルフィド、ビス（ジブトキシモノブチルシリルプロピル）ポリスルフィド、ビス（モノブトキシジブチルシリルプロピル）ポリスルフィド。
【００９９】
または、ビス（トリブトキシシリルプロピル）モノスルフィド、ビス（ジブトキシモノペンチルシリルプロピル）モノスルフィド、ビス（モノブトキシジペンチルシリルプロピル）モノスルフィド、ビス（トリブトキシシリルプロピル）ジスルフィド、ビス（ジブトキシモノペンチルシリルプロピル）ジスルフィド、ビス（モノブトキシジペンチルシリルプロピル）ジスルフィド、ビス（トリブトキシシリルプロピル）トリスルフィド、ビス（ジブトキシモノペンチルシリルプロピル）トリスルフィド、ビス（モノブトキシジペンチルシリルプロピル）トリスルフィド、ビス（トリブトキシシリルプロピル）テトラスルフィド、ビス（ジブトキシモノペンチルシリルプロピル）テトラスルフィド、ビス（モノブトキシジペンチルシリルプロピル）テトラスルフィド、ビス（トリブトキシシリルプロピル）ポリスルフィド、ビス（ジブトキシモノペンチルシリルプロピル）ポリスルフィド、ビス（モノブトキシジペンチルシリルプロピル）ポリスルフィド、
【０１００】
または、ビス（トリペンチルオキシシリルプロピル）モノスルフィド、ビス（ジペンチルオキシモノメチルシリルプロピル）モノスルフィド、ビス（モノペンチルオキシジメチルシリルプロピル）モノスルフィド、ビス（トリペンチルオキシシリルプロピル）ジスルフィド、ビス（ジペンチルオキシモノメチルシリルプロピル）ジスルフィド、ビス（モノペンチルオキシジメチルシリルプロピル）ジスルフィド、ビス（トリペンチルオキシシリルプロピル）トリスルフィド、ビス（ジペンチルオキシモノメチルシリルプロピル）トリスルフィド、ビス（モノペンチルオキシジメチルシリルプロピル）トリスルフィド、ビス（トリペンチルオキシシリルプロピル）テトラスルフィド、ビス（ジペンチルオキシモノメチルシリルプロピル）テトラスルフィド、ビス（モノペンチルオキシジメチルシリルプロピル）テトラスルフィド、ビス（トリペンチルオキシシリルプロピル）ポリスルフィド、ビス（ジペンチルオキシモノメチルシリルプロピル）ポリスルフィド、ビス（モノペンチルオキシジメチルシリルプロピル）ポリスルフィド。
【０１０１】
または、ビス（トリペンチルオキシシリルプロピル）モノスルフィド、ビス（ジペンチルオキシモノエチルシリルプロピル）モノスルフィド、ビス（モノペンチルオキシジエチルシリルプロピル）モノスルフィド、ビス（トリペンチルオキシシリルプロピル）ジスルフィド、ビス（ジペンチルオキシモノエチルシリルプロピル）ジスルフィド、ビス（モノペンチルオキシジエチルシリルプロピル）ジスルフィド、ビス（トリペンチルオキシシリルプロピル）トリスルフィド、ビス（ジペンチルオキシモノエチルシリルプロピル）トリスルフィド、ビス（モノペンチルオキシジエチルシリルプロピル）トリスルフィド、ビス（トリペンチルオキシシリルプロピル）テトラスルフィド、ビス（ジペンチルオキシモノエチルシリルプロピル）テトラスルフィド、ビス（モノペンチルオキシジエチルシリルプロピル）テトラスルフィド、ビス（トリペンチルオキシシリルプロピル）ポリスルフィド、ビス（ジペンチルオキシモノエチルシリルプロピル）ポリスルフィド、ビス（モノペンチルオキシジエチルシリルプロピル）ポリスルフィド。
【０１０２】
または、ビス（トリペンチルオキシシリルプロピル）モノスルフィド、ビス（ジペンチルオキシモノプロピルシリルプロピル）モノスルフィド、ビス（モノペンチルオキシジプロピルシリルプロピル）モノスルフィド、ビス（トリペンチルオキシシリルプロピル）ジスルフィド、ビス（ジペンチルオキシモノプロピルシリルプロピル）ジスルフィド、ビス（モノペンチルオキシジプロピルシリルプロピル）ジスルフィド、ビス（トリペンチルオキシシリルプロピル）トリスルフィド、ビス（ジペンチルオキシモノプロピルシリルプロピル）トリスルフィド、ビス（モノペンチルオキシジプロピルシリルプロピル）トリスルフィド、ビス（トリペンチルオキシシリルプロピル）テトラスルフィド、ビス（ジペンチルオキシモノプロピルシリルプロピル）テトラスルフィド、ビス（モノペンチルオキシジプロピルシリルプロピル）テトラスルフィド、ビス（トリペンチルオキシシリルプロピル）ポリスルフィド、ビス（ジペンチルオキシモノプロピルシリルプロピル）ポリスルフィド、ビス（モノペンチルオキシジプロピルシリルプロピル）ポリスルフィド、
【０１０３】
または、ビス（トリペンチルオキシシリルプロピル）モノスルフィド、ビス（ジペンチルオキシモノブチルシリルプロピル）モノスルフィド、ビス（モノペンチルオキシジブチルシリルプロピル）モノスルフィド、ビス（トリペンチルオキシシリルプロピル）ジスルフィド、ビス（ジペンチルオキシモノブチルシリルプロピル）ジスルフィド、ビス（モノペンチルオキシジブチルシリルプロピル）ジスルフィド、ビス（トリペンチルオキシシリルプロピル）トリスルフィド、ビス（ジペンチルオキシモノブチルシリルプロピル）トリスルフィド、ビス（モノペンチルオキシジブチルシリルプロピル）トリスルフィド、ビス（トリペンチルオキシシリルプロピル）テトラスルフィド、ビス（ジペンチルオキシモノブチルシリルプロピル）テトラスルフィド、ビス（モノペンチルオキシジブチルシリルプロピル）テトラスルフィド、ビス（トリペンチルオキシシリルプロピル）ポリスルフィド、ビス（ジペンチルオキシモノブチルシリルプロピル）ポリスルフィド、ビス（モノペンチルオキシジブチルシリルプロピル）ポリスルフィド。
【０１０４】
または、ビス（トリペンチルオキシシリルプロピル）モノスルフィド、ビス（ジペンチルオキシモノペンチルシリルプロピル）モノスルフィド、ビス（モノペンチルオキシジペンチルシリルプロピル）モノスルフィド、ビス（トリペンチルオキシシリルプロピル）ジスルフィド、ビス（ジペンチルオキシモノペンチルシリルプロピル）ジスルフィド、ビス（モノペンチルオキシジペンチルシリルプロピル）ジスルフィド、ビス（トリペンチルオキシシリルプロピル）トリスルフィド、ビス（ジペンチルオキシモノペンチルシリルプロピル）トリスルフィド、ビス（モノペンチルオキシジペンチルシリルプロピル）トリスルフィド、ビス（トリペンチルオキシシリルプロピル）テトラスルフィド、ビス（ジペンチルオキシモノペンチルシリルプロピル）テトラスルフィド、ビス（モノペンチルオキシジペンチルシリルプロピル）テトラスルフィド、ビス（トリペンチルオキシシリルプロピル）ポリスルフィド、ビス（ジペンチルオキシモノペンチルシリルプロピル）ポリスルフィド、ビス（モノペンチルオキシジペンチルシリルプロピル）ポリスルフィド。
【０１０５】
または、ビス（トリメトキシシリルブチル）モノスルフィド、ビス（ジメトキシモノメチルシリルブチル）モノスルフィド、ビス（モノメトキシジメチルシリルブチル）モノスルフィド、ビス（トリメトキシシリルブチル）ジスルフィド、ビス（ジメトキシモノメチルシリルブチル）ジスルフィド、ビス（モノメトキシジメチルシリルブチル）ジスルフィド、ビス（トリメトキシシリルブチル）トリスルフィド、ビス（ジメトキシモノメチルシリルブチル）トリスルフィド、ビス（モノメトキシジメチルシリルブチル）トリスルフィド、ビス（トリメトキシシリルブチル）テトラスルフィド、ビス（ジメトキシモノメチルシリルブチル）テトラスルフィド、ビス（モノメトキシジメチルシリルブチル）テトラスルフィド、ビス（トリメトキシシリルブチル）ポリスルフィド、ビス（ジメトキシモノメチルシリルブチル）ポリスルフィド、ビス（モノメトキシジメチルシリルブチル）ポリスルフィド。
【０１０６】
または、ビス（トリメトキシシリルブチル）モノスルフィド、ビス（ジメトキシモノエチルシリルブチル）モノスルフィド、ビス（モノメトキシジエチルシリルブチル）モノスルフィド、ビス（トリメトキシシリルブチル）ジスルフィド、ビス（ジメトキシモノエチルシリルブチル）ジスルフィド、ビス（モノメトキシジエチルシリルブチル）ジスルフィド、ビス（トリメトキシシリルブチル）トリスルフィド、ビス（ジメトキシモノエチルシリルブチル）トリスルフィド、ビス（モノメトキシジエチルシリルブチル）トリスルフィド、ビス（トリメトキシシリルブチル）テトラスルフィド、ビス（ジメトキシモノエチルシリルブチル）テトラスルフィド、ビス（モノメトキシジエチルシリルブチル）テトラスルフィド、ビス（トリメトキシシリルブチル）ポリスルフィド、ビス（ジメトキシモノエチルシリルブチル）ポリスルフィド、ビス（モノメトキシジエチルシリルブチル）ポリスルフィド。
【０１０７】
または、ビス（トリメトキシシリルブチル）モノスルフィド、ビス（ジメトキシモノプロピルシリルブチル）モノスルフィド、ビス（モノメトキシジプロピルシリルブチル）モノスルフィド、ビス（トリメトキシシリルブチル）ジスルフィド、ビス（ジメトキシモノプロピルシリルブチル）ジスルフィド、ビス（モノメトキシジプロピルシリルブチル）ジスルフィド、ビス（トリメトキシシリルブチル）トリスルフィド、ビス（ジメトキシモノプロピルシリルブチル）トリスルフィド、ビス（モノメトキシジプロピルシリルブチル）トリスルフィド、ビス（トリメトキシシリルブチル）テトラスルフィド、ビス（ジメトキシモノプロピルシリルブチル）テトラスルフィド、ビス（モノメトキシジプロピルシリルブチル）テトラスルフィド、ビス（トリメトキシシリルブチル）ポリスルフィド、ビス（ジメトキシモノプロピルシリルブチル）ポリスルフィド、ビス（モノメトキシジプロピルシリルブチル）ポリスルフィド。
【０１０８】
または、ビス（トリメトキシシリルブチル）モノスルフィド、ビス（ジメトキシモノブチルシリルブチル）モノスルフィド、ビス（モノメトキシジブチルシリルブチル）モノスルフィド、ビス（トリメトキシシリルブチル）ジスルフィド、ビス（ジメトキシモノブチルシリルブチル）ジスルフィド、ビス（モノメトキシジブチルシリルブチル）ジスルフィド、ビス（トリメトキシシリルブチル）トリスルフィド、ビス（ジメトキシモノブチルシリルブチル）トリスルフィド、ビス（モノメトキシジブチルシリルブチル）トリスルフィド、ビス（トリメトキシシリルブチル）テトラスルフィド、ビス（ジメトキシモノブチルシリルブチル）テトラスルフィド、ビス（モノメトキシジブチルシリルブチル）テトラスルフィド、ビス（トリメトキシシリルブチル）ポリスルフィド、ビス（ジメトキシモノブチルシリルブチル）ポリスルフィド、ビス（モノメトキシジブチルシリルブチル）ポリスルフィド。
【０１０９】
または、ビス（トリメトキシシリルブチル）モノスルフィド、ビス（ジメトキシモノペンチルシリルブチル）モノスルフィド、ビス（モノメトキシジペンチルシリルブチル）モノスルフィド、ビス（トリメトキシシリルブチル）ジスルフィド、ビス（ジメトキシモノペンチルシリルブチル）ジスルフィド、ビス（モノメトキシジペンチルシリルブチル）ジスルフィド、ビス（トリメトキシシリルブチル）トリスルフィド、ビス（ジメトキシモノペンチルシリルブチル）トリスルフィド、ビス（モノメトキシジペンチルシリルブチル）トリスルフィド、ビス（トリメトキシシリルブチル）テトラスルフィド、ビス（ジメトキシモノペンチルシリルブチル）テトラスルフィド、ビス（モノメトキシジペンチルシリルブチル）テトラスルフィド、ビス（トリメトキシシリルブチル）ポリスルフィド、ビス（ジメトキシモノペンチルシリルブチル）ポリスルフィド、ビス（モノメトキシジペンチルシリルブチル）ポリスルフィド。
【０１１０】
または、ビス（トリエトキシシリルブチル）モノスルフィド、ビス（ジエトキシモノメチルシリルブチル）モノスルフィド、ビス（モノエトキシジメチルシリルブチル）モノスルフィド、ビス（トリエトキシシリルブチル）ジスルフィド、ビス（ジエトキシモノメチルシリルブチル）ジスルフィド、ビス（モノエトキシジメチルシリルブチル）ジスルフィド、ビス（トリエトキシシリルブチル）トリスルフィド、ビス（ジエトキシモノメチルシリルブチル）トリスルフィド、ビス（モノエトキシジメチルシリルブチル）トリスルフィド、ビス（トリエトキシシリルブチル）テトラスルフィド、ビス（ジエトキシモノメチルシリルブチル）テトラスルフィド、ビス（モノエトキシジメチルシリルブチル）テトラスルフィド、ビス（トリエトキシシリルブチル）ポリスルフィド、ビス（ジエトキシモノメチルシリルブチル）ポリスルフィド、ビス（モノエトキシジメチルシリルブチル）ポリスルフィド。
【０１１１】
または、ビス（トリエトキシシリルブチル）モノスルフィド、ビス（ジエトキシモノエチルシリルブチル）モノスルフィド、ビス（モノエトキシジエチルシリルブチル）モノスルフィド、ビス（トリエトキシシリルブチル）ジスルフィド、ビス（ジエトキシモノエチルシリルブチル）ジスルフィド、ビス（モノエトキシジエチルシリルブチル）ジスルフィド、ビス（トリエトキシシリルブチル）トリスルフィド、ビス（ジエトキシモノエチルシリルブチル）トリスルフィド、ビス（モノエトキシジエチルシリルブチル）トリスルフィド、ビス（トリエトキシシリルブチル）テトラスルフィド、ビス（ジエトキシモノエチルシリルブチル）テトラスルフィド、ビス（モノエトキシジエチルシリルブチル）テトラスルフィド、ビス（トリエトキシシリルブチル）ポリスルフィド、ビス（ジエトキシモノエチルシリルブチル）ポリスルフィド、ビス（モノエトキシジエチルシリルブチル）ポリスルフィド。
【０１１２】
または、ビス（トリエトキシシリルブチル）モノスルフィド、ビス（ジエトキシモノプロピルシリルブチル）モノスルフィド、ビス（モノエトキシジプロピルシリルブチル）モノスルフィド、ビス（トリエトキシシリルブチル）ジスルフィド、ビス（ジエトキシモノプロピルシリルブチル）ジスルフィド、ビス（モノエトキシジプロピルシリルブチル）ジスルフィド、ビス（トリエトキシシリルブチル）トリスルフィド、ビス（ジエトキシモノプロピルシリルブチル）トリスルフィド、ビス（モノエトキシジプロピルシリルブチル）トリスルフィド、ビス（トリエトキシシリルブチル）テトラスルフィド、ビス（ジエトキシモノプロピルシリルブチル）テトラスルフィド、ビス（モノエトキシジプロピルシリルブチル）テトラスルフィド、ビス（トリエトキシシリルブチル）ポリスルフィド、ビス（ジエトキシモノプロピルシリルブチル）ポリスルフィド、ビス（モノエトキシジプロピルシリルブチル）ポリスルフィド。
【０１１３】
または、ビス（トリエトキシシリルブチル）モノスルフィド、ビス（ジエトキシモノブチルシリルブチル）モノスルフィド、ビス（モノエトキシジブチルシリルブチル）モノスルフィド、ビス（トリエトキシシリルブチル）ジスルフィド、ビス（ジエトキシモノブチルシリルブチル）ジスルフィド、ビス（モノエトキシジブチルシリルブチル）ジスルフィド、ビス（トリエトキシシリルブチル）トリスルフィド、ビス（ジエトキシモノブチルシリルブチル）トリスルフィド、ビス（モノエトキシジブチルシリルブチル）トリスルフィド、ビス（トリエトキシシリルブチル）テトラスルフィド、ビス（ジエトキシモノブチルシリルブチル）テトラスルフィド、ビス（モノエトキシジブチルシリルブチル）テトラスルフィド、ビス（トリエトキシシリルブチル）ポリスルフィド、ビス（ジエトキシモノブチルシリルブチル）ポリスルフィド、ビス（モノエトキシジブチルシリルブチル）ポリスルフィド。
【０１１４】
または、ビス（トリエトキシシリルブチル）モノスルフィド、ビス（ジエトキシモノペンチルシリルブチル）モノスルフィド、ビス（モノエトキシジペンチルシリルブチル）モノスルフィド、ビス（トリエトキシシリルブチル）ジスルフィド、ビス（ジエトキシモノペンチルシリルブチル）ジスルフィド、ビス（モノエトキシジペンチルシリルブチル）ジスルフィド、ビス（トリエトキシシリルブチル）トリスルフィド、ビス（ジエトキシモノペンチルシリルブチル）トリスルフィド、ビス（モノエトキシジペンチルシリルブチル）トリスルフィド、ビス（トリエトキシシリルブチル）テトラスルフィド、ビス（ジエトキシモノペンチルシリルブチル）テトラスルフィド、ビス（モノエトキシジペンチルシリルブチル）テトラスルフィド、ビス（トリエトキシシリルブチル）ポリスルフィド、ビス（ジエトキシモノペンチルシリルブチル）ポリスルフィド、ビス（モノエトキシジペンチルシリルブチル）ポリスルフィド。
【０１１５】
または、ビス（トリプロピルオキシシリルブチル）モノスルフィド、ビス（ジプロピルオキシモノメチルシリルブチル）モノスルフィド、ビス（モノプロピルオキシジメチルシリルブチル）モノスルフィド、ビス（トリプロピルオキシシリルブチル）ジスルフィド、ビス（ジプロピルオキシモノメチルシリルブチル）ジスルフィド、ビス（モノプロピルオキシジメチルシリルブチル）ジスルフィド、ビス（トリプロピルオキシシリルブチル）トリスルフィド、ビス（ジプロピルオキシモノメチルシリルブチル）トリスルフィド、ビス（モノプロピルオキシジメチルシリルブチル）トリスルフィド、ビス（トリプロピルオキシシリルブチル）テトラスルフィド、ビス（ジプロピルオキシモノメチルシリルブチル）テトラスルフィド、ビス（モノプロピルオキシジメチルシリルブチル）テトラスルフィド、ビス（トリプロピルオキシシリルブチル）ポリスルフィド、ビス（ジプロピルオキシモノメチルシリルブチル）ポリスルフィド、ビス（モノプロピルオキシジメチルシリルブチル）ポリスルフィド。
【０１１６】
または、ビス（トリプロピルオキシシリルブチル）モノスルフィド、ビス（ジプロピルオキシモノエチルシリルブチル）モノスルフィド、ビス（モノプロピルオキシジエチルシリルブチル）モノスルフィド、ビス（トリプロピルオキシシリルブチル）ジスルフィド、ビス（ジプロピルオキシモノエチルシリルブチル）ジスルフィド、ビス（モノプロピルオキシジエチルシリルブチル）ジスルフィド、ビス（トリプロピルオキシシリルブチル）トリスルフィド、ビス（ジプロピルオキシモノエチルシリルブチル）トリスルフィド、ビス（モノプロピルオキシジエチルシリルブチル）トリスルフィド、ビス（トリプロピルオキシシリルブチル）テトラスルフィド、ビス（ジプロピルオキシモノエチルシリルブチル）テトラスルフィド、ビス（モノプロピルオキシジエチルシリルブチル）テトラスルフィド、ビス（トリプロピルオキシシリルブチル）ポリスルフィド、ビス（ジプロピルオキシモノエチルシリルブチル）ポリスルフィド、ビス（モノプロピルオキシジエチルシリルブチル）ポリスルフィド。
【０１１７】
または、ビス（トリプロピルオキシシリルブチル）モノスルフィド、ビス（ジプロピルオキシモノプロピルシリルブチル）モノスルフィド、ビス（モノプロピルオキシジプロピルシリルブチル）モノスルフィド、ビス（トリプロピルオキシシリルブチル）ジスルフィド、ビス（ジプロピルオキシモノプロピルシリルブチル）ジスルフィド、ビス（モノプロピルオキシジプロピルシリルブチル）ジスルフィド、ビス（トリプロピルオキシシリルブチル）トリスルフィド、ビス（ジプロピルオキシモノプロピルシリルブチル）トリスルフィド、ビス（モノプロピルオキシジプロピルシリルブチル）トリスルフィド、ビス（トリプロピルオキシシリルブチル）テトラスルフィド、ビス（ジプロピルオキシモノプロピルシリルブチル）テトラスルフィド、ビス（モノプロピルオキシジプロピルシリルブチル）テトラスルフィド、ビス（トリプロピルオキシシリルブチル）ポリスルフィド、ビス（ジプロピルオキシモノプロピルシリルブチル）ポリスルフィド、ビス（モノプロピルオキシジプロピルシリルブチル）ポリスルフィド。
【０１１８】
または、ビス（トリプロピルオキシシリルブチル）モノスルフィド、ビス（ジプロピルオキシモノブチルシリルブチル）モノスルフィド、ビス（モノプロピルオキシジブチルシリルブチル）モノスルフィド、ビス（トリプロピルオキシシリルブチル）ジスルフィド、ビス（ジプロピルオキシモノブチルシリルブチル）ジスルフィド、ビス（モノプロピルオキシジブチルシリルブチル）ジスルフィド、ビス（トリプロピルオキシシリルブチル）トリスルフィド、ビス（ジプロピルオキシモノブチルシリルブチル）トリスルフィド、ビス（モノプロピルオキシジブチルシリルブチル）トリスルフィド、ビス（トリプロピルオキシシリルブチル）テトラスルフィド、ビス（ジプロピルオキシモノブチルシリルブチル）テトラスルフィド、ビス（モノプロピルオキシジブチルシリルブチル）テトラスルフィド、ビス（トリプロピルオキシシリルブチル）ポリスルフィド、ビス（ジプロピルオキシモノブチルシリルブチル）ポリスルフィド、ビス（モノプロピルオキシジブチルシリルブチル）ポリスルフィド。
【０１１９】
または、ビス（トリプロピルオキシシリルブチル）モノスルフィド、ビス（ジプロピルオキシモノペンチルシリルブチル）モノスルフィド、ビス（モノプロピルオキシジペンチルシリルブチル）モノスルフィド、ビス（トリプロピルオキシシリルブチル）ジスルフィド、ビス（ジプロピルオキシモノペンチルシリルブチル）ジスルフィド、ビス（モノプロピルオキシジペンチルシリルブチル）ジスルフィド、ビス（トリプロピルオキシシリルブチル）トリスルフィド、ビス（ジプロピルオキシモノペンチルシリルブチル）トリスルフィド、ビス（モノプロピルオキシジペンチルシリルブチル）トリスルフィド、ビス（トリプロピルオキシシリルブチル）テトラスルフィド、ビス（ジプロピルオキシモノペンチルシリルブチル）テトラスルフィド、ビス（モノプロピルオキシジペンチルシリルブチル）テトラスルフィド、ビス（トリプロピルオキシシリルブチル）ポリスルフィド、ビス（ジプロピルオキシモノペンチルシリルブチル）ポリスルフィド、ビス（モノプロピルオキシジペンチルシリルブチル）ポリスルフィド、
【０１２０】
または、ビス（トリブトキシシリルブチル）モノスルフィド、ビス（ジブトキシモノメチルシリルブチル）モノスルフィド、ビス（モノブトキシジメチルシリルブチル）モノスルフィド、ビス（トリブトキシシリルブチル）ジスルフィド、ビス（ジブトキシモノメチルシリルブチル）ジスルフィド、ビス（モノブトキシジメチルシリルブチル）ジスルフィド、ビス（トリブトキシシリルブチル）トリスルフィド、ビス（ジブトキシモノメチルシリルブチル）トリスルフィド、ビス（モノブトキシジメチルシリルブチル）トリスルフィド、ビス（トリブトキシシリルブチル）テトラスルフィド、ビス（ジブトキシモノメチルシリルブチル）テトラスルフィド、ビス（モノブトキシジメチルシリルブチル）テトラスルフィド、ビス（トリブトキシシリルブチル）ポリスルフィド、ビス（ジブトキシモノメチルシリルブチル）ポリスルフィド、ビス（モノブトキシジメチルシリルブチル）ポリスルフィド。
【０１２１】
または、ビス（トリブトキシシリルブチル）モノスルフィド、ビス（ジブトキシモノエチルシリルブチル）モノスルフィド、ビス（モノブトキシジエチルシリルブチル）モノスルフィド、ビス（トリブトキシシリルブチル）ジスルフィド、ビス（ジブトキシモノエチルシリルブチル）ジスルフィド、ビス（モノブトキシジエチルシリルブチル）ジスルフィド、ビス（トリブトキシシリルブチル）トリスルフィド、ビス（ジブトキシモノエチルシリルブチル）トリスルフィド、ビス（モノブトキシジエチルシリルブチル）トリスルフィド、ビス（トリブトキシシリルブチル）テトラスルフィド、ビス（ジブトキシモノエチルシリルブチル）テトラスルフィド、ビス（モノブトキシジエチルシリルブチル）テトラスルフィド、ビス（トリブトキシシリルブチル）ポリスルフィド、ビス（ジブトキシモノエチルシリルブチル）ポリスルフィド、ビス（モノブトキシジエチルシリルブチル）ポリスルフィド。
【０１２２】
または、ビス（トリブトキシシリルブチル）モノスルフィド、ビス（ジブトキシモノプロピルシリルブチル）モノスルフィド、ビス（モノブトキシジプロピルシリルブチル）モノスルフィド、ビス（トリブトキシシリルブチル）ジスルフィド、ビス（ジブトキシモノプロピルシリルブチル）ジスルフィド、ビス（モノブトキシジプロピルシリルブチル）ジスルフィド、ビス（トリブトキシシリルブチル）トリスルフィド、ビス（ジブトキシモノプロピルシリルブチル）トリスルフィド、ビス（モノブトキシジプロピルシリルブチル）トリスルフィド、ビス（トリブトキシシリルブチル）テトラスルフィド、ビス（ジブトキシモノプロピルシリルブチル）テトラスルフィド、ビス（モノブトキシジプロピルシリルブチル）テトラスルフィド、ビス（トリブトキシシリルブチル）ポリスルフィド、ビス（ジブトキシモノプロピルシリルブチル）ポリスルフィド、ビス（モノブトキシジプロピルシリルブチル）ポリスルフィド。
【０１２３】
または、ビス（トリブトキシシリルブチル）モノスルフィド、ビス（ジブトキシモノブチルシリルブチル）モノスルフィド、ビス（モノブトキシジブチルシリルブチル）モノスルフィド、ビス（トリブトキシシリルブチル）ジスルフィド、ビス（ジブトキシモノブチルシリルブチル）ジスルフィド、ビス（モノブトキシジブチルシリルブチル）ジスルフィド、ビス（トリブトキシシリルブチル）トリスルフィド、ビス（ジブトキシモノブチルシリルブチル）トリスルフィド、ビス（モノブトキシジブチルシリルブチル）トリスルフィド、ビス（トリブトキシシリルブチル）テトラスルフィド、ビス（ジブトキシモノブチルシリルブチル）テトラスルフィド、ビス（モノブトキシジブチルシリルブチル）テトラスルフィド、ビス（トリブトキシシリルブチル）ポリスルフィド、ビス（ジブトキシモノブチルシリルブチル）ポリスルフィド、ビス（モノブトキシジブチルシリルブチル）ポリスルフィド。
【０１２４】
または、ビス（トリブトキシシリルブチル）モノスルフィド、ビス（ジブトキシモノペンチルシリルブチル）モノスルフィド、ビス（モノブトキシジペンチルシリルブチル）モノスルフィド、ビス（トリブトキシシリルブチル）ジスルフィド、ビス（ジブトキシモノペンチルシリルブチル）ジスルフィド、ビス（モノブトキシジペンチルシリルブチル）ジスルフィド、ビス（トリブトキシシリルブチル）トリスルフィド、ビス（ジブトキシモノペンチルシリルブチル）トリスルフィド、ビス（モノブトキシジペンチルシリルブチル）トリスルフィド、ビス（トリブトキシシリルブチル）テトラスルフィド、ビス（ジブトキシモノペンチルシリルブチル）テトラスルフィド、ビス（モノブトキシジペンチルシリルブチル）テトラスルフィド、ビス（トリブトキシシリルブチル）ポリスルフィド、ビス（ジブトキシモノペンチルシリルブチル）ポリスルフィド、ビス（モノブトキシジペンチルシリルブチル）ポリスルフィド。
【０１２５】
または、ビス（トリペンチルオキシシリルブチル）モノスルフィド、ビス（ジペンチルオキシモノメチルシリルブチル）モノスルフィド、ビス（モノペンチルオキシジメチルシリルブチル）モノスルフィド、ビス（トリペンチルオキシシリルブチル）ジスルフィド、ビス（ジペンチルオキシモノメチルシリルブチル）ジスルフィド、ビス（モノペンチルオキシジメチルシリルブチル）ジスルフィド、ビス（トリペンチルオキシシリルブチル）トリスルフィド、ビス（ジペンチルオキシモノメチルシリルブチル）トリスルフィド、ビス（モノペンチルオキシジメチルシリルブチル）トリスルフィド、ビス（トリペンチルオキシシリルブチル）テトラスルフィド、ビス（ジペンチルオキシモノメチルシリルブチル）テトラスルフィド、ビス（モノペンチルオキシジメチルシリルブチル）テトラスルフィド、ビス（トリペンチルオキシシリルブチル）ポリスルフィド、ビス（ジペンチルオキシモノメチルシリルブチル）ポリスルフィド、ビス（モノペンチルオキシジメチルシリルブチル）ポリスルフィド。
【０１２６】
または、ビス（トリペンチルオキシシリルブチル）モノスルフィド、ビス（ジペンチルオキシモノエチルシリルブチル）モノスルフィド、ビス（モノペンチルオキシジエチルシリルブチル）モノスルフィド、ビス（トリペンチルオキシシリルブチル）ジスルフィド、ビス（ジペンチルオキシモノエチルシリルブチル）ジスルフィド、ビス（モノペンチルオキシジエチルシリルブチル）ジスルフィド、ビス（トリペンチルオキシシリルブチル）トリスルフィド、ビス（ジペンチルオキシモノエチルシリルブチル）トリスルフィド、ビス（モノペンチルオキシジエチルシリルブチル）トリスルフィド、ビス（トリペンチルオキシシリルブチル）テトラスルフィド、ビス（ジペンチルオキシモノエチルシリルブチル）テトラスルフィド、ビス（モノペンチルオキシジエチルシリルブチル）テトラスルフィド、ビス（トリペンチルオキシシリルブチル）ポリスルフィド、ビス（ジペンチルオキシモノエチルシリルブチル）ポリスルフィド、ビス（モノペンチルオキシジエチルシリルブチル）ポリスルフィド。
【０１２７】
または、ビス（トリペンチルオキシシリルブチル）モノスルフィド、ビス（ジペンチルオキシモノプロピルシリルブチル）モノスルフィド、ビス（モノペンチルオキシジプロピルシリルブチル）モノスルフィド、ビス（トリペンチルオキシシリルブチル）ジスルフィド、ビス（ジペンチルオキシモノプロピルシリルブチル）ジスルフィド、ビス（モノペンチルオキシジプロピルシリルブチル）ジスルフィド、ビス（トリペンチルオキシシリルブチル）トリスルフィド、ビス（ジペンチルオキシモノプロピルシリルブチル）トリスルフィド、ビス（モノペンチルオキシジプロピルシリルブチル）トリスルフィド、ビス（トリペンチルオキシシリルブチル）テトラスルフィド、ビス（ジペンチルオキシモノプロピルシリルブチル）テトラスルフィド、ビス（モノペンチルオキシジプロピルシリルブチル）テトラスルフィド、ビス（トリペンチルオキシシリルブチル）ポリスルフィド、ビス（ジペンチルオキシモノプロピルシリルブチル）ポリスルフィド、ビス（モノペンチルオキシジプロピルシリルブチル）ポリスルフィド。
【０１２８】
または、ビス（トリペンチルオキシシリルブチル）モノスルフィド、ビス（ジペンチルオキシモノブチルシリルブチル）モノスルフィド、ビス（モノペンチルオキシジブチルシリルブチル）モノスルフィド、ビス（トリペンチルオキシシリルブチル）ジスルフィド、ビス（ジペンチルオキシモノブチルシリルブチル）ジスルフィド、ビス（モノペンチルオキシジブチルシリルブチル）ジスルフィド、ビス（トリペンチルオキシシリルブチル）トリスルフィド、ビス（ジペンチルオキシモノブチルシリルブチル）トリスルフィド、ビス（モノペンチルオキシジブチルシリルブチル）トリスルフィド、ビス（トリペンチルオキシシリルブチル）テトラスルフィド、ビス（ジペンチルオキシモノブチルシリルブチル）テトラスルフィド、ビス（モノペンチルオキシジブチルシリルブチル）テトラスルフィド、ビス（トリペンチルオキシシリルブチル）ポリスルフィド、ビス（ジペンチルオキシモノブチルシリルブチル）ポリスルフィド、ビス（モノペンチルオキシジブチルシリルブチル）ポリスルフィド。
【０１２９】
または、ビス（トリペンチルオキシシリルブチル）モノスルフィド、ビス（ジペンチルオキシモノペンチルシリルブチル）モノスルフィド、ビス（モノペンチルオキシジペンチルシリルブチル）モノスルフィド、ビス（トリペンチルオキシシリルブチル）ジスルフィド、ビス（ジペンチルオキシモノペンチルシリルブチル）ジスルフィド、ビス（モノペンチルオキシジペンチルシリルブチル）ジスルフィド、ビス（トリペンチルオキシシリルブチル）トリスルフィド、ビス（ジペンチルオキシモノペンチルシリルブチル）トリスルフィド、ビス（モノペンチルオキシジペンチルシリルブチル）トリスルフィド、ビス（トリペンチルオキシシリルブチル）テトラスルフィド、ビス（ジペンチルオキシモノペンチルシリルブチル）テトラスルフィド、ビス（モノペンチルオキシジペンチルシリルブチル）テトラスルフィド、ビス（トリペンチルオキシシリルブチル）ポリスルフィド、ビス（ジペンチルオキシモノペンチルシリルブチル）ポリスルフィド、ビス（モノペンチルオキシジペンチルシリルブチル）ポリスルフィド。
【０１３０】
または、ビス（トリメトキシシリルペンチル）モノスルフィド、ビス（ジメトキシモノメチルシリルペンチル）モノスルフィド、ビス（モノメトキシジメチルシリルペンチル）モノスルフィド、ビス（トリメトキシシリルペンチル）ジスルフィド、ビス（ジメトキシモノメチルシリルペンチル）ジスルフィド、ビス（モノメトキシジメチルシリルペンチル）ジスルフィド、ビス（トリメトキシシリルペンチル）トリスルフィド、ビス（ジメトキシモノメチルシリルペンチル）トリスルフィド、ビス（モノメトキシジメチルシリルペンチル）トリスルフィド、ビス（トリメトキシシリルペンチル）テトラスルフィド、ビス（ジメトキシモノメチルシリルペンチル）テトラスルフィド、ビス（モノメトキシジメチルシリルペンチル）テトラスルフィド、ビス（トリメトキシシリルペンチル）ポリスルフィド、ビス（ジメトキシモノメチルシリルペンチル）ポリスルフィド、ビス（モノメトキシジメチルシリルペンチル）ポリスルフィド。
【０１３１】
または、ビス（トリメトキシシリルペンチル）モノスルフィド、ビス（ジメトキシモノエチルシリルペンチル）モノスルフィド、ビス（モノメトキシジエチルシリルペンチル）モノスルフィド、ビス（トリメトキシシリルペンチル）ジスルフィド、ビス（ジメトキシモノエチルシリルペンチル）ジスルフィド、ビス（モノメトキシジエチルシリルペンチル）ジスルフィド、ビス（トリメトキシシリルペンチル）トリスルフィド、ビス（ジメトキシモノエチルシリルペンチル）トリスルフィド、ビス（モノメトキシジエチルシリルペンチル）トリスルフィド、ビス（トリメトキシシリルペンチル）テトラスルフィド、ビス（ジメトキシモノエチルシリルペンチル）テトラスルフィド、ビス（モノメトキシジエチルシリルペンチル）テトラスルフィド、ビス（トリメトキシシリルペンチル）ポリスルフィド、ビス（ジメトキシモノエチルシリルペンチル）ポリスルフィド、ビス（モノメトキシジエチルシリルペンチル）ポリスルフィド。
【０１３２】
または、ビス（トリメトキシシリルペンチル）モノスルフィド、ビス（ジメトキシモノプロピルシリルペンチル）モノスルフィド、ビス（モノメトキシジプロピルシリルペンチル）モノスルフィド、ビス（トリメトキシシリルペンチル）ジスルフィド、ビス（ジメトキシモノプロピルシリルペンチル）ジスルフィド、ビス（モノメトキシジプロピルシリルペンチル）ジスルフィド、ビス（トリメトキシシリルペンチル）トリスルフィド、ビス（ジメトキシモノプロピルシリルペンチル）トリスルフィド、ビス（モノメトキシジプロピルシリルペンチル）トリスルフィド、ビス（トリメトキシシリルペンチル）テトラスルフィド、ビス（ジメトキシモノプロピルシリルペンチル）テトラスルフィド、ビス（モノメトキシジプロピルシリルペンチル）テトラスルフィド、ビス（トリメトキシシリルペンチル）ポリスルフィド、ビス（ジメトキシモノプロピルシリルペンチル）ポリスルフィド、ビス（モノメトキシジプロピルシリルペンチル）ポリスルフィド。
【０１３３】
または、ビス（トリメトキシシリルペンチル）モノスルフィド、ビス（ジメトキシモノブチルシリルペンチル）モノスルフィド、ビス（モノメトキシジブチルシリルペンチル）モノスルフィド、ビス（トリメトキシシリルペンチル）ジスルフィド、ビス（ジメトキシモノブチルシリルペンチル）ジスルフィド、ビス（モノメトキシジブチルシリルペンチル）ジスルフィド、ビス（トリメトキシシリルペンチル）トリスルフィド、ビス（ジメトキシモノブチルシリルペンチル）トリスルフィド、ビス（モノメトキシジブチルシリルペンチル）トリスルフィド、ビス（トリメトキシシリルペンチル）テトラスルフィド、ビス（ジメトキシモノブチルシリルペンチル）テトラスルフィド、ビス（モノメトキシジブチルシリルペンチル）テトラスルフィド、ビス（トリメトキシシリルペンチル）ポリスルフィド、ビス（ジメトキシモノブチルシリルペンチル）ポリスルフィド、ビス（モノメトキシジブチルシリルペンチル）ポリスルフィド。
【０１３４】
または、ビス（トリメトキシシリルペンチル）モノスルフィド、ビス（ジメトキシモノペンチルシリルペンチル）モノスルフィド、ビス（モノメトキシジペンチルシリルペンチル）モノスルフィド、ビス（トリメトキシシリルペンチル）ジスルフィド、ビス（ジメトキシモノペンチルシリルペンチル）ジスルフィド、ビス（モノメトキシジペンチルシリルペンチル）ジスルフィド、ビス（トリメトキシシリルペンチル）トリスルフィド、ビス（ジメトキシモノペンチルシリルペンチル）トリスルフィド、ビス（モノメトキシジペンチルシリルペンチル）トリスルフィド、ビス（トリメトキシシリルペンチル）テトラスルフィド、ビス（ジメトキシモノペンチルシリルペンチル）テトラスルフィド、ビス（モノメトキシジペンチルシリルペンチル）テトラスルフィド、ビス（トリメトキシシリルペンチル）ポリスルフィド、ビス（ジメトキシモノペンチルシリルペンチル）ポリスルフィド、ビス（モノメトキシジペンチルシリルペンチル）ポリスルフィド。
【０１３５】
または、ビス（トリエトキシシリルペンチル）モノスルフィド、ビス（ジエトキシモノメチルシリルペンチル）モノスルフィド、ビス（モノエトキシジメチルシリルペンチル）モノスルフィド、ビス（トリエトキシシリルペンチル）ジスルフィド、ビス（ジエトキシモノメチルシリルペンチル）ジスルフィド、ビス（モノエトキシジメチルシリルペンチル）ジスルフィド、ビス（トリエトキシシリルペンチル）トリスルフィド、ビス（ジエトキシモノメチルシリルペンチル）トリスルフィド、ビス（モノエトキシジメチルシリルペンチル）トリスルフィド、ビス（トリエトキシシリルペンチル）テトラスルフィド、ビス（ジエトキシモノメチルシリルペンチル）テトラスルフィド、ビス（モノエトキシジメチルシリルペンチル）テトラスルフィド、ビス（トリエトキシシリルペンチル）ポリスルフィド、ビス（ジエトキシモノメチルシリルペンチル）ポリスルフィド、ビス（モノエトキシジメチルシリルペンチル）ポリスルフィド。
【０１３６】
または、ビス（トリエトキシシリルペンチル）モノスルフィド、ビス（ジエトキシモノエチルシリルペンチル）モノスルフィド、ビス（モノエトキシジエチルシリルペンチル）モノスルフィド、ビス（トリエトキシシリルペンチル）ジスルフィド、ビス（ジエトキシモノエチルシリルペンチル）ジスルフィド、ビス（モノエトキシジエチルシリルペンチル）ジスルフィド、ビス（トリエトキシシリルペンチル）トリスルフィド、ビス（ジエトキシモノエチルシリルペンチル）トリスルフィド、ビス（モノエトキシジエチルシリルペンチル）トリスルフィド、ビス（トリエトキシシリルペンチル）テトラスルフィド、ビス（ジエトキシモノエチルシリルペンチル）テトラスルフィド、ビス（モノエトキシジエチルシリルペンチル）テトラスルフィド、ビス（トリエトキシシリルペンチル）ポリスルフィド、ビス（ジエトキシモノエチルシリルペンチル）ポリスルフィド、ビス（モノエトキシジエチルシリルペンチル）ポリスルフィド。
【０１３７】
または、ビス（トリエトキシシリルペンチル）モノスルフィド、ビス（ジエトキシモノプロピルシリルペンチル）モノスルフィド、ビス（モノエトキシジプロピルシリルペンチル）モノスルフィド、ビス（トリエトキシシリルペンチル）ジスルフィド、ビス（ジエトキシモノプロピルシリルペンチル）ジスルフィド、ビス（モノエトキシジプロピルシリルペンチル）ジスルフィド、ビス（トリエトキシシリルペンチル）トリスルフィド、ビス（ジエトキシモノプロピルシリルペンチル）トリスルフィド、ビス（モノエトキシジプロピルシリルペンチル）トリスルフィド、ビス（トリエトキシシリルペンチル）テトラスルフィド、ビス（ジエトキシモノプロピルシリルペンチル）テトラスルフィド、ビス（モノエトキシジプロピルシリルペンチル）テトラスルフィド、ビス（トリエトキシシリルペンチル）ポリスルフィド、ビス（ジエトキシモノプロピルシリルペンチル）ポリスルフィド、ビス（モノエトキシジプロピルシリルペンチル）ポリスルフィド、
【０１３８】
または、ビス（トリエトキシシリルペンチル）モノスルフィド、ビス（ジエトキシモノブチルシリルペンチル）モノスルフィド、ビス（モノエトキシジブチルシリルペンチル）モノスルフィド、ビス（トリエトキシシリルペンチル）ジスルフィド、ビス（ジエトキシモノブチルシリルペンチル）ジスルフィド、ビス（モノエトキシジブチルシリルペンチル）ジスルフィド、ビス（トリエトキシシリルペンチル）トリスルフィド、ビス（ジエトキシモノブチルシリルペンチル）トリスルフィド、ビス（モノエトキシジブチルシリルペンチル）トリスルフィド、ビス（トリエトキシシリルペンチル）テトラスルフィド、ビス（ジエトキシモノブチルシリルペンチル）テトラスルフィド、ビス（モノエトキシジブチルシリルペンチル）テトラスルフィド、ビス（トリエトキシシリルペンチル）ポリスルフィド、ビス（ジエトキシモノブチルシリルペンチル）ポリスルフィド、ビス（モノエトキシジブチルシリルペンチル）ポリスルフィド。
【０１３９】
または、ビス（トリエトキシシリルペンチル）モノスルフィド、ビス（ジエトキシモノペンチルシリルペンチル）モノスルフィド、ビス（モノエトキシジペンチルシリルペンチル）モノスルフィド、ビス（トリエトキシシリルペンチル）ジスルフィド、ビス（ジエトキシモノペンチルシリルペンチル）ジスルフィド、ビス（モノエトキシジペンチルシリルペンチル）ジスルフィド、ビス（トリエトキシシリルペンチル）トリスルフィド、ビス（ジエトキシモノペンチルシリルペンチル）トリスルフィド、ビス（モノエトキシジペンチルシリルペンチル）トリスルフィド、ビス（トリエトキシシリルペンチル）テトラスルフィド、ビス（ジエトキシモノペンチルシリルペンチル）テトラスルフィド、ビス（モノエトキシジペンチルシリルペンチル）テトラスルフィド、ビス（トリエトキシシリルペンチル）ポリスルフィド、ビス（ジエトキシモノペンチルシリルペンチル）ポリスルフィド、ビス（モノエトキシジペンチルシリルペンチル）ポリスルフィド、
【０１４０】
または、ビス（トリプロピルオキシシリルペンチル）モノスルフィド、ビス（ジプロピルオキシモノメチルシリルペンチル）モノスルフィド、ビス（モノプロピルオキシジメチルシリルペンチル）モノスルフィド、ビス（トリプロピルオキシシリルペンチル）ジスルフィド、ビス（ジプロピルオキシモノメチルシリルペンチル）ジスルフィド、ビス（モノプロピルオキシジメチルシリルペンチル）ジスルフィド、ビス（トリプロピルオキシシリルペンチル）トリスルフィド、ビス（ジプロピルオキシモノメチルシリルペンチル）トリスルフィド、ビス（モノプロピルオキシジメチルシリルペンチル）トリスルフィド、ビス（トリプロピルオキシシリルペンチル）テトラスルフィド、ビス（ジプロピルオキシモノメチルシリルペンチル）テトラスルフィド、ビス（モノプロピルオキシジメチルシリルペンチル）テトラスルフィド、ビス（トリプロピルオキシシリルペンチル）ポリスルフィド、ビス（ジプロピルオキシモノメチルシリルペンチル）ポリスルフィド、ビス（モノプロピルオキシジメチルシリルペンチル）ポリスルフィド。
【０１４１】
または、ビス（トリプロピルオキシシリルペンチル）モノスルフィド、ビス（ジプロピルオキシモノエチルシリルペンチル）モノスルフィド、ビス（モノプロピルオキシジエチルシリルペンチル）モノスルフィド、ビス（トリプロピルオキシシリルペンチル）ジスルフィド、ビス（ジプロピルオキシモノエチルシリルペンチル）ジスルフィド、ビス（モノプロピルオキシジエチルシリルペンチル）ジスルフィド、ビス（トリプロピルオキシシリルペンチル）トリスルフィド、ビス（ジプロピルオキシモノエチルシリルペンチル）トリスルフィド、ビス（モノプロピルオキシジエチルシリルペンチル）トリスルフィド、ビス（トリプロピルオキシシリルペンチル）テトラスルフィド、ビス（ジプロピルオキシモノエチルシリルペンチル）テトラスルフィド、ビス（モノプロピルオキシジエチルシリルペンチル）テトラスルフィド、ビス（トリプロピルオキシシリルペンチル）ポリスルフィド、ビス（ジプロピルオキシモノエチルシリルペンチル）ポリスルフィド、ビス（モノプロピルオキシジエチルシリルペンチル）ポリスルフィド。
【０１４２】
または、ビス（トリプロピルオキシシリルペンチル）モノスルフィド、ビス（ジプロピルオキシモノプロピルシリルペンチル）モノスルフィド、ビス（モノプロピルオキシジプロピルシリルペンチル）モノスルフィド、ビス（トリプロピルオキシシリルペンチル）ジスルフィド、ビス（ジプロピルオキシモノプロピルシリルペンチル）ジスルフィド、ビス（モノプロピルオキシジプロピルシリルペンチル）ジスルフィド、ビス（トリプロピルオキシシリルペンチル）トリスルフィド、ビス（ジプロピルオキシモノプロピルシリルペンチル）トリスルフィド、ビス（モノプロピルオキシジプロピルシリルペンチル）トリスルフィド、ビス（トリプロピルオキシシリルペンチル）テトラスルフィド、ビス（ジプロピルオキシモノプロピルシリルペンチル）テトラスルフィド、ビス（モノプロピルオキシジプロピルシリルペンチル）テトラスルフィド、ビス（トリプロピルオキシシリルペンチル）ポリスルフィド、ビス（ジプロピルオキシモノプロピルシリルペンチル）ポリスルフィド、ビス（モノプロピルオキシジプロピルシリルペンチル）ポリスルフィド。
【０１４３】
または、ビス（トリプロピルオキシシリルペンチル）モノスルフィド、ビス（ジプロピルオキシモノブチルシリルペンチル）モノスルフィド、ビス（モノプロピルオキシジブチルシリルペンチル）モノスルフィド、ビス（トリプロピルオキシシリルペンチル）ジスルフィド、ビス（ジプロピルオキシモノブチルシリルペンチル）ジスルフィド、ビス（モノプロピルオキシジブチルシリルペンチル）ジスルフィド、ビス（トリプロピルオキシシリルペンチル）トリスルフィド、ビス（ジプロピルオキシモノブチルシリルペンチル）トリスルフィド、ビス（モノプロピルオキシジブチルシリルペンチル）トリスルフィド、ビス（トリプロピルオキシシリルペンチル）テトラスルフィド、ビス（ジプロピルオキシモノブチルシリルペンチル）テトラスルフィド、ビス（モノプロピルオキシジブチルシリルペンチル）テトラスルフィド、ビス（トリプロピルオキシシリルペンチル）ポリスルフィド、ビス（ジプロピルオキシモノブチルシリルペンチル）ポリスルフィド、ビス（モノプロピルオキシジブチルシリルペンチル）ポリスルフィド。
【０１４４】
または、ビス（トリプロピルオキシシリルペンチル）モノスルフィド、ビス（ジプロピルオキシモノペンチルシリルペンチル）モノスルフィド、ビス（モノプロピルオキシジペンチルシリルペンチル）モノスルフィド、ビス（トリプロピルオキシシリルペンチル）ジスルフィド、ビス（ジプロピルオキシモノペンチルシリルペンチル）ジスルフィド、ビス（モノプロピルオキシジペンチルシリルペンチル）ジスルフィド、ビス（トリプロピルオキシシリルペンチル）トリスルフィド、ビス（ジプロピルオキシモノペンチルシリルペンチル）トリスルフィド、ビス（モノプロピルオキシジペンチルシリルペンチル）トリスルフィド、ビス（トリプロピルオキシシリルペンチル）テトラスルフィド、ビス（ジプロピルオキシモノペンチルシリルペンチル）テトラスルフィド、ビス（モノプロピルオキシジペンチルシリルペンチル）テトラスルフィド、ビス（トリプロピルオキシシリルペンチル）ポリスルフィド、ビス（ジプロピルオキシモノペンチルシリルペンチル）ポリスルフィド、ビス（モノプロピルオキシジペンチルシリルペンチル）ポリスルフィド。
【０１４５】
または、ビス（トリブトキシシリルペンチル）モノスルフィド、ビス（ジブトキシモノメチルシリルペンチル）モノスルフィド、ビス（モノブトキシジメチルシリルペンチル）モノスルフィド、ビス（トリブトキシシリルペンチル）ジスルフィド、ビス（ジブトキシモノメチルシリルペンチル）ジスルフィド、ビス（モノブトキシジメチルシリルペンチル）ジスルフィド、ビス（トリブトキシシリルペンチル）トリスルフィド、ビス（ジブトキシモノメチルシリルペンチル）トリスルフィド、ビス（モノブトキシジメチルシリルペンチル）トリスルフィド、ビス（トリブトキシシリルペンチル）テトラスルフィド、ビス（ジブトキシモノメチルシリルペンチル）テトラスルフィド、ビス（モノブトキシジメチルシリルペンチル）テトラスルフィド、ビス（トリブトキシシリルペンチル）ポリスルフィド、ビス（ジブトキシモノメチルシリルペンチル）ポリスルフィド、ビス（モノブトキシジメチルシリルペンチル）ポリスルフィド。
【０１４６】
または、ビス（トリブトキシシリルペンチル）モノスルフィド、ビス（ジブトキシモノエチルシリルペンチル）モノスルフィド、ビス（モノブトキシジエチルシリルペンチル）モノスルフィド、ビス（トリブトキシシリルペンチル）ジスルフィド、ビス（ジブトキシモノエチルシリルペンチル）ジスルフィド、ビス（モノブトキシジエチルシリルペンチル）ジスルフィド、ビス（トリブトキシシリルペンチル）トリスルフィド、ビス（ジブトキシモノエチルシリルペンチル）トリスルフィド、ビス（モノブトキシジエチルシリルペンチル）トリスルフィド、ビス（トリブトキシシリルペンチル）テトラスルフィド、ビス（ジブトキシモノエチルシリルペンチル）テトラスルフィド、ビス（モノブトキシジエチルシリルペンチル）テトラスルフィド、ビス（トリブトキシシリルペンチル）ポリスルフィド、ビス（ジブトキシモノエチルシリルペンチル）ポリスルフィド、ビス（モノブトキシジエチルシリルペンチル）ポリスルフィド。
【０１４７】
または、ビス（トリブトキシシリルペンチル）モノスルフィド、ビス（ジブトキシモノプロピルシリルペンチル）モノスルフィド、ビス（モノブトキシジプロピルシリルペンチル）モノスルフィド、ビス（トリブトキシシリルペンチル）ジスルフィド、ビス（ジブトキシモノプロピルシリルペンチル）ジスルフィド、ビス（モノブトキシジプロピルシリルペンチル）ジスルフィド、ビス（トリブトキシシリルペンチル）トリスルフィド、ビス（ジブトキシモノプロピルシリルペンチル）トリスルフィド、ビス（モノブトキシジプロピルシリルペンチル）トリスルフィド、ビス（トリブトキシシリルペンチル）テトラスルフィド、ビス（ジブトキシモノプロピルシリルペンチル）テトラスルフィド、ビス（モノブトキシジプロピルシリルペンチル）テトラスルフィド、ビス（トリブトキシシリルペンチル）ポリスルフィド、ビス（ジブトキシモノプロピルシリルペンチル）ポリスルフィド、ビス（モノブトキシジプロピルシリルペンチル）ポリスルフィド。
【０１４８】
または、ビス（トリブトキシシリルペンチル）モノスルフィド、ビス（ジブトキシモノブチルシリルペンチル）モノスルフィド、ビス（モノブトキシジブチルシリルペンチル）モノスルフィド、ビス（トリブトキシシリルペンチル）ジスルフィド、ビス（ジブトキシモノブチルシリルペンチル）ジスルフィド、ビス（モノブトキシジブチルシリルペンチル）ジスルフィド、ビス（トリブトキシシリルペンチル）トリスルフィド、ビス（ジブトキシモノブチルシリルペンチル）トリスルフィド、ビス（モノブトキシジブチルシリルペンチル）トリスルフィド、ビス（トリブトキシシリルペンチル）テトラスルフィド、ビス（ジブトキシモノブチルシリルペンチル）テトラスルフィド、ビス（モノブトキシジブチルシリルペンチル）テトラスルフィド、ビス（トリブトキシシリルペンチル）ポリスルフィド、ビス（ジブトキシモノブチルシリルペンチル）ポリスルフィド、ビス（モノブトキシジブチルシリルペンチル）ポリスルフィド。
【０１４９】
または、ビス（トリブトキシシリルペンチル）モノスルフィド、ビス（ジブトキシモノペンチルシリルペンチル）モノスルフィド、ビス（モノブトキシジペンチルシリルペンチル）モノスルフィド、ビス（トリブトキシシリルペンチル）ジスルフィド、ビス（ジブトキシモノペンチルシリルペンチル）ジスルフィド、ビス（モノブトキシジペンチルシリルペンチル）ジスルフィド、ビス（トリブトキシシリルペンチル）トリスルフィド、ビス（ジブトキシモノペンチルシリルペンチル）トリスルフィド、ビス（モノブトキシジペンチルシリルペンチル）トリスルフィド、ビス（トリブトキシシリルペンチル）テトラスルフィド、ビス（ジブトキシモノペンチルシリルペンチル）テトラスルフィド、ビス（モノブトキシジペンチルシリルペンチル）テトラスルフィド、ビス（トリブトキシシリルペンチル）ポリスルフィド、ビス（ジブトキシモノペンチルシリルペンチル）ポリスルフィド、ビス（モノブトキシジペンチルシリルペンチル）ポリスルフィド。
【０１５０】
または、ビス（トリペンチルオキシシリルペンチル）モノスルフィド、ビス（ジペンチルオキシモノメチルシリルペンチル）モノスルフィド、ビス（モノペンチルオキシジメチルシリルペンチル）モノスルフィド、ビス（トリペンチルオキシシリルペンチル）ジスルフィド、ビス（ジペンチルオキシモノメチルシリルペンチル）ジスルフィド、ビス（モノペンチルオキシジメチルシリルペンチル）ジスルフィド、ビス（トリペンチルオキシシリルペンチル）トリスルフィド、ビス（ジペンチルオキシモノメチルシリルペンチル）トリスルフィド、ビス（モノペンチルオキシジメチルシリルペンチル）トリスルフィド、ビス（トリペンチルオキシシリルペンチル）テトラスルフィド、ビス（ジペンチルオキシモノメチルシリルペンチル）テトラスルフィド、ビス（モノペンチルオキシジメチルシリルペンチル）テトラスルフィド、ビス（トリペンチルオキシシリルペンチル）ポリスルフィド、ビス（ジペンチルオキシモノメチルシリルペンチル）ポリスルフィド、ビス（モノペンチルオキシジメチルシリルペンチル）ポリスルフィド。
【０１５１】
または、ビス（トリペンチルオキシシリルペンチル）モノスルフィド、ビス（ジペンチルオキシモノエチルシリルペンチル）モノスルフィド、ビス（モノペンチルオキシジエチルシリルペンチル）モノスルフィド、ビス（トリペンチルオキシシリルペンチル）ジスルフィド、ビス（ジペンチルオキシモノエチルシリルペンチル）ジスルフィド、ビス（モノペンチルオキシジエチルシリルペンチル）ジスルフィド、ビス（トリペンチルオキシシリルペンチル）トリスルフィド、ビス（ジペンチルオキシモノエチルシリルペンチル）トリスルフィド、ビス（モノペンチルオキシジエチルシリルペンチル）トリスルフィド、ビス（トリペンチルオキシシリルペンチル）テトラスルフィド、ビス（ジペンチルオキシモノエチルシリルペンチル）テトラスルフィド、ビス（モノペンチルオキシジエチルシリルペンチル）テトラスルフィド、ビス（トリペンチルオキシシリルペンチル）ポリスルフィド、ビス（ジペンチルオキシモノエチルシリルペンチル）ポリスルフィド、ビス（モノペンチルオキシジエチルシリルペンチル）ポリスルフィド。
【０１５２】
または、ビス（トリペンチルオキシシリルペンチル）モノスルフィド、ビス（ジペンチルオキシモノプロピルシリルペンチル）モノスルフィド、ビス（モノペンチルオキシジプロピルシリルペンチル）モノスルフィド、ビス（トリペンチルオキシシリルペンチル）ジスルフィド、ビス（ジペンチルオキシモノプロピルシリルペンチル）ジスルフィド、ビス（モノペンチルオキシジプロピルシリルペンチル）ジスルフィド、ビス（トリペンチルオキシシリルペンチル）トリスルフィド、ビス（ジペンチルオキシモノプロピルシリルペンチル）トリスルフィド、ビス（モノペンチルオキシジプロピルシリルペンチル）トリスルフィド、ビス（トリペンチルオキシシリルペンチル）テトラスルフィド、ビス（ジペンチルオキシモノプロピルシリルペンチル）テトラスルフィド、ビス（モノペンチルオキシジプロピルシリルペンチル）テトラスルフィド、ビス（トリペンチルオキシシリルペンチル）ポリスルフィド、ビス（ジペンチルオキシモノプロピルシリルペンチル）ポリスルフィド、ビス（モノペンチルオキシジプロピルシリルペンチル）ポリスルフィド。
【０１５３】
または、ビス（トリペンチルオキシシリルペンチル）モノスルフィド、ビス（ジペンチルオキシモノブチルシリルペンチル）モノスルフィド、ビス（モノペンチルオキシジブチルシリルペンチル）モノスルフィド、ビス（トリペンチルオキシシリルペンチル）ジスルフィド、ビス（ジペンチルオキシモノブチルシリルペンチル）ジスルフィド、ビス（モノペンチルオキシジブチルシリルペンチル）ジスルフィド、ビス（トリペンチルオキシシリルペンチル）トリスルフィド、ビス（ジペンチルオキシモノブチルシリルペンチル）トリスルフィド、ビス（モノペンチルオキシジブチルシリルペンチル）トリスルフィド、ビス（トリペンチルオキシシリルペンチル）テトラスルフィド、ビス（ジペンチルオキシモノブチルシリルペンチル）テトラスルフィド、ビス（モノペンチルオキシジブチルシリルペンチル）テトラスルフィド、ビス（トリペンチルオキシシリルペンチル）ポリスルフィド、ビス（ジペンチルオキシモノブチルシリルペンチル）ポリスルフィド、ビス（モノペンチルオキシジブチルシリルペンチル）ポリスルフィド。
【０１５４】
または、ビス（トリペンチルオキシシリルペンチル）モノスルフィド、ビス（ジペンチルオキシモノペンチルシリルペンチル）モノスルフィド、ビス（モノペンチルオキシジペンチルシリルペンチル）モノスルフィド、ビス（トリペンチルオキシシリルペンチル）ジスルフィド、ビス（ジペンチルオキシモノペンチルシリルペンチル）ジスルフィド、ビス（モノペンチルオキシジペンチルシリルペンチル）ジスルフィド、ビス（トリペンチルオキシシリルペンチル）トリスルフィド、ビス（ジペンチルオキシモノペンチルシリルペンチル）トリスルフィド、ビス（モノペンチルオキシジペンチルシリルペンチル）トリスルフィド、ビス（トリペンチルオキシシリルペンチル）テトラスルフィド、ビス（ジペンチルオキシモノペンチルシリルペンチル）テトラスルフィド、ビス（モノペンチルオキシジペンチルシリルペンチル）テトラスルフィド、ビス（トリペンチルオキシシリルペンチル）ポリスルフィド、ビス（ジペンチルオキシモノペンチルシリルペンチル）ポリスルフィド、ビス（モノペンチルオキシジペンチルシリルペンチル）ポリスルフィドなどが挙げられる。これらの化合物は１種を単独で用いて２種以上を併用してもよい。
【０１５５】
化合物（Ｂ）の好ましい含有量は、後述する充填材を使用する場合には樹脂組成物から充填材を除いた成分中、０．１重量％以上１０重量％以下である。より好ましくは０．１重量％以上５重量％以下であり、特に好ましいのは０．５重量％以上５重量％以下である。前記範囲であれば後述する効果をより高めることができるからである。
【０１５６】
ここで化合物（Ｂ）として前述の化合物名を例示したが、実際には一般式（１）のｎの値は平均値であり分布を有している。たとえば、ビス（トリエトキシシリルプロピル）トリテトラスルフィドといっても一般式（１）のｎの値は平均値で約４であり、一例としてＳｉ−６９（商品名、デグサ社製）の場合、一般式（１）のｎの値は約３．７でありｎ＝２の成分は２０．３％、ｎ＝３の成分は２７．５％、ｎ＝４の成分は２６．３％、ｎ＝５の成分は１４．３％、ｎ＝６以上の成分は１１．６％である。
【０１５７】
化合物（Ｂ）を使用する第１の理由は良好な接着特性を得るためである。硫黄原子を含有する化合物が金属との密着を向上させることはよく知られているが、なかでも化合物（Ｂ）を用いた場合に接着性向上効果が著しい。化合物（Ｂ）と同様に硫黄原子とアルコキシシリル基を有する化合物として３−メルカプトプロピルトリメトキシシランが一般的に知られているが、メルカプト基は、熱硬化性樹脂（Ａ）に含まれるグリシジル基やアクリル基と室温でも反応するため樹脂組成物の保存性が悪化するため好ましくない。特にアクリル基との反応は室温でも著しく進行し場合によっては室温でも１０分程度で流動しなくなる。グリシジル基との反応はアクリル基との反応の場合ほど急激ではないが含有する割合が多い場合には室温２４時間程度で粘度の増加が観察され始める。このため含有する量を調整する必要があるが保存性を確保するためには、良好な接着性を得るのに十分な量を含有することができない。ここで一般式（１）に示される化合物には急激な反応を起こす活性水素基が存在しないため室温での保存性を悪化させることなく接着性を向上することが可能となる。
【０１５８】
化合物（Ｂ）を使用する第２の理由は硬化反応時に充填剤として金属粉を使用した場合に金属粉と反応することで樹脂組成物と支持体との接着力向上のみならず樹脂組成物自体の凝集力を向上させる点である。前述のように硫黄原子は金属と結合可能であり金属との良好な接着性を要求される場合によく利用されるが、化合物（Ｂ）に含まれる硫黄原子の結合の場合室温付近での金属粉との反応は例えばメルカプト基に比較すると非常にゆっくりしたものである。このため硬化時には樹脂組成物中に未反応で存在するため、被着体との接着性向上のみならず金属粉とも強固に結合することが可能となり樹脂組成物自体の凝集力を向上させることが可能となる。
【０１５９】
化合物（Ｂ）を使用する第３の理由は、良好な保存性である。熱硬化性樹脂（Ａ）が重合開始剤として有機過酸化物を含む場合、保存中でも分解は進行しており特に分解温度の低い重合開始剤の場合には分解により発生したラジカルが熱硬化性樹脂（Ａ）の反応を引き起こし粘度上昇が顕著になる場合がある。通常ハイドロキノンなどの禁止剤を添加することで粘度上昇を抑えるが、禁止剤を多量に含有すると硬化性の悪化が著しくなる場合、硬化物特性に悪影響を及ぼす場合がある。ここでスルフィド結合は発生したラジカルをトラップすることが可能なので禁止剤として働き粘度上昇を抑制することが可能であると共に、硬化開始温度の上昇は見られるが汎用の禁止剤ほどの悪影響はない。なかでも硬化物特性への悪化は見られないので好適に使用することが可能である。
【０１６０】
ここで化合物（Ｂ）は前述のように一般式（１）に示されるｎの値に分布を有するが、検討の結果ｎの値により反応性が異なることが判明した。すなわち化合物（Ｂ）は充填剤としての金属粉と室温でも非常にゆっくりではあるが反応し、その反応は一般式（１）に示されるｎの値が大きい成分が選択的に反応することが確認された。特に一般式（１）に示されるｎの値が６以上の成分が選択的に反応し、一般式（１）に示されるｎの値が２の場合には反応進行は極めて遅いことが確認された。
【０１６１】
上記理由により化合物（Ｂ）に含まれる一般式（１）に示されるｎの値が大きい成分の割合が大きい場合には、室温保存中に化合物（Ｂ）が充填剤としての金属粉と徐々に反応し支持体との接着力向上に必要な量が不足し、接着力の低下が観察されることがある。ここで化合物（Ｂ）に含まれる一般式（１）に示されるｎが４以上の成分の割合をＸ％とするとき、密着性の室温での経時変化を考慮した場合、Ｘの値は小さい方が良い。特に好ましいのはＸが５５％以下の場合である。一般式（１）に示されるｎが４以上の成分の割合は、化合物（Ｂ）を高速液体クロマトグラムにて測定して得られたチャートの一般式（１）に示される成分の面積に対するｎ＝４以上の成分の面積比をパーセント表示したものである。
【０１６２】
一方、化合物（Ｂ）には、出発原料である一般式（２）で示される化合物が含まれることが知られている。ここで一般式（２）で表される成分は、前記化合物（Ｂ）のアルコキシシリル基（一般式（１）に示される、Ｒ１−Ｓｉ基およびＲ５−Ｓｉ基）の加水分解を促進し、アルコキシシリル基同士の結合が生じる。このアルコキシシリル基同士が結合した化合物は樹脂組成物の接着特性を向上させる効果が低減される。このため化合物(Ｂ)の含有量を多くする必要があるが、一般式（２）で表される成分中のハロゲン化アルキル基は反応性が高く、熱硬化性樹脂中のシアネートエステル基やエポキシ基、アクリル基、マレイミド基などの官能基と室温で反応する。このため、室温で保存することによって樹脂組成物の粘度上昇や接着特性低下の原因となる。
【０１６３】
ここで化合物（Ｂ）に含まれる一般式（２）で示される化合物の割合をＹ％としたとき、Ｙが小さい方が好ましい。Ｙの値は、ガスクロマトグラフ法（例えば、装置：（株）島津製作所製「ＧＣ−１４Ｂ」、カラム：ＴＣ−５（直径０．２５ｍｍ×３０ｍ）、検出器：ＦＩＤ、キャリアーガス：Ｈｅ、温度プログラム：５０℃×２分→６．５℃／分→２６０℃×１５分、内部標準物質：ウンデカンを２０質量％添加、測定試料：０．５μｌ）により測定した質量％である。Ｙの値として好ましい範囲は、１．０％以下であり、より好ましくは０．８％以下であり、特に好ましいのは０．５％以下である。
【０１６４】
前述のようにＸ、Ｙとも小さい値の方が好ましいが、Ｘの値が小さければ化合物（Ｂ）の含有量が少なくても十分な接着特性を室温で長時間保存した後でも得ることが可能であり、Ｙが多少大きくても含有される一般式（２）で示される化合物の含有量が許容される範囲となることを見出した。すなわち十分な保存特性と接着特性とを有する樹脂組成物を得るためにはＹの値が多少大きくても、Ｘの値が小さければ室温で保存した後でも十分な接着特性を得ることが可能であることを見出し、ＸとＹが以下の関係式１を満たすとき好適に使用可能なことを見出した。
［関係式１：Ｙ＜−２．７ｘ１０−３Ｘ＋０．８］
化合物（Ｂ）のＸ、Ｙの値が上記関係式１を満たす範囲内であれば、室温で長時間保存した後でも十分な接着特性を有する樹脂組成物を得ることが可能である。
【０１６５】
本発明の製造方法に用いられる接着剤組成物には必要に応じ充填材を使用することが可能である。充填材であれば特に限定されないが平均粒径は３０μｍ以下が好ましく、ナトリウム、塩素などのイオン性の不純物が少ないものであることが好ましい。平均粒径がこれよりも大きい場合には樹脂組成物をノズルを使用して吐出する場合にノズル詰まりの原因となる可能性があるからである。より好ましい平均粒径は１０μｍ以下である。
【０１６６】
本発明で用いられる充填材としては、銀粉、金粉、銅粉、アルミニウム粉、ニッケル粉、パラジウム粉等の金属粉、シリカ粉末、アルミナ粉末、チタニア粉末、アルミニウムナイトライド粉末、ボロンナイトライド粉末等のセラミック粉末、ポリエチレン粉末、ポリアクリル酸エステル粉末、ポリテトラフルオロエチレン粉末、ポリアミド粉末、ポリウレタン粉末、ポリシロキサン粉末、ポリシルセスキオキサン粉末等の高分子粉末等が挙げられる。
【０１６７】
樹脂組成物硬化物に高い熱伝導性が求められる場合には、単体の熱伝導率が１０Ｗ／ｍＫ以上の熱伝導性充填材が好ましい。このような充填材としては、銀粉、金粉、銅粉、アルミニウム粉、ニッケル粉、パラジウム粉などの金属粉、アルミナ粉末、チタニア粉末、アルミニウムナイトライド粉末、ボロンナイトライド粉末などのセラミック粉末が挙げられる。これらの中でも、熱伝導率の観点からより好ましいのは単体での熱伝導率が２００Ｗ／ｍＫ以上の金属粉であり、特に好ましいのは、銀粉、金粉、銅粉、アルミニウム粉、ベリリウム粉からなる群より選ばれる少なくとも１つ以上の充填材である。
【０１６８】
これら充填材のなかでも良好な熱伝導率及び酸化などへの安定性の観点からもっとも好ましいものは、銀粉である。ここで銀粉とは純銀または銀合金の微粉末である。銀合金としては銀を５０重量％以上、好ましくは７０重量％以上含有する銀−銅合金、銀−パラジウム合金、銀−錫合金、銀−亜鉛合金、銀−マグネシウム合金、銀−ニッケル合金などが挙げられる。
【０１６９】
通常電子材料用として市販されている銀粉であれば、還元粉、アトマイズ粉などが入手可能で、好ましい粒径としては平均粒径が０．５μｍ以上、３０μｍ以下である。より好ましい平均粒径は１μｍ以上、１０μｍ以下である。下限値以下では樹脂組成物の粘度が高くなりすぎ、上限値以上ではディスペンス時にノズル詰まりの原因となりうるからであり、電子材料用以外の銀粉ではイオン性不純物の量が多い場合があるので注意が必要である。必要により平均粒径が１μｍ以下の金属粉との併用も可能である。
【０１７０】
銀粉の形状としては、フレーク状、球状など特に限定されないが、好ましくはフレーク状であり、その添加量は通常樹脂組成物中７０重量％以上、９５重量％以下であることが好ましい。銀粉の割合が下限値より少ない場合には硬化物の熱伝導性が悪化し、上限値より多い場合には熱伝導性樹脂組成物の粘度が高くなりすぎ塗布作業性が悪化するおそれがあるためである。
【０１７１】
本発明の製造方法に用いられる接着剤組成物には添加剤として、構成単位としてブタジエン、イソプレンなどのジエン化合物を３０％重量以上含む重合体を使用することも可能である。構成単位としてジエン化合物を３０％重量以上含む重合体であれば特に限定されるわけではないが、例えばポリブタジエン、ポリイソプレン、ブタジエン−アクリロニトリル共重合体で構成単位としてブタジエンを３０％重量以上含むもの、ブタジエン−スチレン共重合体で構成単位としてブタジエンを３０％重量以上含むもの、アクリロニトリル−スチレン−ブタジエン共重合体で構成単位としてブタジエンを３０％重量以上含むものなどが挙げられる。これら重合体の好ましい分子量は５００以上５００００以下であり、より好ましいのは７００以上５０００以下である。前記範囲内であれば良好な作業性を有する樹脂組成物を得ることが可能であるからである。
【０１７２】
ここで前記重合体は構成単位としてジエン化合物を３０％重量以上含む必要があるが、これは構成単位としてジエン化合物を含むことで骨格に１，２ビニル結合、１，４ビニル結合などといった２重結合を導入することが可能であるからである。骨格に２重結合を含むことにより前述の化合物（Ｂ）に含まれるスルフィド基と反応することで、本発明の樹脂組成物硬化後の弾性率を低くすることが可能であり、同時に凝集力が高く耐剥離特性に優れるものとすることが可能となるからであり、構成単位としてジエン化合物が３０重量以上含まれる場合に前記効果を十分に発揮することが可能となる。
【０１７３】
また前記重合体は側鎖および／または末端に官能基を有することも好ましい。好ましい官能基としては、水酸基、エポキシ基、カルボキシ基、ビニル基、アクリル基、マレイミド基、アミノ基などが挙げられる。
【０１７４】
好ましい重合体としては、分子量が７００以上５０００以下の水酸基を有するポリブタジエン、エポキシ基を有するポリブタジエン、カルボキシ基を有するポリブタジエン、アクリル基を有するポリブタジエン、マレイミド基を有するポリブタジエン、アミノ基を有するポリブタジエン、無水マレイン酸を付加したポリブタジエン、水酸基を有するポリイソプレン、エポキシ基を有するポリイソプレン、カルボキシ基を有するポリイソプレン、アクリル基を有するポリイソプレン、マレイミド基を有するポリイソプレン、アミノ基を有するポリイソプレン、無水マレイン酸を付加したポリイソプレン、水酸基を有するブタジエン−アクリロニトリル共重合体で構成単位としてブタジエンを３０％重量以上含むもの、エポキシ基を有するブタジエン−アクリロニトリル共重合体で構成単位としてブタジエンを３０％重量以上含むもの、カルボキシ基を有するブタジエン−アクリロニトリル共重合体で構成単位としてブタジエンを３０％重量以上含むもの、アクリル基を有するブタジエン−アクリロニトリル共重合体で構成単位としてブタジエンを３０％重量以上含むもの、マレイミド基を有するブタジエン−アクリロニトリル共重合体で構成単位としてブタジエンを３０％重量以上含むもの、アミノ基を有するブタジエン−アクリロニトリル共重合体で構成単位としてブタジエンを３０％重量以上含むもの、無水マレイン酸を付加したブタジエン−アクリロニトリル共重合体で構成単位としてブタジエンを３０％重量以上含むもの、水酸基を有するブタジエン−スチレン共重合体で構成単位としてブタジエンを３０％重量以上含むもの、エポキシ基を有するブタジエン−スチレン共重合体で構成単位としてブタジエンを３０％重量以上含むもの、カルボキシ基を有するブタジエン−スチレン共重合体で構成単位としてブタジエンを３０％重量以上含むもの、アクリル基を有するブタジエン−スチレン共重合体で構成単位としてブタジエンを３０％重量以上含むもの、マレイミド基を有するブタジエン−スチレン共重合体で構成単位としてブタジエンを３０％重量以上含むもの、アミノ基を有するブタジエン−スチレン共重合体で構成単位としてブタジエンを３０％重量以上含むもの、無水マレイン酸を付加したブタジエン−スチレン共重合体で構成単位としてブタジエンを３０％重量以上含むもの、水酸基を有するアクリロニトリル−スチレン−ブタジエン共重合体で構成単位としてブタジエンを３０％重量以上含むもの、エポキシ基を有するアクリロニトリル−スチレン−ブタジエン共重合体で構成単位としてブタジエンを３０％重量以上含むもの、カルボキシ基を有するアクリロニトリル−スチレン−ブタジエン共重合体で構成単位としてブタジエンを３０％重量以上含むもの、アクリル基を有するアクリロニトリル−スチレン−ブタジエン共重合体で構成単位としてブタジエンを３０％重量以上含むもの、マレイミド基を有するアクリロニトリル−スチレン−ブタジエン共重合体で構成単位としてブタジエンを３０％重量以上含むもの、アミノ基を有するアクリロニトリル−スチレン−ブタジエン共重合体で構成単位としてブタジエンを３０％重量以上含むもの、無水マレイン酸を付加したアクリロニトリル−スチレン−ブタジエン共重合体で構成単位としてブタジエンを３０％重量以上含むものなどが挙げらる。
【０１７５】
なかでも特に好ましい重合体は、エポキシ基を有するポリブタジエン、カルボキシ基を有するポリブタジエン、アクリル基を有するポリブタジエン、無水マレイン酸を付加したポリブタジエン、エポキシ基を有するブタジエン−アクリロニトリル共重合体で構成単位としてブタジエンを３０％重量以上含むもの、カルボキシ基を有するブタジエン−アクリロニトリル共重合体で構成単位としてブタジエンを３０％重量以上含むもの、アクリル基を有するブタジエン−アクリロニトリル共重合体で構成単位としてブタジエンを３０％重量以上含むもの、エポキシ基を有するブタジエン−スチレン共重合体で構成単位としてブタジエンを３０％重量以上含むもの、カルボキシ基を有するブタジエン−スチレン共重合体で構成単位としてブタジエンを３０％重量以上含むもの、アクリル基を有するブタジエン−スチレン共重合体で構成単位としてブタジエンを３０％重量以上含むものである。
【０１７６】
特に好ましい重合体としては、エポキシ基を有するポリブタジエン、アクリル基を有するポリブタジエン、無水マレイン酸を付加したポリブタジエン、カルボキシ基を有するブタジエン−アクリロニトリル共重合体で構成単位としてブタジエンを３０％重量以上含むもので分子量が分子量が７００以上５０００以下のものが挙げられる。
【０１７７】
エポキシ基を有するポリブタジエンとしては、ラジカル重合あるいはイオン重合法により得られる分子量７００以上５０００以下のポリブタジエンを過酸化水素法あるいは過酢酸法によりエポキシ化したものが好ましい。
【０１７８】
無水マレイン酸を付加したポリブタジエンとしては、ラジカル重合あるいはイオン重合法により得られる分子量７００以上５０００以下のポリブタジエンと無水マレイン酸を２００℃程度の高温化で反応させた後、減圧により未反応の無水マレイン酸を除去するなどして得られたものが好ましい。
【０１７９】
アクリル基を有するポリブタジエンとしては、ラジカル重合あるいはイオン重合法により得られる分子量７００以上５０００以下の水酸基を有するポリブタジエンと（メタ）アクリル酸とのエステル化反応により得られるもの、メチル（メタ）アクリレート、エチル（メタ）アクリレートなど炭素数の少ないアルコールとの（メタ）アクリル酸エステルとのエステル交換反応により得られるもの、前記無水マレイン酸を付加したポリブタジエンと水酸基を有する（メタ）アクリレートとの反応により得られるものなどが好ましい。
【０１８０】
カルボキシ基を有するブタジエン−アクリロニトリル共重合体で構成単位としてブタジエンを３０％重量以上含むものとしては、分子量７００以上５０００以下で末端あるいは側鎖にカルボキシ基を有するものが好ましい。
【０１８１】
前記重合体は樹脂組成物から充填材を除いた成分中、０．５重量％以上７０重量％以下含まれることが好ましい。より好ましくは１重量％以上５０重量％以下であり、特に好ましいのは５重量％以上２０重量％以下である。前記範囲であれば、良好な作業性と良好な耐剥離特性を示すからである。
【０１８２】
本発明では以下の化合物を併用することも可能である。アリルトリエトキシシラン、アリルトリメトキシシラン、ジエトキシメチルビニルシラン、トリエトキシビニルシラン、ビニルトリメトキシシラン、ビニルトリス（２−メトキシエトキシ）シラン、３−グリシジルオキシプロピル（ジメトキシ）メチルシラン、3−グリシジルオキシプロピルトリメトキシシラン、ジエトキシ（３−グリシジルオキシプロピル）メチルシラン、３−（２−アミノエチルアミノ）プロピルジメトキシメチルシラン、３−（２−アミノエチルアミノ）プロピルトリエトキシシラン、３−（２−アミノエチルアミノ）プロピルトリメトキシシラン、３−アミノプロピルジエトキシメチルシラン、３−アミノプロピルトリエトキシシラン、３−アミノプロピルトリメトキシシラン、２−（３，４−エポキシシクロヘキシル）エチルトリメトキシシラン、イソシアン酸３−（トリエトキシシリル）プロピル、アクリル酸３−（トリメトキシシリル）プロピル、メタクリル酸３−（トリメトキシシリル）プロピル、トリエトキシ−１Ｈ，１Ｈ， ２Ｈ， ２Ｈ−トリデカフルオロ−ｎ−オクチルシラン、２−シアノエチルトリエトキシシラン、ジアセトキシジメチルシラン、ジエトキシジメチルシラン、ジメトキシジメチルシラン、ジメトキシジフェニルシラン、ジメトキシメチルフェニルシラン、ヘキシルトリメトキシシラン、ｎ−ドデシルトリエトキシシラン、ｎ−オクチルトリエトキシシラン、オクタデシルトリエトキシシラン、オクタデシルトリメトキシシラン、ペンチルトリエトキシシラン、トリアセトキシメチルシラン、トリエトキシエチルシラン、トリエトキシメチルシラン、トリメトキシ（メチル）シラン、トリメトキシ（プロピル）シラン、トリメトキシフェニルシランなどが挙げられる。さらに必要に応じ、チタン系カップリング剤、アルミ系カップリング剤を使用することも可能である。
【０１８３】
本発明の製造方法に用いられる接着剤組成物には、必要により、消泡剤、界面活性剤、各種重合禁止剤、酸化防止剤などの添加剤を用いることができる。
【０１８４】
（接着剤組成物の製造方法）
本発明に用いられる接着剤組成物は、例えば、前記各成分を予備混合した後、３本ロールを用いて混練し、その後、真空下で脱泡処理を施すことにより製造することができる。製造条件は、使用する成分の種類や配合量などに応じて適宜設定することができる。
【０１８５】
（積層構造体の製造方法具体例）
本発明の製造法により得られる積層構造体の一例である半導体装置等は、以下の方法により製造することができるが、本発明ではこれに限定されるものではない。例えば、市販のダイボンダー等を用いて、第1の構造体である支持体の所定の部位に上記接着剤組成物をディスペンス塗布した後、第２の構造体であるチップなどの半導体素子をマウントし、接着剤組成物を加熱硬化させる等によって接着剤層を形成させる。その後、ワイヤーボンディングを施し、エポキシ樹脂を用いてトランスファー成形することによって本発明の半導体装置を製造することができる。また、フリップチップ接合した後、アンダーフィル材で封止したフリップチップＢＧＡ（Ｂａｌｌ  Ｇｒｉｄ  Ａｒｒａｙ）などのチップ裏面に本発明の接着剤組成物をディスペンス塗布し、ヒートスプレッダーやリッドといった放熱部品を搭載して加熱硬化することによっても製造することができる。
【０１８６】
前記第1の構造体としては、半導体用リードフレーム、半導体用有機基板、半導体素子、放熱部材またはスペーサーチップ等が挙げられ、また前記第２の構造体としては半導体素子、放熱部材またはスペーサーチップ等が挙げられるが、本発明ではこれらに限定されるものではない。
【０１８７】
接着剤組成物により形成される接着剤層の厚みについては特に制限はないが、５μｍ以上１００μｍ以下が好ましく、１０μｍ以上５０μｍ以下がより好ましく、１０μｍ以上３０μｍ以下が特に好ましい。接着剤層の厚みが前記下限未満になると接着特性が低下する傾向にあり、他方、前記上限を超えると接着剤層の厚みを制御しにくくなる傾向にある。  
【実施例】
【０１８８】
以下実施例を用いて本発明を具体的に説明するが、これらに限定されるものではない。配合割合は重量部で示す。
【０１８９】
（接着剤組成物の作製）
実施例および比較例ともに下記原材料を表１および表２に示す重量部で配合した上で３本ロールを用いて混練、脱泡することで接着剤組成物１〜２１を得た。
【０１９０】
（熱硬化性樹脂（Ａ））
熱硬化性樹脂Ａ１：ポリテトラメチレングリコールとイソホロンジイソシアネートと２−ヒドロキシメチルメタクリレートとの反応により得られたウレタンジメタクリレート化合物（新中村化学工業（株）製、ＮＫオリゴ  ＵＡ−１６０ＴＭ、分子量約１６００、以下熱硬化性樹脂Ａ１）
熱硬化性樹脂Ａ２：ポリテトラメチレングリコールとマレイミド化酢酸の反応により得られたビスマレイミド化合物（ＤＩＣ（株）製、ＬＵＭＩＣＵＲＥ  ＭＩＡ−２００、分子量５８０、以下熱硬化性樹脂Ａ２）
熱硬化性樹脂Ａ３：シクロヘキサンジカルボン酸のジアリルエステルとプロピレングリコールとの反応により得られたジアリルエステル化合物（昭和電工（株）製、アリルエステル樹脂  ＤＡ１０１、分子量１０００、ただし原料として用いたシクロヘキサンジカルボン酸のジアリルエステルを約１５％含む、以下熱硬化性樹脂Ａ３）
熱硬化性樹脂Ａ４：１，４−シクロヘキサンジメタノール／１，６−ヘキサンジオール（＝３／１（重量比））と炭酸ジメチルの反応により得られたポリカーボネートジオールとメチルメタクリレートの反応により得られたポリカーボネートジメタクリレート化合物（宇部興産（株）製、ＵＭ−９０（３／１）ＤＭ、分子量１０００、以下熱硬化性樹脂Ａ４）
熱硬化性樹脂Ａ５：酸価１０８ｍｇＫＯＨ／ｇで分子量４６００のアクリルオリゴマー（東亞合成（株）製、Ａｒｕｆｏｎ（アルフォン）ＵＣ−３９００、連鎖移動触媒を用いずに高温、高圧で連続塊状重合することにより得られるカルボキシ基を有するアクリル系オリゴマー）１００ｇ、ラジカル重合性官能基を有する化合物として２−ヒドロキシエチルメタクリレート（試薬）７．８ｇとブチルアルコール（試薬）８．９ｇ、トルエン（試薬）５００ｇをセパラブルフラスコに入れディーンスタークトラップを用い還流下３０分間攪拌し水分の除去を行った。室温まで冷却した後攪拌しながらジシクロヘキシルカルボジイミド３７ｇを酢酸エチル１００ｍｌに溶解させた溶液を１５分かけて滴下しその後室温で６時間反応した。反応後攪拌しながら５０ｍｌのイオン交換水を添加することで過剰のジシクロヘキシルカルボジイミドを析出させた後、ディーンスタークトラップを用い還流下３０分間攪拌し水分の除去を行った。室温まで冷却した後反応液をろ過することで固形物を取り除き、７０℃のイオン交換水にて３回、室温のイオン交換水にて２回分液洗浄を行った。溶剤層を再度ろ過することにより得られたろ液をエバポレータおよび真空乾燥機にて溶剤を除去し生成物を得た。（収率約９５％。室温で液状。ＧＰＣ測定により分子量（スチレン換算）が約５５００で、２−ヒドロキシエチルメタクリレートが残存していないことを確認した。重クロロホルムを用いたプロトンＮＭＲの測定によりメタクリル基の存在、エステル結合の生成を確認した。以下熱硬化性樹脂Ａ５）
熱硬化性樹脂Ａ６：水酸基価２０ｍｇＫＯＨ／ｇで分子量１１０００のアクリルオリゴマー（東亞合成（株）製、Ａｒｕｆｏｎ（アルフォン）ＵＨ−２０００、連鎖移動触媒を用いずに高温、高圧で連続塊状重合することにより得られる水酸基を有するアクリル系オリゴマー）１１０ｇ、ラジカル重合性官能基を有する化合物としてメタクリル酸（試薬）５ｇ、トルエン（試薬）５００ｇをセパラブルフラスコに入れディーンスタークトラップを用い還流下３０分間攪拌し水分の除去を行った。室温まで冷却した後攪拌しながらジシクロヘキシルカルボジイミド１０ｇを酢酸エチル５０ｍｌに溶解させた溶液を１０分かけて滴下しその後室温で６時間反応した。反応後攪拌しながら５０ｍｌのイオン交換水を添加することで過剰のジシクロヘキシルカルボジイミドを析出させた後、ディーンスタークトラップを用い還流下３０分間攪拌し水分の除去を行った。室温まで冷却した後反応液をろ過することで固形物を取り除き、７０℃のイオン交換水にて３回、室温のイオン交換水にて２回分液洗浄を行った。溶剤層を再度ろ過することにより得られたろ液をエバポレータおよび真空乾燥機にて溶剤を除去し生成物を得た。（収率約９８％。室温で液状。ＧＰＣ測定により分子量（スチレン換算）が約１２０００で、メタクリル酸が残存していないことを確認した。重クロロホルムを用いたプロトンＮＭＲの測定により水酸基の消失、メタクリル基の存在、エステル結合の生成を確認した。以下熱硬化性樹脂Ａ６）
熱硬化性樹脂Ａ７：１，６−ヘキサンジオールジメタクリレート（共栄社化学（株）製、ライトエステル１、６ＨＸ、以下熱硬化性樹脂Ａ７）
熱硬化性樹脂Ａ８：２−エチルヘキシルメタクリレート（共栄社化学（株）製、ライトエステルＥＨ、以下熱硬化性樹脂Ａ８）
熱硬化性樹脂Ａ９：１，４−シクロヘキサンジメタノールモノアクリレート（日本化成（株）製、ＣＨＤＭＭＡ、以下熱硬化性樹脂Ａ９）
熱硬化性樹脂Ａ１０：水添ビスフェノールＡ型エポキシ樹脂（ジャパンエポキシレジン（株）製、ＹＸ−８０００、エポキシ当量２０５、以下熱硬化性樹脂Ａ１０）
熱硬化性樹脂Ａ１１：ビスフェノールＡとエピクロルヒドリンとの反応により得られるジグリシジルビスフェノールＡ（エポキシ当量１８０、室温で液体、以下熱硬化性樹脂Ａ１１）
熱硬化性樹脂Ａ１２：ビスフェノールＦ（大日本インキ工業（株）製、ＤＩＣ−ＢＰＦ、水酸基当量１００、以下熱硬化性樹脂Ａ１２）
【０１９１】
（化合物（Ｂ））
化合物Ｂ１：ビス（トリエトキシシリルプロピル）テトラスルフィド（デグサ（株）製、Ｓｉ６９、一般式（１）のＲ１、Ｒ２、Ｒ３が炭素数２のアルコキシ基、ｍが３、ｎが約３．７、一般式（２）のＲ１、Ｒ２、Ｒ３が炭素数２のアルコキシ基、ｍが３、Ｘが塩素で、一般式（１）のｎが４以上の化合物の割合Ｘが５２．２％、一般式（２）で示される化合物の割合Ｙが０．５９０で、−２．７×１０−３Ｘ＋０．８＝０．６５９＞Ｙ、以下化合物Ｂ１）
化合物Ｂ２：ビス（トリエトキシシリルプロピル）ジスルフィド（ダイソー（株）製、カブラス２Ａ、一般式（１）のＲ１、Ｒ２、Ｒ３が炭素数２のアルコキシ基、ｍが３、ｎが約２．４、一般式（２）のＲ１、Ｒ２、Ｒ３が炭素数２のアルコキシ基、ｍが３、Ｘが塩素で、一般式（１）のｎが４以上の化合物の割合Ｘが９．８％、一般式（２）で示される化合物の割合Ｙが０．７０３で、−２．７×１０−３Ｘ＋０．８＝０．７７４＞Ｙ、以下化合物Ｂ２）
化合物Ｂ３：ビス（トリエトキシシリルプロピル）ジスルフィド（ダイソー（株）製、カブラス２Ｂ、一般式（１）のＲ１、Ｒ２、Ｒ３が炭素数２のアルコキシ基、ｍが３、ｎが約２．１、一般式（２）のＲ１、Ｒ２、Ｒ３が炭素数２のアルコキシ基、ｍが３、Ｘが塩素で、一般式（１）のｎが４以上の化合物の割合Ｘが１．５％、一般式（２）で示される化合物の割合Ｙが０．１５７で、−２．７ｘ１０−３Ｘ＋０．８＝０．７９６＞Ｙ、以下化合物Ｂ３）
化合物Ｂ４：ビス（トリエトキシシリルプロピル）ジスルフィド（デグサ（株）製、Ｓｉ７５、一般式（１）のＲ１、Ｒ２、Ｒ３が炭素数２のアルコキシ基、ｍが３、ｎが約２．４、一般式（２）のＲ１、Ｒ２、Ｒ３が炭素数２のアルコキシ基、ｍが３、Ｘが塩素で、一般式（１）のｎが４以上の化合物の割合Ｘが１２．４％、一般式（２）で示される化合物の割合Ｙが０．３３２で、−２．７×１０−３Ｘ＋０．８＝０．７６７＞Ｙ、以下化合物Ｂ４）
化合物Ｂ５：ビス（トリエトキシシリルプロピル）テトラスルフィド（日本ユニカー（株）製、Ａ−１２８９、一般式（１）のＲ１、Ｒ２、Ｒ３が炭素数２のアルコキシ基、ｍが３、ｎが約３．８、一般式（２）のＲ１、Ｒ２、Ｒ３が炭素数２のアルコキシ基、ｍが３、Ｘが塩素で、一般式（１）のｎが４以上の化合物の割合Ｘが５３．１％、一般式（２）で示される化合物の割合Ｙが０．７０３で、−２．７×１０−３Ｘ＋０．８＝０．６５７＜Ｙ、以下化合物Ｂ５）
化合物Ｂ６：ビス（トリエトキシシリルプロピル）テトラスルフィド（信越化学工業（株）製、ＫＢＥ−８４６、一般式（１）のＲ１、Ｒ２、Ｒ３が炭素数２のアルコキシ基、ｍが３、ｎが約３．８、一般式（２）のＲ１、Ｒ２、Ｒ３が炭素数２のアルコキシ基、ｍが３、Ｘが塩素で、一般式（１）のｎが４以上の化合物の割合Ｘが５５．３％、一般式（２）で示される化合物の割合Ｙが０．８３６で、−２．７×１０−３Ｘ＋０．８＝０．６５１＜Ｙ、以下化合物Ｂ６）
【０１９２】
（充填材）
充填材１：平均粒径６μｍ、タップ密度６．２ｇ／ｃｍ３、比表面積０．２３ｍ２／ｇのフレーク状銀粉（以下充填材１）
充填材２：平均粒径１．５μｍ、比表面積４．０ｍ２／ｇの球状シリカ粉末（以下充填材２）
【０１９３】
（添加剤）
上記熱硬化性樹脂（Ａ）、化合物（Ｂ）、充填材の他に下記添加剤を用いた。
添加剤１：マレイン化ポリブタジエン（サートマー社製、Ｒｉｃｏｎ１３１ＭＡ２０、構成要素としてブタジエンを１００％含む重合体に無水マレイン酸を付加した化合物、分子量約４５００、以下添加剤１）
添加剤２：マレイン化ポリブタジエン（サートマー社製、Ｒｉｃｏｎ１３０ＭＡ８、構成要素としてブタジエンを１００％含む重合体に無水マレイン酸を付加した化合物、分子量約２５００、以下添加剤２）
添加剤３：カルボキシ基末端アクリロニトリルブタジエン共重合体（宇部興産（株）製、Ｈｙｃａｒ  ＣＴＢＮ  １３００Ｘ８、構成要素としてブタジエンを約７３％含む重合体で末端にカルボキシ基を有する化合物、分子量約３５００、以下添加剤３）
添加剤４：エポキシ化ポリブタジエン（ダイセル化学工業（株）製、エポリードＰＢ３６００、構成要素としてブタジエンを１００％含む重合体をエポキシ化した化合物、分子量約５０００、以下添加剤４）
添加剤５：開始剤としてのジクミルパーオキサイド（日油（株）製、パークミルＤ、急速加熱試験における分解開始温度：１２６℃、以下添加剤５）
添加剤６：２−フェニル−４−メチル−５−ヒドロキシメチルイミダゾール（キュアゾール２Ｐ４ＭＨＺ：四国化成工業（株）製、以下添加剤６）
添加剤７：ジシアンジアミド（試薬、以下添加剤７）
添加剤８：グリシジル基を有するカップリング剤（信越化学工業（株）製、ＫＢＭ−４０３Ｅ、以下添加剤８）
添加剤９：メタクリル基を有するカップリング剤（信越化学工業（株）製、ＫＢＭ−５０３Ｐ、以下添加剤９）
【０１９４】
（接着剤組成物の評価：弾性率）
接着剤組成物１〜２１のそれぞれについて、４×２０×０．１ｍｍのフィルム状の試験片を作製し（硬化条件１５０℃３０分）、動的粘弾性測定機（ＤＭＡ）にて引っ張りモードでの測定を行った。測定条件は以下の通りである。
測定温度：−１００〜３００℃
昇温速度：５℃／分
周波数：１０Ｈｚ
荷重：１００ｍＮ
２５℃における貯蔵弾性率を弾性率とした。弾性率の単位はＭＰａである。結果を表1および表２に示す。
【０１９５】
（積層構造体の作製１）
接着剤組成物１〜２１のそれぞれを３０ｇを充填したシリンジ（充填後すぐのもの）を用いて本発明における第２の構造体であるシリコンチップ（１０×１０×０．３５ｍｍ）を本発明における第１の構造体となるＮｉメッキした銅ヒートスプレッダー（２５×２５×２ｍｍ）にマウントした。マウントは、ディスペンサーを用いて表１に示す樹脂組成物約０．０１ｃｃを上記ヒートスプレッダー上に塗布した後、１５分以内に奥原電気株式会社製コンパクトマウンタＳＭＴ−６４ＲＨを用いて、上記シリコンチップを載せ、室温で０．５ｋｇｆの加重を１０秒間与えて行い、その後１５０℃６０分間硬化し接着し積層構造体を得た。接着剤組成物１〜１６を用いた積層構造体を実施例１−1〜１６−１とし、接着剤組成物１７〜２１を用いた積層構造体を比較例１−１〜５−１とする。
【０１９６】
（構造体の密着性評価１）
硬化後のサンプルを超音波探傷装置（透過型）により接着面積の測定を行った。チップの面積に対する接着面積がほぼ１００％であれば◎、チップ面積の９０％以上であれば○、７５％程度であれば△、５０％以下であれば×とした。結果を表３および表４に示す。
【０１９７】
（積層構造体の作製２）
接着剤組成物１〜２１のそれぞれを３０ｇを充填したシリンジ（１０ｃｃ）を２５℃に調整した恒温槽内でシリンジの先が下になるように４８時間保管した後に使用した以外は上記と同様の方法で積層構造体を得た。接着剤組成物１〜１６を用いた積層構造体を実施例１−２〜１６−２とし、接着剤組成物１７〜２１をもちいた積層構造体を比較例１−２〜５−２とする。
【０１９８】
（構造体の密着性評価２）
硬化後のサンプルを超音波探傷装置（透過型）により接着面積の測定を行った。チップの面積に対する接着面積がほぼ１００％であれば◎、チップ面積の９０％以上であれば○、７５％程度であれば△、５０％以下であれば×とした。結果を表３および表４に示す。
【０１９９】
＜積層構造体の作製３＞
上記接着剤組成物１〜２１（樹脂組成物作製後すぐのもの）を用いて、下記のリードフレーム（第１の構造体）上にシリコンチップ（第２の構造体）を１５０℃６０分間硬化し接着し積層構造体を得た。ここで接着剤組成物１〜１６を用いた積層構造体を実施例１−３〜１６−３とし、接着剤組成物１７〜２１をもちいた積層構造体を比較例１−３〜５−３とする。
【０２００】
＜試験用半導体装置の作製＞
さらに、封止材料（スミコンＥＭＥ−Ｇ６２０Ａ、住友ベークライト（株）製）を用いて上記積層構造体を封止して試験用半導体装置を作製した。これらの試験用半導体装置を用いて、６０℃、相対湿度６０％、１２０時間吸湿処理した後、下記条件によるＩＲリフロー処理を行った。処理後の半導体装置を超音波探傷装置（透過型）により剥離の程度を測定した。チップの面積に対する剥離面積の割合が１０％未満の場合を合格とした。剥離面積の単位は％である。
半導体装置：ＱＦＰ（１４×２０×２．０ｍｍ）
リードフレーム：Ｎｉ−Ｐｄ／Ａｕめっきした銅フレーム
チップサイズ：６×６ｍｍ
樹脂組成物の硬化条件：オーブン中１５０℃、６０分
【０２０１】
＜耐リフロー性評価１＞
上記半導体装置を用いて、６０℃、相対湿度６０％、１２０時間吸湿処理した後、ＩＲリフロー処理（２６０℃、１０秒、３回リフロー）を行った。処理後の半導体装置を超音波探傷装置（透過型）により剥離の程度を測定した。チップの面積に対する剥離面積の割合が１０％未満の場合を合格とした。剥離面積の単位は％である。結果を表３および表４に示す。
半導体装置：ＱＦＰ（１４×２０×２．０ｍｍ）
リードフレーム：Ｎｉ−Ｐｄ／Ａｕめっきした銅フレーム
チップサイズ：６×６ｍｍ
樹脂組成物の硬化条件：オーブン中１５０℃、６０分
【０２０２】
＜積層構造体の作製４＞
上記接着剤組成物１〜２１のそれぞれを３０ｇを充填したシリンジ（１０ｃｃ）を２５℃に調整した恒温槽内でシリンジの先が下になるように４８時間保管した以外は上記積層構造体の作製１と同様の方法で、接着剤組成物１〜２１を用いて積層構造体を得た。接着剤組成物１〜１６を用いた積層構造体を実施例１−４〜１６−４とし、接着剤組成物１７〜２１をもちいた積層構造体を比較例１−４〜５−４とする。
【０２０３】
＜耐リフロー性評価２＞
耐リフロー性１と同様に上記積層構造体（実施例１−４〜１６−４および比較例１−４〜５−４）を用いて試験用半導体装置を作製したうえで、これら剥離の程度を測定した。チップの面積に対する剥離面積の割合が１０％未満の場合を合格とした。剥離面積の単位は％である。結果を表３および表４に示す。
【０２０４】
評価結果から分かるように、本発明の製造方法に従った作製された積層構造体は、接着剤組成物の保管状態の影響が小さく密着性評価、耐リフロー性評価ともに良好な結果が得られている。
一方、使用する接着剤組成物が本発明の規定外となる場合は、接着剤組成物の保管状態の影響を受けやすく、得られた積層構造体は、密着性または、耐リフローのいずれかにおいて不具合が生じるものとなる。
【０２０５】
【表１】
0005589337.tif 000002
【０２０６】
【表２】
0005589337.tif 000003
【０２０７】
【表３】
0005589337.tif 000004
【０２０８】
【表４】
0005589337.tif 000005
【産業上の利用可能性】
【０２０９】
本発明の樹脂組成物は、高い割合で充填剤を含有しても弾性率が低く十分な低応力性を有するとともに接着特性に優れるため良好なリフロー剥離耐性を有するため、例えば半導体用ダイアタッチペーストまたは放熱部材接着用材料として使用することができる。
【符号の説明】
【０２１０】
１・・・接着剤組成物の硬化物層
２・・・ダイパッド
３・・・半導体素子
４・・・リード
５・・・封止材
１０・・・半導体装置
【図１】
0005589337.tif 000006